(57)【要約】「課題」  本発明が解決しようとする課題は、光配向膜を備え、かつ誘電率異方性、粘度、ネマチック相上限温度、低温でのネマチック相安定性、γ１等の液晶表示素子としての諸特性及び表示素子の焼き付き特性を悪化させること無い液晶表示素子を提供することにある。  本発明は、一般式（Ｉ）で表される化合物と、一般式（ＩＩ）で表される化合物とを含有する液晶組成物を用いることで、当該液晶組成物の高速応答性を維持しつつ、低温安定性に優れた液晶表示素子を提供する。「解決手段」ｐ型液晶組成物を用いたＦＦＳ型の液晶表示素子を提供する。「選択図」図６
2016017570.tif 000002
【特許請求の範囲】
【請求項１】
対向に配置された第一の基板および第二の基板と、
前記第一の基板と前記第二の基板との間に充填された液晶組成物を含有する液晶層と、
前記第一の基板上に、マトリクス状に配置される複数個のゲートバスライン及びデータバスライン、前記ゲートバスラインとデータバスラインとの交差部に設けられる薄膜トランジスタおよび透明導電性材料を含み、かつ前記薄膜トランジスタにより駆動される画素電極と、を画素毎に有する電極層と、
前記第一の基板または前記第二の基板上に形成された透明導電性材料を含む共通電極と、
前記液晶層と前記第一の基板および前記第二の基板との間にそれぞれ形成された配向膜層と、を有し、
前記液晶組成物が、正の誘電率異方性を有し、ネマチック相−等方性液体の転移温度が６０℃以上であり、一般式（Ｉ）
【化１】
2016017570.tif 000372
（上記一般式（Ｉ）中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１はそれぞれ独立して、１，４−シクロヘキシレンシクロヘキシレン基、１，４−フェニレン基又はテトラヒドロピラン−２，５−ジイル基を表すが、Ａ１が１，４−フェニレン基を表す場合、該１，４−フェニレン基中の１つの水素原子はフッ素原子に置換されていてもよく、
Ｚ１はそれぞれ独立して、単結合、−ＯＣＨ２−、−ＯＣＦ２−、−ＣＨ２Ｏ−又はＣＦ２Ｏ−を表し、
ｎ１は、１、２、３又は４を表す。）で表される化合物群から選ばれる少なくとも１種類の化合物、及び、下記一般式（ＩＩ）
【化２】
2016017570.tif 000373
（式中、ＲＭ１は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
で表される化合物群の中から１種以上含有することを特徴とする液晶表示素子。
【請求項２】
前記画素電極が櫛形であるか又は、スリットを有する請求項１記載の液晶表示素子。
【請求項３】
前記電極間距離（Ｒ）が０であり、前記共通電極は、前記第一の基板のほぼ全面に、前記画素電極より第一の基板に近い位置に配置される、請求項１記載の液晶表示素子。
【発明の詳細な説明】
【技術分野】
【０００１】
本発明は液晶表示材料として有用な誘電率異方性（Δε）が正の値を示すネマチック液晶組成物を用いた液晶表示素子に関する。
【背景技術】
【０００２】
表示品質が優れていることから、アクティブマトリクス方式液晶表示素子が、携帯端末、液晶テレビ、プロジェクタ、コンピューター等の市場に出されている。アクティブマトリクス方式は、画素毎にＴＦＴ（薄膜トランジスタ）あるいはＭＩＭ（メタル・インシュレータ・メタル）等が使われており、この方式に用いられる液晶化合物あるいは液晶組成物は、高電圧保持率であることが重要視されている。また、更に広い視角特性を得るためにＶＡ（Ｖｅｒｔｉｃａｌ  Ａｌｉｇｎｍｅｎｔ：垂直配向）モード、ＩＰＳ（Ｉｎ  Ｐｌａｎｅ  Ｓｗｉｔｃｈｉｎｇ）モード、ＯＣＢ（Ｏｐｔｉｃａｌｌｙ  Ｃｏｍｐｅｎｓａｔｅｄ  Ｂｅｎｄ，  Ｏｐｔｉｃａｌｌｙ  Ｃｏｍｐｅｎｓａｔｅｄ  Ｂｉｒｅｆｒｉｎｇｅｎｃｅ）モードと組み合わせた液晶表示素子や、より明るい表示を得るためにＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モードの反射型の液晶表示素子が提案されている。この様な液晶表示素子に対応するために、現在も新しい液晶化合物あるいは液晶組成物の提案がなされている。【０００３】
現在スマートホン用の液晶ディスプレイとしては、高品位で、視覚特性に優れるＩＰＳモードの液晶表示素子の一種であるフリンジフィールドスイッチングモード液晶表示装置（Ｆｒｉｎｇｅ  Ｆｉｅｌｄ  Ｓｗｉｔｃｈｉｎｇ  ｍｏｄｅ  Ｌｉｑｕｉｄ  Ｃｒｙｓｔａｌ  Ｄｉｓｐｌａｙ；ＦＦＳモード液晶表示装置）が広く用いられている（特許文献１、特許文献２参照）。ＦＦＳモードは、ＩＰＳモードの低い開口率及び透過率を改善するため導入された方式であり、用いられている液晶組成物としては、低電圧化がし易いことから誘電率異方性が正のｐ型液晶組成物を用いた材料が広く用いられている。また、ＦＦＳモードの用途の大部分が携帯端末であるため、さらなる省電力化の要求は強く液晶素子メーカはＩＧＺＯを用いたアレイの採用等盛んな開発が続いている。
【先行技術文献】
【特許文献】
【０００４】
【特許文献１】特開平１１−２０２３５６号公報
【特許文献２】特開２００３−２３３０８３号公報
【発明の概要】
【発明が解決しようとする課題】
【０００５】
しかしながら、近年の液晶表示素子の用途や市場の拡大により、その使用方法、製造方法にも大きな変化が見られ、液晶表示素子の駆動方式（例えば、ＴＮ型、ＳＴＮ型、ＶＡ型、ＩＰＳ型、ＦＦＳ型等）だけでなく、その大きさも５０型以上の超大型サイズの表示素子が実用化されるに伴い、液晶組成物の基板への注入方法も従来の真空注入法から液晶組成物の液滴を一方の基板面に滴下し、他方の基板と貼りあわせるという滴下注入法（ＯＤＦ：Ｏｎｅ  Ｄｒｏｐ  Ｆｉｌｌ）法が注入方法の主流となっている。また、ＶＡモードなどの垂直電界型と、ＩＰＳモードやＦＦＳモードなどの水平電界型とを比較すると、電極構造、配向の方向、電界の向き、必要とされる光学特性のいずれの点を取っても大きく異なる。【０００６】
そのため、上記特許文献１〜２に記載するように、ＩＰＳモードやＦＦＳモードの電極は、片側の基板表面に形成された複数の短冊状の電極が平行に配列し、かつ前記基板表面の全面に配向膜が被覆した構造を備えていることから、当該片側の基板表面には無数の凹凸が存在する構造のため、液晶組成物を基板表面に滴下した際に基板上に滴下痕が形成し、この滴下痕が表示品位の低下を招く問題が表面化するに至った。【０００７】
さらに、ＶＡモードなどの垂直電界型だけでなくＩＰＳモードやＦＦＳモードなどの水平電界型の液晶表示素子の製造工程は、ＯＤＦ法により液晶表示素子のサイズに応じて最適な液晶注入量を滴下する必要がある。そのため、注入量のずれが最適値から大きくなると、あらかじめ設計された液晶表示素子の屈折率や駆動電界のバランスが崩れ、斑発生やコントラスト不良などの表示不良が生じる。特に、最近流行しているスマートフォンに多用される小型液晶表示素子は、最適な液晶注入量が少ないために最適値からのずれを一定範囲内に制御すること自体が難しい。従って、液晶表示素子の歩留まり高く保持するために、例えば、液晶滴下時に生じる滴下装置内の急激な圧力変化や衝撃に対する影響が少なく、長時間にわたって安定的に液晶を滴下し続けることが可能な性能も必要である。【０００８】
このように、ＴＦＴ素子等で駆動するアクティブマトリックス駆動液晶表示素子に使用される液晶組成物おいては、高速応答性能等の液晶表示素子として求められている特性や性能を維持しつつ、従来から重視されてきた高い比抵抗値あるいは高い電圧保持率を有することや光や熱等の外部刺激に対して安定であるという特性に加えて、液晶表示素子の製造方法を考慮した開発が求められてきている。【０００９】
また、ｐ型液晶組成物を使用したＦＦＳモードの液晶表示素子の構成は一般に片側にのみＴＦＴなどの電極基板が集中しており、かつｐ型液晶組成物は液晶分子の長尺方向が電気力線に沿って配向する特徴があることから、電極基板と対向する基板の境界領域や電界の境界領域ではスイッチングにあまり関与しない液晶分子が存在するため、配向ムラの問題がある。【００１０】
そこで本発明の課題は、上記問題点を解決し、誘電率異方性（Δε）、粘度（η）、ネマチック相−等方性液体の転移温度（ＴＮＩ）、低温でのネマチック相安定性、回転粘度（γ１）等の液晶表示素子としての諸特性に優れ、また液晶表示素子に用いることにより優れた表示特性を実現可能なｐ型液晶組成物を用いた水平電界型（ＩＰＳ、ＦＦＳ）の液晶表示素子を提供することにある。
【課題を解決するための手段】
【００１１】
本願発明者らは、上記課題を解決するために鋭意検討し、液晶表示素子の構成およびそれに最適な種々の液晶組成物の構成を検討した結果、本願発明の完成に至った。
【発明の効果】
【００１２】
本発明に係る水平電界型液晶表示素子は、比抵抗や電圧保持率が熱や光によって受ける変化が極めて小さいため、製品の実用性が高く、高速応答を達成できる。【００１３】
本発明の水平電界型液晶表示素子の製造工程では、安定的に性能を発揮できるため、工程起因の表示不良が抑制されて歩留まり高く製造できるので、非常に有用である。【００１４】
本発明に係る液晶表示素子は、低温安定性および高速応答性に優れたｐ型液晶組成物を含む水平電界型の液晶表示素子に使用することができる。【００１５】
本発明に係る液晶表示素子は、ｐ型液晶組成物の配向ムラを低減することができるため透過率が向上する。
【図面の簡単な説明】
【００１６】
【図１】本発明の液晶表示素子の構成の一例を模式的に示す図
【図２】図１における基板２上に形成された電極層３のＩＩ線で囲まれた領域を拡大した平面図
【図３】図２におけるＩＩＩ−ＩＩＩ線方向に図１に示す液晶表示素子を切断した断面図
【図４】図１における基板２上に形成された電極層３のＩＩ線で囲まれた領域の他の例を拡大した平面図
【図５】図２におけるＩＩＩ−ＩＩＩ線方向に図１に示す液晶表示素子を切断した他の例の断面図
【図６】図２におけるＩＩＩ−ＩＩＩ線方向に図１に示す液晶表示素子を切断した他の例の断面図
【図７】図２におけるＩＩＩ−ＩＩＩ線方向に図１に示す液晶表示素子を切断した他の例の断面図
【図８】図２におけるＩＩＩ−ＩＩＩ線方向に図１に示す液晶表示素子を切断した他の例の断面図
【発明を実施するための形態】
【００１７】
本発明の第一は、対向に配置された第一の基板および第二の基板と、前記第一の基板と前記第二の基板との間に充填された液晶組成物を含有する液晶層と、前記第一の基板上に、マトリクス状に配置される複数個のゲートバスライン及びデータバスライン、前記ゲートバスラインとデータバスラインとの交差部に設けられる薄膜トランジスタおよび透明導電性材料を含み、かつ前記薄膜トランジスタにより駆動される画素電極と、を画素毎に有する電極層と、前記第一の基板または前記第二の基板上に形成された透明導電性材料を含む共通電極と、前記液晶層と前記第一の基板および前記第二の基板との間にそれぞれ形成された配向膜層と、を有し、
前記液晶組成物が、正の誘電率異方性を有し、ネマチック相−等方性液体の転移温度が６０℃以上であり、一般式（Ｉ）
【００１８】
【化１】
2016017570.tif 000003
【００１９】
（上記一般式（Ｉ）中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１はそれぞれ独立して、１，４−シクロヘキシレンシクロヘキシレン基、１，４−フェニレン基又はテトラヒドロピラン−２，５−ジイル基を表すが、Ａ１が１，４−フェニレン基を表す場合、該１，４−フェニレン基中の１つの水素原子はフッ素原子に置換されていてもよく、
Ｚ１はそれぞれ独立して、単結合、−ＯＣＨ２−、−ＯＣＦ２−、−ＣＨ２Ｏ−又はＣＦ２Ｏ−を表し、
ｎ１は、１、２、３又は４を表す。）で表される化合物群から選ばれる少なくとも１種類の化合物、及び、下記一般式（ＩＩ）
【００２０】
【化２】
2016017570.tif 000004
【００２１】
（式中、ＲＭ１は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
で表される化合物群の中から１種以上含有することを特徴とする液晶表示素子である。
【００２２】
そのため、本発明に係る液晶表示素子の構成要素としては、一対の基板、電極層、液晶層および光配向膜層を必須成分とする。以下、各構成要素について詳説する。
【００２３】
（液晶層）
本発明における液晶組成物の実施の態様について以下説明する。本発明の液晶組成物は、ＦＦＳモードの液晶表示素子に適用されることが好ましい。
本発明における液晶組成物は、第一成分として一般式（Ｉ）：
【００２４】
【化３】
2016017570.tif 000005
【００２５】
（上記一般式（Ｉ）中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１はそれぞれ独立して、１，４−シクロヘキシレンシクロヘキシレン基、１，４−フェニレン基又はテトラヒドロピラン−２，５−ジイル基を表すが、Ａ１が１，４−フェニレン基を表す場合、該１，４−フェニレン基中の１つの水素原子はフッ素原子に置換されていてもよく、
Ｚ１はそれぞれ独立して、単結合、−ＯＣＨ２−、−ＯＣＦ２−、−ＣＨ２Ｏ−又はＣＦ２Ｏ−を表し、
ｎ１は、１、２、３又は４を表す。）で表される化合物を１種以上含有し、
第二成分として一般式（Ｍ）：
【００２６】
【化４】
2016017570.tif 000006
【００２７】
（式中、ＲＭ１は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。ただし、一般式（Ｉ）で表される化合物を除く。）
で表される化合物群の中から１種以上含有する誘電率異方性の値が正の液晶組成物であることが好ましい。
【００２８】
本発明に係る液晶組成物における第一成分の一般式（Ｉ）で表される化合物の総量が８５質量％以上であると、極性の低い、すなわち減粘効果の高い成分を十分に含むという理由で高速応答性を確保することができる。また、本発明に係る液晶組成物において、第一成分の一般式（Ｉ）で表される化合物の総量が１質量％以上９９質量％以下であることが好ましく、１０質量％以上９０質量％以下であることがより好ましく、１２質量％以上８０質量％以上であることがさらに好ましく、１３質量％以上７５質量％以下であることがよりさらに好ましく、１４質量％以上５０質量％以下であることがよりさらにより好ましく、１５質量％以上４０質量％以下であることが特に好ましい。
【００２９】
本発明に係る液晶組成物の好ましい物性値は、Δεは１．５〜３．５、Δｎは０．０８〜０．２０であることが好ましい。
【００３０】
本発明に係る液晶組成物は、第一成分として一般式（Ｉ）と、第二成分として一般式（Ｍ）と、をそれぞれ少なくとも１種以上必須の成分として含み。以下本発明に係る液晶組成物に含まれる各成分（第一成分、第二成分、その他任意成分）毎について説明する。
【００３１】
本発明に係る液晶組成物は、第一成分として一般式（Ｉ）：
【００３２】
【化５】
2016017570.tif 000007
【００３３】
（上記一般式（Ｉ）中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１はそれぞれ独立して、１，４−シクロヘキシレンシクロヘキシレン基、１，４−フェニレン基又はテトラヒドロピラン−２，５−ジイル基を表すが、Ａ１が１，４−フェニレン基を表す場合、該１，４−フェニレン基中の１つの水素原子はフッ素原子に置換されていてもよく、
Ｚ１はそれぞれ独立して、単結合、−ＯＣＨ２−、−ＯＣＦ２−、−ＣＨ２Ｏ−又はＣＦ２Ｏ−を表し、
ｎ１は、１、２、３又は４を表す。）で表される化合物を１種以上含有し、第二成分の一般式（Ｍ）で表される化合物に対して５〜２０倍含まれていることが好ましい。
【００３４】
第一成分として一般式（Ｉ）で表される化合物により高速応答性などの効果を奏する。また、本発明に係る液晶組成物は、一般式（Ｉ）で表される化合物を１種類以上含有することもできる。組み合わせることができる化合物の種類に特に制限は無いが、低温での溶解性、粘性、転移温度、電気的な信頼性、複屈折率などの所望の性能に応じて適宜組み合わせて使用する。ただし、当該一般式（Ｉ）で表される化合物は減粘作用を奏する化合物を含むことが好ましい。また、第一成分である一般式（Ｉ）で表される化合物として使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類である。さらに、本発明の別の実施形態では７種類である。さらに、本発明の別の実施形態では８種類である。さらに、本発明の別の実施形態では９種類である。さらに、本発明の別の実施形態では１０種類以上である。
【００３５】
本発明の液晶組成物において、一般式（Ｉ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００３６】
また、本発明に係るアルキル基、アルケニル基およびアルコキシ基はいずれも直鎖状または分岐状が好ましい。また、本発明に係る「アルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基などが挙げられる。なお、本明細書中において、アルキル基の例は共通であり、各々のアルキル基の炭素原子数の数によって適宜上記例示から選択される。
【００３７】
また、本発明に係る「アルケニル基」の例としては、ビニル基、アリル基、１−プロペニル基、イソプロペニル基、２−ブテニル基、３−ブテニル基、１，３−ブタジエニル基、２−ペンテニル基、３−ペンテニル基、２−ヘキセニル基等が挙げられる。また、本発明に係るより好ましいアルケニル基としては次に記載する式（ｉ）（ビニル基）、式（ｉｉ）（１−プロペニル基）、式（ｉｉｉ）（３−ブテニル基）、式（ｉｖ）（３−ペンテニル基）、式（ｖ）（２−ペンテニル基）、式（ｖｉ）（４−ペンテニル基）：
【００３８】
【化６】
2016017570.tif 000008
【００３９】
（上記式（ｉ）〜（ｉｖ）中、＊は環構造への結合部位を示す。）
で表される。なお、本明細書中において、アルケニル基の例は共通であり、各々のアルキル基の炭素原子数の数によって適宜上記例示から選択される。
【００４０】
本発明に係る「アルコキシ基」の例は、本発明に係るアルキル基に酸素原子が直接結合した基であることが好ましく、メトキシ基、エトキシ基、プロポキシ基（ｎ−プロポキシ基、ｉ−プロポキシ基）、ブトキシ基、ペンチルオキシ基、オクチルオキシ基がより好ましい。なお、本明細書中において、アルコキシ基の例は共通であり、各々のアルコキシ基の炭素原子数の数によって適宜上記例示から選択される。
【００４１】
本発明に液晶組成物は、下記一般式（Ｌ）で表される化合物を１種または２種以上含む好ましい。
【００４２】
【化７】
2016017570.tif 000009
【００４３】
（上記一般式（Ｌ）中、ＲＬ１及びＲＬ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）はそれぞれ独立してシアノ基、フッ素原子又は塩素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。但し、一般式（Ｉ）の化合物を除く。）
本発明に係る液晶組成物は、一般式（Ｌ）で表される化合物を１種類以上含有することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類である。さらに、本発明の別の実施形態では７種類である。さらに、本発明の別の実施形態では８種類である。さらに、本発明の別の実施形態では９種類である。さらに、本発明の別の実施形態では１０種類以上である。
【００４４】
本発明の液晶組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００４５】
本発明の液晶組成物の総質量に対して、前記一般式（Ｌ）で表される化合物の含有量は、例えば本発明の一つの実施形態としては１０〜９０質量％である。また、本発明の別の実施形態では前記含有量は１５〜８５質量％である。さらに、本発明の別の実施形態では前記含有量は２０〜８０質量％である。さらに、本発明の別の実施形態では前記含有量は２２〜７５質量％である。さらに、本発明の別の実施形態では前記含有量は３０〜７０質量％である。さらに、本発明の別の実施形態では前記含有量は３１〜６０質量％である。さらに、本発明の別の実施形態では前記含有量は３３〜５５質量％である。さらに、本発明の別の実施形態では前記含有量は３５〜５０質量％である。さらに、本発明の別の実施形態では前記含有量は３６〜４５質量％である。さらに、本発明の別の実施形態では前記含有量は３７〜８０質量％である。さらに、本発明の別の実施形態では前記含有量は３９〜８０質量％である。さらに、本発明の別の実施形態では前記含有量は４０〜８０質量％である。さらに、本発明の別の実施形態では前記含有量は４１〜８０質量％である。さらに、本発明の別の実施形態では前記含有量は４２〜８０質量％である。さらに、本発明の別の実施形態では前記含有量は４３〜８０質量％である。さらに、本発明の別の実施形態では前記含有量は４５〜８０質量％である。さらに、本発明の別の実施形態では前記含有量は４６〜８０質量％であるさらに、本発明の別の実施形態では前記含有量は４７〜８０質量％である。さらに、本発明の別の実施形態では前記含有量は４９〜８０質量％である。さらに、本発明の別の実施形態では前記含有量は５０〜８０質量％である。さらに、本発明の別の実施形態では前記含有量は５１〜８０質量％である。さらに、本発明の別の実施形態では前記含有量は５８〜８０質量％である。さらに、本発明の別の実施形態では前記含有量は５９〜８０質量％である。さらに、本発明の別の実施形態では前記含有量は７０〜５７質量％である。さらに、本発明の別の実施形態では前記含有量は２０〜７６質量％である。さらに、本発明の別の実施形態では前記含有量は２０〜７０質量％である。さらに、本発明の別の実施形態では前記含有量は２０〜５９質量％である。さらに、本発明の別の実施形態では前記含有量は２０〜５８質量％である。さらに、本発明の別の実施形態では前記含有量は２０〜５６質量％である。さらに、本発明の別の実施形態では前記含有量は２０〜５５質量％である。さらに、本発明の別の実施形態では前記含有量は２０〜５３質量％である。さらに、本発明の別の実施形態では前記含有量は２０〜５２質量％である。さらに、本発明の別の実施形態では前記含有量は２０〜５１質量％である。さらに、本発明の別の実施形態では前記含有量は２０〜４９質量％である。さらに、本発明の別の実施形態では前記含有量は２０〜４８質量％である。さらに、本発明の別の実施形態では前記含有量は２０〜４７質量％である。さらに、本発明の別の実施形態では前記含有量は２０〜４５質量％である。さらに、本発明の別の実施形態では前記含有量は２０〜４３質量％である。さらに、本発明の別の実施形態では前記含有量は２０〜４１質量％である。さらに、本発明の別の実施形態では前記含有量は２０〜４０質量％である。さらに、本発明の別の実施形態では前記含有量は２０〜３７質量％である。さらに、本発明の別の実施形態では前記含有量は２０〜３５質量％である。さらに、本発明の別の実施形態では前記含有量は２０〜３３質量％である。さらに、本発明の別の実施形態では前記含有量は２０〜３１質量％である。さらに、本発明の別の実施形態では前記含有量は２０〜３０質量％である。さらに、本発明の別の実施形態では前記含有量は３５〜３７質量％である。さらに、本発明の別の実施形態では前記含有量は３７〜４８質量％である。さらに、本発明の別の実施形態では前記含有量は３６〜４５質量％である。さらに、本発明の別の実施形態では前記含有量は３９〜４３質量％である。さらに、本発明の別の実施形態では前記含有量は４０〜７６質量％である。さらに、本発明の別の実施形態では前記含有量は４２〜５６質量％である。さらに、本発明の別の実施形態では前記含有量は４５〜５６質量％である。さらに、本発明の別の実施形態では前記含有量は４７〜５５質量％である。さらに、本発明の別の実施形態では前記含有量は４９〜５５質量％である。さらに、本発明の別の実施形態では前記含有量は５０〜５３質量％である。さらに、本発明の別の実施形態では前記含有量は４３〜４９質量％である。さらに、本発明の別の実施形態では前記含有量は４６〜５２質量％である。さらに、本発明の別の実施形態では前記含有量は５１〜５６質量％である。
【００４６】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【００４７】
ＲＬ１及びＲＬ２は、それが結合する環構造がフェニル基（芳香族）である場合には、直鎖状の炭素原子数１〜５のアルキル基、直鎖状の炭素原子数１〜４（またはそれ以上）のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４（またはそれ以上）のアルコキシ基及び直鎖状の炭素原子数２〜５のアルケニル基が好ましい。
【００４８】
本発明に係る一般式（Ｉ）で表される化合物は、液晶組成物の化学的な安定性が求められる場合には塩素原子をその分子内に有さないことが好ましい。
【００４９】
本発明に係る一般式（Ｉ）で表される化合物は、例えば、一般式（Ｉ−Ａ）で表される化合物群から選ばれる化合物が好ましい。
【００５０】
【化８】
2016017570.tif 000010
【００５１】
（上記一般式（Ｉ−Ａ）中、Ｒ１１およびＲ１２はそれぞれ独立して炭素原子数１〜８のアルキル基または炭素原子数１〜８のアルコキシ基又は炭素原子数２〜８のアルケニル基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１１およびＡ１２はそれぞれ独立して、１，４−シクロヘキシレン基、１，４−フェニレン基、２−フルオロ−１，４−フェニレン基または３−フルオロ−１，４−フェニレン基を表す。）
前記一般式（Ｉ−Ａ）で表される化合物群において組み合わせることができる化合物の種類は特に制限は無いが、低温での溶解性、粘性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類以上である。
【００５２】
本発明の液晶組成物における一般式（Ｉ）で表されるいわゆる二環の化合物の含有量は、低温での溶解性、粘性、転移温度、電気的な信頼性、複屈折率、プロセス適合性、滴下痕、焼き付き、誘電率異方性などの求められる性能に応じて適宜調整する必要がある。
【００５３】
本発明の液晶組成物の総質量に対して、前記一般式（Ｉ）で表される化合物の含有量は、例えば本発明の一つの実施形態としては１０〜７５質量％である。あるいは本発明の別の実施形態では前記含有量は１０〜７０質量％である。また、本発明の別の実施形態では前記含有量は１０〜６５質量％である。さらに、本発明の別の実施形態では前記含有量は１０〜６０質量％である。さらに、本発明の別の実施形態では前記含有量は１５〜６０質量％である。さらに、本発明の別の実施形態では前記含有量は１５〜５９質量％である。さらに、本発明の別の実施形態では前記含有量は１５〜５６質量％である。さらに、本発明の別の実施形態では前記含有量は１５〜５２質量％である。さらに、本発明の別の実施形態では前記含有量は１５〜５１質量％である。さらに、本発明の別の実施形態では前記含有量は１５〜４９質量％である。さらに、本発明の別の実施形態では前記含有量は１５〜４８質量％である。さらに、本発明の別の実施形態では前記含有量は１５〜４７質量％である。さらに、本発明の別の実施形態では前記含有量は１５〜４５質量％である。さらに、本発明の別の実施形態では前記含有量は１５〜４４質量％である。さらに、本発明の別の実施形態では前記含有量は１５〜４３質量％である。さらに、本発明の別の実施形態では前記含有量は１５〜４１質量％である。さらに、本発明の別の実施形態では前記含有量は１５〜３９質量％である。さらに、本発明の別の実施形態では前記含有量は１５〜３８質量％である。さらに、本発明の別の実施形態では前記含有量は１５〜３５質量％である。さらに、本発明の別の実施形態では前記含有量は１５〜３３質量％である。さらに、本発明の別の実施形態では前記含有量は１５〜３１質量％である。さらに、本発明の別の実施形態では前記含有量は１５〜３０質量％である。さらに、本発明の別の実施形態では前記含有量は１５〜２９質量％である。さらに、本発明の別の実施形態では前記含有量は１５〜２８質量％である。さらに、本発明の別の実施形態では前記含有量は１５〜２０質量％である。さらに、本発明の別の実施形態では前記含有量は１７〜６０質量％である。さらに、本発明の別の実施形態では前記含有量は２０〜６０質量％である。さらに、本発明の別の実施形態では前記含有量は２７〜６０質量％である。さらに、本発明の別の実施形態では前記含有量は２８〜６０質量％である。さらに、本発明の別の実施形態では前記含有量は３０〜６０質量％である。さらに、本発明の別の実施形態では前記含有量は３１〜６０質量％である。さらに、本発明の別の実施形態では前記含有量は３２〜６０質量％である。さらに、本発明の別の実施形態では前記含有量は３３〜６０質量％である。さらに、本発明の別の実施形態では前記含有量は３４〜６０質量％である。さらに、本発明の別の実施形態では前記含有量は３５〜６０質量％である。さらに、本発明の別の実施形態では前記含有量は３６〜６０質量％である。さらに、本発明の別の実施形態では前記含有量は３７〜６０質量％である。さらに、本発明の別の実施形態では前記含有量は３９〜６０質量％である。さらに、本発明の別の実施形態では前記含有量は４１〜６０質量％である。さらに、本発明の別の実施形態では前記含有量は４２〜６０質量％である。さらに、本発明の別の実施形態では前記含有量は４３〜６０質量％である。さらに、本発明の別の実施形態では前記含有量は４４〜６０質量％である。さらに、本発明の別の実施形態では前記含有量は４６〜６０質量％である。さらに、本発明の別の実施形態では前記含有量は４７〜６０質量％である。さらに、本発明の別の実施形態では前記含有量は４８〜６０質量％である。さらに、本発明の別の実施形態では前記含有量は４９〜６０質量％である。さらに、本発明の別の実施形態では前記含有量は５１〜６０質量％である。さらに、本発明の別の実施形態では前記含有量は１７〜４５質量％である。さらに、本発明の別の実施形態では前記含有量は２７〜２９質量％である。さらに、本発明の別の実施形態では前記含有量は３２〜４３質量％である。さらに、本発明の別の実施形態では前記含有量は３４〜３８質量％である。さらに、本発明の別の実施形態では前記含有量は３６〜４５質量％である。さらに、本発明の別の実施形態では前記含有量は３７〜４８質量％である。さらに、本発明の別の実施形態では前記含有量は４２〜５６質量％である。さらに、本発明の別の実施形態では前記含有量は４３〜５２質量％である。さらに、本発明の別の実施形態では前記含有量は４３〜４９質量％である。さらに、本発明の別の実施形態では前記含有量は４３〜４４質量％である。さらに、本発明の別の実施形態では前記含有量は４４〜４８質量％である。さらに、本発明の別の実施形態では前記含有量は４７〜５１質量％である。
【００５４】
本発明に係る液晶組成物において、粘度を低く保ち、応答速度が速い液晶組成物を提供することができる観点から、一般式（Ｉ）で表される化合物群を含むことが特に好ましい。
【００５５】
本発明の液晶組成物の粘度を低く保ち、応答速度が速い液晶組成物が必要な場合は、前記一般式（Ｉ）で表される化合物（群）の含有量の下限値が高く上限値が高いことが好ましい。
【００５６】
さらに、前記一般式（Ｉ）で表される化合物は一般式（Ｉ−１）で表される化合物群から選ばれる化合物であることが好ましい。
【００５７】
【化９】
2016017570.tif 000011
【００５８】
（上記一般式（Ｉ−１）中、Ｒ１１およびＲ１２は上記一般式（Ｉ）における意味と同じ意味を表す。）
本発明の液晶組成物において、一般式（Ｉ−１）で表される化合物として、１〜１０種類、１〜９種類、１〜８種類、１〜７種類、１〜６種類、２〜９種類、２〜８種類、２〜６種類、３〜９種類、３〜７種類、３〜６種類または４〜６種類混合して含有していることが好ましい。
【００５９】
本発明に係る液晶組成物において、粘度を低く保ち、応答速度が速い液晶組成物を提供することができる観点から、一般式（Ｉ−１）で表される化合物群を含むことが特に好ましい。
【００６０】
本発明の液晶組成物の総質量に対して、前記一般式（Ｉ−１）で表される化合物の含有量は、例えば本発明の一つの実施形態としては１０〜７０質量％である。あるいは本発明の別の実施形態では前記含有量は１０〜６０質量％である。また、本発明の別の実施形態では前記含有量は１５〜６０質量％である。さらに、本発明の別の実施形態では前記含有量は１５〜５９質量％である。さらに、本発明の別の実施形態では前記含有量は１５〜５６質量％である。さらに、本発明の別の実施形態では前記含有量は１５〜５２質量％である。さらに、本発明の別の実施形態では前記含有量は１５〜５０質量％である。さらに、本発明の別の実施形態では前記含有量は１５〜４９質量％である。さらに、本発明の別の実施形態では前記含有量は１５〜４８質量％である。さらに、本発明の別の実施形態では前記含有量は１５〜４７質量％である。さらに、本発明の別の実施形態では前記含有量は１５〜４６質量％である。さらに、本発明の別の実施形態では前記含有量は１５〜４５質量％である。さらに、本発明の別の実施形態では前記含有量は１５〜３９質量％である。さらに、本発明の別の実施形態では前記含有量は１５〜３８質量％である。さらに、本発明の別の実施形態では前記含有量は１５〜３５質量％である。さらに、本発明の別の実施形態では前記含有量は１５〜３３質量％である。さらに、本発明の別の実施形態では前記含有量は１５〜３０質量％である。さらに、本発明の別の実施形態では前記含有量は１５〜２８質量％である。さらに、本発明の別の実施形態では前記含有量は１５〜２６質量％である。さらに、本発明の別の実施形態では前記含有量は１５〜２０質量％である。また、本発明の別の実施形態では前記含有量は１７〜６０質量％である。また、本発明の別の実施形態では前記含有量は２０〜６０質量％である。また、本発明の別の実施形態では前記含有量は２１〜６０質量％である。また、本発明の別の実施形態では前記含有量は２３〜６０質量％である。また、本発明の別の実施形態では前記含有量は２６〜６０質量％である。また、本発明の別の実施形態では前記含有量は２７〜６０質量％である。また、本発明の別の実施形態では前記含有量は２〜６０質量％である。また、本発明の別の実施形態では前記含有量は３０〜６０質量％である。また、本発明の別の実施形態では前記含有量は３３〜６０質量％である。また、本発明の別の実施形態では前記含有量は３４〜６０質量％である。また、本発明の別の実施形態では前記含有量は３５〜６０質量％である。また、本発明の別の実施形態では前記含有量は３６〜６０質量％である。また、本発明の別の実施形態では前記含有量は３７〜６０質量％である。また、本発明の別の実施形態では前記含有量は３８〜６０質量％である。また、本発明の別の実施形態では前記含有量は３９〜６０質量％である。また、本発明の別の実施形態では前記含有量は４２〜６０質量％である。また、本発明の別の実施形態では前記含有量は４３〜６０質量％である。また、本発明の別の実施形態では前記含有量は４６〜６０質量％である。また、本発明の別の実施形態では前記含有量は４７〜６０質量％である。また、本発明の別の実施形態では前記含有量は４９〜６０質量％である。また、本発明の別の実施形態では前記含有量は５０〜６０質量％である。また、本発明の別の実施形態では前記含有量は１７〜４５質量％である。また、本発明の別の実施形態では前記含有量は２１〜２４質量％である。また、本発明の別の実施形態では前記含有量は２７〜３８質量％である。また、本発明の別の実施形態では前記含有量は２８〜２９質量％である。また、本発明の別の実施形態では前記含有量は２３〜４６質量％である。また、本発明の別の実施形態では前記含有量は３４〜３８質量％である。また、本発明の別の実施形態では前記含有量は３６〜４５質量％である。また、本発明の別の実施形態では前記含有量は３７〜４８質量％である。また、本発明の別の実施形態では前記含有量は４２〜４８質量％である。また、本発明の別の実施形態では前記含有量は３８〜４９質量％である。また、本発明の別の実施形態では前記含有量は４２〜５６質量％である。また、本発明の別の実施形態では前記含有量は４２〜５０質量％である。また、本発明の別の実施形態では前記含有量は４３〜５２質量％であるまた、本発明の別の実施形態では前記含有量は４６〜４７質量％である。
【００６１】
本発明の液晶組成物の粘度を低く保ち、応答速度が速い液晶組成物が必要な場合は上記の下限値が高く上限値が高いことが好ましい。
【００６２】
さらに、前記一般式（Ｉ−１）で表される化合物は、一般式（Ｉ−１−１）で表される化合物群から選ばれる化合物であることが好ましい。
【００６３】
【化１０】
2016017570.tif 000012
【００６４】
（上記一般式（Ｉ−１−１）中、Ｒ１２は一般式（Ｉ）における意味と同じ意味を表し、Ｒａ１は、水素原子または炭素数１〜３のアルキル基である）
本発明に係る液晶組成物において、粘度を低く保ち、応答速度が速い液晶組成物を提供することができる観点から、一般式（Ｉ−１−１）で表される化合物群を含むことが特に好ましい。
【００６５】
本発明の液晶組成物の総質量に対して、前記一般式（Ｉ−１−１）で表される化合物の含有量は、例えば本発明の一つの実施形態としては１〜４５質量％である。また、本発明の一つの実施形態としては１〜３５質量％である。あるいは本発明の別の実施形態では前記含有量は１〜３０質量％である。また、本発明の別の実施形態では前記含有量は１〜２６質量％である。さらに、本発明の別の実施形態では前記含有量は１〜２１質量％である。さらに、本発明の別の実施形態では前記含有量は１〜１６質量％である。さらに、本発明の別の実施形態では前記含有量は１〜１５質量％である。さらに、本発明の別の実施形態では前記含有量は１〜１３質量％である。さらに、本発明の別の実施形態では前記含有量は１〜１２質量％である。さらに、本発明の別の実施形態では前記含有量は１〜１１質量％である。さらに、本発明の別の実施形態では前記含有量は１〜１０質量％である。さらに、本発明の別の実施形態では前記含有量は１〜８質量％である。さらに、本発明の別の実施形態では前記含有量は１〜７質量％である。さらに、本発明の別の実施形態では前記含有量は１〜５質量％である。さらに、本発明の別の実施形態では前記含有量は１〜４質量％である。さらに、本発明の別の実施形態では前記含有量は３〜３０質量％である。さらに、本発明の別の実施形態では前記含有量は４〜３０質量％である。さらに、本発明の別の実施形態では前記含有量は５〜３０質量％である。さらに、本発明の別の実施形態では前記含有量は６〜３０質量％である。さらに、本発明の別の実施形態では前記含有量は７〜３０質量％である。さらに、本発明の別の実施形態では前記含有量は８〜３０質量％である。さらに、本発明の別の実施形態では前記含有量は９〜３０質量％である。さらに、本発明の別の実施形態では前記含有量は１０〜３０質量％である。さらに、本発明の別の実施形態では前記含有量は１１〜３０質量％である。さらに、本発明の別の実施形態では前記含有量は１２〜３０質量％である。さらに、本発明の別の実施形態では前記含有量は１３〜３０質量％である。さらに、本発明の別の実施形態では前記含有量は３〜２６質量％である。さらに、本発明の別の実施形態では前記含有量は３〜１３質量％である。さらに、本発明の別の実施形態では前記含有量は３〜８質量％である。さらに、本発明の別の実施形態では前記含有量は４〜７質量％である。さらに、本発明の別の実施形態では前記含有量は５〜１２質量％である。さらに、本発明の別の実施形態では前記含有量は９〜１２質量％である。さらに、本発明の別の実施形態では前記含有量は６〜１６質量％である。さらに、本発明の別の実施形態では前記含有量は７〜１６質量％である。さらに、本発明の別の実施形態では前記含有量は７〜１０質量％である。さらに、本発明の別の実施形態では前記含有量は８〜２６質量％である。さらに、本発明の別の実施形態では前記含有量は８〜１５質量％である。さらに、本発明の別の実施形態では前記含有量は８〜１３質量％である。さらに、本発明の別の実施形態では前記含有量は９〜２５質量％である。さらに、本発明の別の実施形態では前記含有量は１０〜２１質量％である。さらに、本発明の別の実施形態では前記含有量は１２〜２１質量％である。さらに、本発明の別の実施形態では前記含有量は１３〜１６質量％である。さらに、本発明の別の実施形態では前記含有量は１１〜２６質量％である。
【００６６】
さらに、前記一般式（Ｉ−１−１）で表される化合物は、式（１．１）から式（１．５）で表される化合物群から選ばれる化合物であることが好ましく、式（１．２）または式（１．３）で表される化合物であることが好ましく、特に、式（１．３）で表される化合物であることが好ましい。
【００６７】
【化１１】
2016017570.tif 000013
【００６８】
【化１２】
2016017570.tif 000014
【００６９】
【化１３】
2016017570.tif 000015
【００７０】
【化１４】
2016017570.tif 000016
【００７１】
【化１５】
2016017570.tif 000017
【００７２】
前記式（１．２）または前記式（１．３）で表される化合物がそれぞれ単独で使われる場合は、式（１．２）で表される化合物の含有量は高めであることが応答速度の改善に効果があり、式（１．３）で表される化合物の含有量は下記に示す範囲が応答速度の速く電気的、光学的に信頼性が高い液晶組成物ができるので好ましい。
【００７３】
前記式（１．３）で表される化合物の含有量は、本発明の液晶組成物の総質量に対して、例えば本発明の一つの実施形態としては１〜４５質量％である。また、本発明の一つの実施形態としては１〜３５質量％である。あるいは本発明の別の実施形態では前記含有量は１〜３０質量％である。あるいは本発明の別の実施形態では前記含有量は１〜２５質量％である。あるいは本発明の別の実施形態では前記含有量は１〜２１質量％である。あるいは本発明の別の実施形態では前記含有量は１〜１８質量％である。あるいは本発明の別の実施形態では前記含有量は１〜１６質量％である。あるいは本発明の別の実施形態では前記含有量は１〜１５質量％である。あるいは本発明の別の実施形態では前記含有量は１〜１３質量％である。あるいは本発明の別の実施形態では前記含有量は１〜１２質量％である。あるいは本発明の別の実施形態では前記含有量は１〜１１質量％である。あるいは本発明の別の実施形態では前記含有量は１〜１０質量％である。あるいは本発明の別の実施形態では前記含有量は１〜８質量％である。あるいは本発明の別の実施形態では前記含有量は１〜７質量％である。あるいは本発明の別の実施形態では前記含有量は１〜５質量％である。あるいは本発明の別の実施形態では前記含有量は１〜４質量％である。あるいは本発明の別の実施形態では前記含有量は３〜２１質量％である。あるいは本発明の別の実施形態では前記含有量は４〜２１質量％である。あるいは本発明の別の実施形態では前記含有量は５〜２１質量％である。あるいは本発明の別の実施形態では前記含有量は６〜２１質量％である。あるいは本発明の別の実施形態では前記含有量は７〜２１質量％である。あるいは本発明の別の実施形態では前記含有量は８〜２１質量％である。あるいは本発明の別の実施形態では前記含有量は９〜２１質量％である。あるいは本発明の別の実施形態では前記含有量は１０〜２１質量％である。あるいは本発明の別の実施形態では前記含有量は１１〜２１質量％である。あるいは本発明の別の実施形態では前記含有量は１２〜２１質量％である。あるいは本発明の別の実施形態では前記含有量は１３〜２１質量％である。あるいは本発明の別の実施形態では前記含有量は３〜１３質量％である。あるいは本発明の別の実施形態では前記含有量は３〜８質量％である。あるいは本発明の別の実施形態では前記含有量は４〜７質量％である。あるいは本発明の別の実施形態では前記含有量は５〜１２質量％である。あるいは本発明の別の実施形態では前記含有量は９〜１２質量％である。あるいは本発明の別の実施形態では前記含有量は６〜１６質量％である。あるいは本発明の別の実施形態では前記含有量は１０〜１６質量％である。あるいは本発明の別の実施形態では前記含有量は１３〜１６質量％である。あるいは本発明の別の実施形態では前記含有量は７〜１６質量％である。あるいは本発明の別の実施形態では前記含有量は７〜１０質量％である。あるいは本発明の別の実施形態では前記含有量は８〜１８質量％である。あるいは本発明の別の実施形態では前記含有量は８〜１５質量％である。あるいは本発明の別の実施形態では前記含有量は８〜１３質量％である。あるいは本発明の別の実施形態では前記含有量は９〜１３質量％である。
【００７４】
さらに、本発明に係る一般式（Ｉ−１）で表される化合物は、一般式（Ｉ−１−２）で表される化合物群から選ばれる化合物であることが好ましい。
【００７５】
【化１６】
2016017570.tif 000018
【００７６】
（上記一般式（Ｉ−１−２）中、Ｒ１２は一般式（Ｉ）における意味と同じ意味を表す。）
前記一般式（Ｉ−１−２）として使用する化合物の種類は、例えば本発明の一つの実施形態としては１種類である。あるいは本発明の別の実施形態では２種類である。また、本発明の別の実施形態では３種類である。
【００７７】
本発明の液晶組成物において、一般式（Ｉ−１−２）で表される化合物の含有量は、低温での溶解性、粘性、転移温度、電気的な信頼性、複屈折率、プロセス適合性、滴下痕、焼き付き、誘電率異方性などの求められる性能に応じて適宜調整する必要がある。
【００７８】
本発明の液晶組成物の総質量に対して、前記一般式（Ｉ−１−２）で表される化合物の含有量は、例えば本発明の一つの実施形態としては１〜７０質量％である。また、本発明の一つの実施形態としては１〜６５質量％である。さらに、本発明の一つの実施形態としては１〜５５質量％である。あるいは本発明の別の実施形態では前記含有量は１〜５０質量％である。また、本発明の別の実施形態では前記含有量は１〜４９質量％である。さらに、本発明の別の実施形態では前記含有量は１〜４７質量％である。さらに、本発明の別の実施形態では前記含有量は１〜４５質量％である。さらに、本発明の別の実施形態では前記含有量は１〜４４質量％である。さらに、本発明の別の実施形態では前記含有量は１〜４０質量％である。さらに、本発明の別の実施形態では前記含有量は１〜３９質量％である。さらに、本発明の別の実施形態では前記含有量は１〜３８質量％である。さらに、本発明の別の実施形態では前記含有量は１〜３６質量％である。さらに、本発明の別の実施形態では前記含有量は１〜３５質量％である。さらに、本発明の別の実施形態では前記含有量は１〜３２質量％である。さらに、本発明の別の実施形態では前記含有量は１〜３０質量％である。さらに、本発明の別の実施形態では前記含有量は１〜２８質量％である。さらに、本発明の別の実施形態では前記含有量は１〜２７質量％である。さらに、本発明の別の実施形態では前記含有量は１〜２６質量％である。さらに、本発明の別の実施形態では前記含有量は１〜２４質量％である。さらに、本発明の別の実施形態では前記含有量は１〜２１質量％である。さらに、本発明の別の実施形態では前記含有量は１〜２０質量％である。さらに、本発明の別の実施形態では前記含有量は１〜１９質量％である。さらに、本発明の別の実施形態では前記含有量は１〜１６質量％である。さらに、本発明の別の実施形態では前記含有量は１〜１５質量％である。さらに、本発明の別の実施形態では前記含有量は１１〜４９質量％である。さらに、本発明の別の実施形態では前記含有量は１２〜４９質量％である。さらに、本発明の別の実施形態では前記含有量は１３〜４９質量％である。さらに、本発明の別の実施形態では前記含有量は１５〜４９質量％である。さらに、本発明の別の実施形態では前記含有量は１６〜４９質量％である。さらに、本発明の別の実施形態では前記含有量は１７〜４９質量％である。さらに、本発明の別の実施形態では前記含有量は２０〜４９質量％である。さらに、本発明の別の実施形態では前記含有量は２３〜４９質量％である。さらに、本発明の別の実施形態では前記含有量は２４〜４９質量％である。さらに、本発明の別の実施形態では前記含有量は２５〜４９質量％である。さらに、本発明の別の実施形態では前記含有量は２８〜４９質量％である。さらに、本発明の別の実施形態では前記含有量は３０〜４９質量％である。さらに、本発明の別の実施形態では前記含有量は３３〜４９質量％である。さらに、本発明の別の実施形態では前記含有量は３５〜４９質量％である。さらに、本発明の別の実施形態では前記含有量は３８〜４９質量％である。さらに、本発明の別の実施形態では前記含有量は３９〜４９質量％である。さらに、本発明の別の実施形態では前記含有量は４５〜４９質量％である。さらに、本発明の別の実施形態では前記含有量は１１〜４４質量％である。さらに、本発明の別の実施形態では前記含有量は１２〜２４質量％である。さらに、本発明の別の実施形態では前記含有量は１３〜１６質量％である。さらに、本発明の別の実施形態では前記含有量は１５〜３２質量％である。さらに、本発明の別の実施形態では前記含有量は１５〜２１質量％である。さらに、本発明の別の実施形態では前記含有量は１７〜２０質量％である。さらに、本発明の別の実施形態では前記含有量は１６〜２７質量％である。さらに、本発明の別の実施形態では前記含有量は１７〜２８質量％である。さらに、本発明の別の実施形態では前記含有量は２０〜３５質量％である。さらに、本発明の別の実施形態では前記含有量は２３〜２６質量％である。さらに、本発明の別の実施形態では前記含有量は２４〜４０質量％である。さらに、本発明の別の実施形態では前記含有量は２８〜３８質量％である。さらに、本発明の別の実施形態では前記含有量は３０〜３８質量％である。さらに、本発明の別の実施形態では前記含有量は２５〜３６質量％である。さらに、本発明の別の実施形態では前記含有量は２７〜３０質量％である。さらに、本発明の別の実施形態では前記含有量は３０〜４０質量％である。さらに、本発明の別の実施形態では前記含有量は３０〜３９質量％である。さらに、本発明の別の実施形態では前記含有量は３５〜４４質量％である。さらに、本発明の別の実施形態では前記含有量は３５〜４０質量％である。さらに、本発明の別の実施形態では前記含有量は３３〜４７質量％である。さらに、本発明の別の実施形態では前記含有量は３９〜４７質量％である。さらに、本発明の別の実施形態では前記含有量は３８〜４５質量％である。
【００７９】
さらに、一般式（Ｉ−１−２）で表される化合物は、式（２．１）から式（２．８）で表される化合物群から選ばれる化合物であることが好ましく、式（２．２）から式（２．４）で表される化合物であることが好ましい。特に、式（２．２）で表される化合物は本発明の液晶組成物の応答速度を特に改善するため好ましい。また、応答速度よりも高いＴｎｉを求めるときは、式（２．３）または式（２．４）で表される化合物を用いることが好ましい。式（２．３）および式（２．４）で表される化合物の含有量は、低温での溶解度を良くするために３０％未満にすることが好ましい。
【００８０】
【化１７】
2016017570.tif 000019
【００８１】
【化１８】
2016017570.tif 000020
【００８２】
【化１９】
2016017570.tif 000021
【００８３】
【化２０】
2016017570.tif 000022
【００８４】
本発明の液晶組成物において、式（２．２）で表される化合物の含有量は、本発明の液晶組成物の総質量に対して、１質量％以上７０質量％以下であることが好ましく、１質量％以上６５質量％以下であることが好ましく、１質量％以上６０質量％以下であることが好ましく、１質量％以上５５質量％以下であることが好ましく、１質量％以上５０質量％以下であることが好ましく、５質量％以上５０質量％以下であることが好ましくい。これらの中で、９質量％４７質量％以下、９質量％以上１５質量％以下、１１質量％以上４４質量％以下、１５質量％以上３２質量％以下、２０質量％以上３５質量％以下、２３質量％以上２６質量％以下、２４質量％以上４０質量％以下、２５質量％以上３６質量％以下、２８質量％以上３８質量％以下、３０質量％以上４０質量％以下、３０質量％以上３９質量％以下、３０質量％以上３８質量％以下、３３質量％以上４７質量％以下、３５質量％以上４４質量％以下、３５質量％以上４０質量％以下、３８質量％以上４５質量％以下、３９質量％以上４７質量％以下、が好ましい。
【００８５】
本発明の液晶組成物において、式（２．３）で表される化合物の含有量  は、本発明の液晶組成物の総質量に対して１質量％以上３０質量％以下であることが好ましく、１質量％２５質量％以下であることが好ましく、３質量％以上２５質量％以下であることが好ましく、４質量％以上２２質量％以下であることが好ましく、５質量％以上２２質量％以下であることが好ましく、１１質量％以上２２質量％以下であることが好ましく、１３質量％以上２２質量％以下であることが好ましく、４質量％以上１６質量％以下であることが好ましく、４質量％以上１５質量％以下であることが好ましく、４質量％以上１０質量％以下であることが好ましく、５質量％以上１０質量％以下であることが好ましく、１２質量％以上１５質量％以下であることが好ましく、１３質量％以上１６質量％以下であることが好ましい。
【００８６】
本発明の液晶組成物において、式（２．４）で表される化合物の含有量  は、本発明の液晶組成物の総質量に対して１質量％以上３０質量％以下であることが好ましく、１質量％２５質量％以下であることがより好ましく、３質量％以上２５質量％以下であることが好ましく、４質量％以上２５質量％以下であることが好ましく、１２質量％以上２５質量％以下であることが好ましく、１７質量％以上２５質量％以下であることが好ましく、２０質量％以上２５質量％以下であることが好ましく、４質量％以上２０質量％以下であることが好ましく、４質量％以上１３質量％以下であることが好ましく、１２質量％以上２４質量％以下であることが好ましく、１７質量％以上２０質量％以下であることが好ましい。
【００８７】
本願発明の液晶組成物は、更に、一般式（Ｉ−１−２）で表される化合物と類似した構造を有する式（２．５）で表される化合物を含有することもできる。
【００８８】
【化２１】
2016017570.tif 000023
【００８９】
低温での溶解性、転移温度、電気的な信頼性、複屈折率などの求められる性能に応じて式（２．５）であらわされる化合物の含有量を調整することが好ましく、含有量の好ましい範囲は、下記の表に示すとおりである。
【００９０】
低温での溶解性、転移温度、電気的な信頼性、複屈折率などの求められる性能に応じて前記式（２．５）で表される化合物の含有量を調整することが好ましく、この化合物を本発明の液晶組成物の総質量に対して、０〜４０質量％含有することが好ましく、１〜３５質量％含有することが好ましく、１〜３０質量％含有することが好ましく、５〜３０質量％含有することが好ましく、１０〜３０質量％含有することが好ましく、１５〜３０質量％含有することが好ましく、２０〜３０質量％含有することが好ましく、２５〜３０質量％含有することが好ましい。
【００９１】
さらに、本発明に係る一般式（Ｉ）で表される化合物は一般式（Ｉ−２）で表される化合物群から選ばれる化合物であることが好ましい。
【００９２】
【化２２】
2016017570.tif 000024
【００９３】
（上記一般式（Ｉ−２）中、Ｒ１３およびＲ１４はそれぞれ独立して炭素原子数１〜５のアルキル基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【００９４】
本発明の液晶組成物において、一般式（Ｉ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００９５】
本発明の液晶組成物の総質量に対して、前記一般式（Ｉ−２）で表される化合物の含有量  は、例えば本発明の一つの実施形態としては１〜３０質量％である。あるいは本発明の別の実施形態では前記含有量は２〜３０質量％である。また、本発明の別の実施形態では前記含有量は４〜３０質量％である。さらに、本発明の別の実施形態では前記含有量は４〜２５質量％である。さらに、本発明の別の実施形態では前記含有量は４〜２３質量％である。
【００９６】
さらに、一般式（Ｉ−２）で表される化合物は、式（３．１）から式（３．４）で表される化合物群から選ばれる化合物であることが好ましく、式（３．１）、式（３．３）または式（３．４）で表される化合物であることが好ましい。特に、式（３．２）で表される化合物は本発明の液晶組成物の応答速度を特に改善するため好ましい。また、応答速度よりも高いＴｎｉを求めるときは、式（３．３）または式（３．４）で表される化合物を用いることが好ましい。式（３．３）および式（３．４）で表される化合物の含有量は、低温での溶解度を良くするために２０％未満にすることが好ましい。
【００９７】
さらに、一般式（Ｉ−２）で表される化合物は、式（３．１）から式（３．４）で表される化合物群から選ばれる化合物であることが好ましく、式（３．１）、式（３．３）および／または式（３．４）で表される化合物であることが好ましい。
【００９８】
【化２３】
2016017570.tif 000025
【００９９】
【化２４】
2016017570.tif 000026
【０１００】
【化２５】
2016017570.tif 000027
【０１０１】
【化２６】
2016017570.tif 000028
【０１０２】
本発明の液晶組成物において、前記式（３．３）で表される化合物の含有量  は、本発明の液晶組成物の総質量に対して、１質量％以上２５質量％以下であることが好ましく、１質量％以上２０質量％以下であることが好ましく、１質量％以上１５質量％以下であることが好ましく、１質量％以上１０質量％以下であることが好ましく１質量％以上５質量％以下であることが好ましい。
【０１０３】
さらに、本発明に係る一般式（Ｉ）で表される化合物は、一般式（Ｉ−３）で表される化合物群から選ばれる化合物であることが好ましい。
【０１０４】
【化２７】
2016017570.tif 000029
【０１０５】
（上記一般式（Ｉ−３）中、Ｒ１３は一般式（Ｉ−２）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０１０６】
本発明の液晶組成物において、一般式（Ｉ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０１０７】
本発明の液晶組成物の総質量に対して、前記一般式（Ｉ−３）で表される化合物の含有量は、例えば本発明の一つの実施形態としては３〜３０質量％である。あるいは本発明の別の実施形態では前記含有量は４〜３０質量％である。また、本発明の別の実施形態では前記含有量は１５〜３０質量％である。さらに、本発明の別の実施形態では前記含有量は２５〜３０質量％である。さらに、本発明の別の実施形態では前記含有量は３〜２５質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜５質量％である。
【０１０８】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０１０９】
さらに、一般式（Ｉ−３）で表される化合物は、式（４．１）から式（４．３）で表される化合物群から選ばれる化合物であることが好ましく、式（４．３）で表される化合物であることが好ましい。
【０１１０】
【化２８】
2016017570.tif 000030
【０１１１】
【化２９】
2016017570.tif 000031
【０１１２】
【化３０】
2016017570.tif 000032
【０１１３】
前記式（４．３）で表される化合物の含有量は、本発明の液晶組成物の総質量に対して、２質量％以上３０質量％以下であることが好ましく、４質量％以上３０質量％以下であることが好ましく、６質量％以上３０質量％以下であることが好ましく、８質量％以上３０質量％以下であることが好ましく、１０質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが特に好ましい。
【０１１４】
さらに、本発明に係る一般式（Ｉ）で表される化合物は、一般式（Ｉ−０）で表される化合物群から選ばれる化合物であることが好ましい。
【０１１５】
【化３１】
2016017570.tif 000033
【０１１６】
（上記一般式（Ｉ−０）中、Ｒ１ｂは一般式（Ｉ）におけるＲ１と同じ意味を表し、Ｒ２ｂはそれぞれ一般式（Ｉ）におけるＲ２と同じ意味を表し、ｎ１ｂは１又は２を表し、Ａ１ｂは一般式（Ｉ）におけるＡ１と同じ意味を表し、Ｚ１ｂは一般式（Ｉ）におけるＺ１と同じ意味を表す。）で表される化合物群の中から少なくとも１種類が選択されることが好ましい。
【０１１７】
本発明の液晶組成物において、一般式（Ｉ−０）で表される化合物の含有量は、本発明の液晶組成物の総質量に対して、１質量％以上５５質量％以下であることが好ましく、１質量％以上５０質量％以下であることが好ましく、５質量％以上５０質量％以下であることが好ましくい。これらの中で、９質量％４７質量％以下、９質量％以上１５質量％以下、１１質量％以上４４質量％以下、１５質量％以上３２質量％以下、２０質量％以上３５質量％以下、２３質量％以上２６質量％以下、２４質量％以上４０質量％以下、２５質量％以上３６質量％以下、２８質量％以上３８質量％以下、３０質量％以上４０質量％以下、３０質量％以上３９質量％以下、３０質量％以上３８質量％以下、３３質量％以上４７質量％以下、３５質量％以上４４質量％以下、３５質量％以上４０質量％以下、３８質量％以上４５質量％以下、３９質量％以上４７質量％以下、が好ましい。
【０１１８】
本発明の液晶組成物において、式（２．３）で表される化合物の含有量  は、本発明の液晶組成物の総質量に対して１質量％以上３０質量％以下であることが好ましく、１質量％２５質量％以下であることが好ましく、３質量％以上２５質量％以下であることが好ましく、４質量％以上２２質量％以下であることが好ましく、５質量％以上２２質量％以下であることが好ましく、１１質量％以上２２質量％以下であることが好ましく、１３質量％以上２２質量％以下であることが好ましく、４質量％以上１６質量％以下であることが好ましく、４質量％以上１５質量％以下であることが好ましく、４質量％以上１０質量％以下であることが好ましく、５質量％以上１０質量％以下であることが好ましく、１２質量％以上１５質量％以下であることが好ましく、１３質量％以上１６質量％以下であることが好ましい。
【０１１９】
本発明の液晶組成物において、一般式（Ｉ−０）で表される化合物の含有量は、低温での溶解性、転移温度、電気的な信頼性、複屈折率、プロセス適合性、粘性、滴下痕、焼き付き、誘電率異方性などの求められる性能に応じて適宜調整する必要がある。
【０１２０】
特に、後述の一般式（ＩＩ−２）で表される化合物が組成物に含まれると、液晶組成物の応答速度の上昇の観点から好ましい。
【０１２１】
さらに、本発明に係る一般式（Ｉ）で表される化合物は、一般式（Ｉ−４）で表される化合物群から選ばれる化合物であることが好ましい。
【０１２２】
【化３２】
2016017570.tif 000034
【０１２３】
（上記一般式（Ｉ−４）中、Ｒ１１およびＲ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０１２４】
本発明の液晶組成物において、一般式（Ｉ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１２５】
特に、後述の式（５．４）が組成物に含まれると、液晶組成物の応答速度の上昇の観点から好ましい。また、偶奇効果や弾性定数（Ｋ３３）の観点でも好ましい。
【０１２６】
本発明の液晶組成物の総質量に対して、前記一般式（Ｉ−４）で表される化合物の含有量は、例えば本発明の一つの実施形態としては２〜３０質量％である。あるいは本発明の別の実施形態では前記含有量は５〜３０質量％である。また、本発明の別の実施形態では前記含有量は６〜３０質量％である。さらに、本発明の別の実施形態では前記含有量は８〜３０質量％である。さらに、本発明の別の実施形態では前記含有量は１０〜３０質量％である。さらに、本発明の別の実施形態では前記含有量は１２〜３０質量％である。さらに、本発明の別の実施形態では前記含有量は１５〜３０質量％である。さらに、本発明の別の実施形態では前記含有量は２０〜３０質量％である。さらに、本発明の別の実施形態では前記含有量は２５〜３０質量％である。さらに、本発明の別の実施形態では前記含有量は、２〜２５質量％である。さらに、本発明の別の実施形態では前記含有量は、２〜２０質量％である。さらに、本発明の別の実施形態では前記含有量は、２〜１５質量％である。さらに、本発明の別の実施形態では前記含有量は、２〜１０質量％である。さらに、本発明の別の実施形態では前記含有量は、５〜８質量％である。
【０１２７】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０１２８】
さらに、一般式（Ｉ−４）で表される化合物は、式（５．１）から式（５．４）で表される化合物群から選ばれる化合物であることが好ましく、式（５．２）から式（５．７）で表される化合物であることがより好ましく、式（５．３）〜式（５．４）ならなる群から選択される化合物を少なくとも１種含むことがさらに好ましい。
【０１２９】
前記一般式（Ｉ−４）で表される骨格の端部の置換基の一方に炭素原子数１〜８個のアルケニル基を含むと液晶組成物の高速応答性の観点で好ましい。
【０１３０】
【化３３】
2016017570.tif 000035
【０１３１】
【化３４】
2016017570.tif 000036
【０１３２】
【化３５】
2016017570.tif 000037
【０１３３】
【化３６】
2016017570.tif 000038
【０１３４】
【化３７】
2016017570.tif 000039
【０１３５】
【化３８】
2016017570.tif 000040
【０１３６】
【化３９】
2016017570.tif 000041
【０１３７】
特に、前記式（５．４）で表される化合物の含有量は、本発明の液晶組成物の総質量に対して２質量％以上３０質量％以下であることが好ましい。これらの中でも、例えば、４質量％以上３０質量％以下、６質量％以上３０質量％以下、８質量％以上３０質量％以下、１０質量％以上３０質量％以下、１２質量％以上３０質量％以下、１４質量％以上３０質量％以下、１６質量％以上３０質量％以下、１８質量％以上３０質量％以下、２０質量％以上３０質量％以下、２２質量％以上３０質量％以下、２３質量％以上３０質量％以下、２４質量％以上３０質量％以下、２５質量％以上３０質量％以下、或いは、４質量％以上６質量％以下、４質量％以上８質量％以下、４質量％以上１０質量％以下、４質量％以上１２質量％以下、４質量％以上１４質量％以下、４質量％以上１６質量％以下、４質量％以上１８質量％以下、４質量％以上２０質量％以下、４質量％以上２２質量％以下、４質量％以上２３質量％以下、４質量％以上２４質量％以下、４質量％以上２５質量％以下が好ましい。
【０１３８】
さらに、本発明に係る一般式（Ｉ）で表される化合物は、一般式（Ｉ−５）で表される化合物群から選ばれる化合物であることが好ましい。
【０１３９】
【化４０】
2016017570.tif 000042
【０１４０】
（上記一般式（Ｉ−５）中、Ｒ１１およびＲ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０１４１】
本発明の液晶組成物において、一般式（Ｉ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０１４２】
本発明の液晶組成物の総質量に対して、前記一般式（Ｉ−５）で表される化合物の含有量は、例えば本発明の一つの実施形態としては１〜３０質量％である。あるいは本発明の別の実施形態では前記含有量は１〜２５質量％である。また、本発明の別の実施形態では前記含有量は１〜２０質量％である。さらに、本発明の別の実施形態では前記含有量は１〜１５質量％である。さらに、本発明の別の実施形態では前記含有量は１〜１１質量％である。さらに、本発明の別の実施形態では前記含有量は１〜８質量％である。さらに、本発明の別の実施形態では前記含有量は１〜５質量％である。さらに、本発明の別の実施形態では前記含有量は１〜４質量％である。さらに、本発明の別の実施形態では前記含有量は４〜１１質量％である。さらに、本発明の別の実施形態では前記含有量は５〜１１質量％である。さらに、本発明の別の実施形態では前記含有量は８〜１１質量％である。さらに、本発明の別の実施形態では前記含有量は１０〜１１質量％である。
【０１４３】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０１４４】
さらに、一般式（Ｉ−５）で表される化合物は、式（６．１）から式（６．６）で表される化合物群から選ばれる化合物であることが好ましく、式（６．３）、式（６．４）および式（６．６）で表される化合物であることが好ましい。
【０１４５】
【化４１】
2016017570.tif 000043
【０１４６】
【化４２】
2016017570.tif 000044
【０１４７】
【化４３】
2016017570.tif 000045
【０１４８】
【化４４】
2016017570.tif 000046
【０１４９】
【化４５】
2016017570.tif 000047
【０１５０】
【化４６】
2016017570.tif 000048
【０１５１】
本願発明の液晶組成物は、更に、一般式（Ｉ−５）で表される化合物と類似した構造を有する式（２．７）及び式（６．８）で表される化合物を含有することもできる。
【０１５２】
【化４７】
2016017570.tif 000049
【０１５３】
【化４８】
2016017570.tif 000050
【０１５４】
低温での溶解性、転移温度、電気的な信頼性、複屈折率などの求められる性能に応じて式（６．７）であらわされる化合物の含有量を調整することが好ましい。
【０１５５】
さらに、本発明に係る一般式（Ｉ）で表される化合物は、一般式（Ｉ−６）で表される化合物群から選ばれる化合物であることが好ましい。
【０１５６】
【化４９】
2016017570.tif 000051
【０１５７】
（上記一般式（Ｉ−６）中、Ｒ１１およびＲ１２は一般式（Ｉ）における意味と同じ意味を表す。）
前記一般式（Ｉ−６）で表される化合物の含有量は、本発明の液晶組成物の総質量に対して２質量％以上３０質量％以下であることが好ましく、４質量％以上３０質量％以下であることが好ましく、５質量％以上３０質量％以下であることが好ましく、６質量％以上３０質量％以下であることが好ましく、９質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが好ましい。  さらに、一般式（Ｉ−６）で表される化合物は、式（７．１）で表される化合物であることが好ましい。
【０１５８】
【化５０】
2016017570.tif 000052
【０１５９】
さらに、一般式（Ｉ）で表される化合物は一般式（Ｉ−７）で表される化合物群から選ばれる化合物であることが好ましい。
【０１６０】
【化５１】
2016017570.tif 000053
【０１６１】
（式中、Ｒ１１およびＲ１２は一般式（Ｉ）における意味と同じ意味を表す。）
本発明の液晶組成物の総質量に対する前記一般式（Ｉ−７）で表される化合物の含有量は、１質量％以上２０質量％以下であることが好ましく、１質量％以上１５質量％以下であることが好ましく、１質量％以上１０質量％以下であることが好ましく、１質量％以上５質量％以下であることが好ましい。
【０１６２】
さらに、一般式（Ｉ−７）で表される化合物は、式（８．１）で表される化合物であることが好ましい。
【０１６３】
【化５２】
2016017570.tif 000054
【０１６４】
さらに、一般式（Ｉ）で表される化合物は一般式（Ｉ−８）で表される化合物群から選ばれる化合物であることが好ましい。
【０１６５】
【化５３】
2016017570.tif 000055
【０１６６】
（式中、Ｒ１６およびＲ１７はそれぞれ独立して炭素原子数２〜５のアルケニル基を表す。）
組み合わせることができる化合物の種類に特に制限は無いが、低温での溶解性、転移温度、電気的な信頼性、複屈折率などの求められる性能に応じて、１種類から３種類組み合わせることが好ましい。また、前記一般式（Ｉ−８）で表される化合物の含有量は、低温での溶解性、転移温度、電気的な信頼性、複屈折率、プロセス適合性、滴下痕、焼き付き、誘電率異方性などの求められる性能に応じて、本発明の液晶組成物の総質量に対して１〜３０質量％であることが好ましく、１〜２５質量％であることが好ましく、１〜２０質量％であることが好ましく、１〜１８質量％であることが好ましく、３〜１８質量％であることが好ましく、４〜９質量％であることが好ましく、４〜６質量％であることが好ましい。
【０１６７】
さらに、一般式（Ｉ−８）で表される化合物は、式（９．１）から式（９．１０）で表される化合物群から選ばれる化合物であることが好ましく、式（９．２）、式（９．４）および式（９．７）で表される化合物であることが好ましい。
【０１６８】
【化５４】
2016017570.tif 000056
【０１６９】
【化５５】
2016017570.tif 000057
【０１７０】
【化５６】
2016017570.tif 000058
【０１７１】
【化５７】
2016017570.tif 000059
【０１７２】
【化５８】
2016017570.tif 000060
【０１７３】
【化５９】
2016017570.tif 000061
【０１７４】
【化６０】
2016017570.tif 000062
【０１７５】
【化６１】
2016017570.tif 000063
【０１７６】
【化６２】
2016017570.tif 000064
【０１７７】
【化６３】
2016017570.tif 000065
【０１７８】
さらに、本発明に係る一般式（Ｉ）で表される化合物は、例えば一般式（ＩＩ）で表される化合物から選ばれる化合物であることが好ましい。
【０１７９】
【化６４】
2016017570.tif 000066
【０１８０】
（上記一般式（ＩＩ）中、Ｒ２１およびＲ２２はそれぞれ独立して、炭素原子数２〜５のアルケニル基、炭素原子数１〜５のアルキル基又は炭素原子数１〜４のアルコキシ基を表し、Ａ２は１，４−シクロヘキシレン基または１，４−フェニレン基を表し、Ｑ２は単結合、−ＣＯＯ−、−ＣＨ２−ＣＨ２−または−ＣＦ２Ｏ−を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明のさらに別の実施形態では３種類である。さらに、本発明の別の実施形態では４種類以上である。
【０１８１】
本発明の液晶組成物において、一般式（ＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１８２】
本発明の液晶組成物の総質量に対して、前記一般式（ＩＩ）で表される化合物の含有量は、例えば本発明の一つの実施形態としては３〜３５質量％である。あるいは本発明の別の実施形態では前記含有量は３〜３０質量％である。また、本発明の別の実施形態では前記含有量は３〜２５質量％である。さらに、本発明の別の実施形態では前記含有量は３〜２１質量％である。さらに、本発明の別の実施形態では前記含有量は３〜２０質量％である。さらに、本発明の別の実施形態では前記含有量は３〜１８質量％である。さらに、本発明の別の実施形態では前記含有量は３〜１５質量％である。さらに、本発明の別の実施形態では前記含有量は３〜１２質量％である。さらに、本発明の別の実施形態では前記含有量は４〜２１質量％である。さらに、本発明の別の実施形態では前記含有量は１１〜２１質量％である。さらに、本発明の別の実施形態では前記含有量は１３〜２１質量％である。さらに、本発明の別の実施形態では前記含有量は１５〜２１質量％である。さらに、本発明の別の実施形態では前記含有量は１６〜２１質量％である。さらに、本発明の別の実施形態では前記含有量は４〜１２質量％である。さらに、本発明の別の実施形態では前記含有量は１１〜２０質量％である。さらに、本発明の別の実施形態では前記含有量は１３〜１５質量％である。さらに、本発明の別の実施形態では前記含有量は１５〜１８質量％である。
【０１８３】
さらに、前記一般式（ＩＩ）で表される化合物は、例えば一般式（ＩＩ−１）で表される化合物群から選ばれる化合物であることが好ましい。
【０１８４】
【化６５】
2016017570.tif 000067
【０１８５】
（上記一般式（ＩＩ−１）中、Ｒ２１およびＲ２２は一般式（ＩＩ）における意味と同じ意味を表す。）
一般式（ＩＩ−１）で表される化合物の含有量は、低温での溶解性、転移温度、電気的な信頼性、複屈折率などの求められる性能に応じて調整することが好ましい。
含有量の好ましい範囲は、下記の表に示すとおりである。
【０１８６】
前記一般式（ＩＩ−１）で表される化合物の含有量は、低温での溶解性、転移温度、電気的な信頼性、複屈折率などの求められる性能に応じて調整することが好ましく、４質量％以上２４質量％以下が好ましく、８質量％以上１８質量％以下であることが好ましく、１２質量％以上１４質量％以下であることが更に好ましい。
【０１８７】
さらに、一般式（ＩＩ−１）で表される化合物は、例えば式（１０．１）及び式（１０．２）で表される化合物であることが好ましい。
【０１８８】
【化６６】
2016017570.tif 000068
【０１８９】
さらに、本発明に係る一般式（ＩＩ）で表される化合物は、例えば一般式（ＩＩ−２）で表される化合物群から選ばれる化合物であることが好ましい。
【０１９０】
【化６７】
2016017570.tif 000069
【０１９１】
（上記一般式（ＩＩ−２）中、Ｒ２３は炭素原子数２〜５のアルケニル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて組み合わせる。式（１１．１）、式（１１．２）が液晶組成物に含まれると、液晶組成物の高速応答に関するパラメーターの向上に貢献する。また、使用する化合物の種類は、例えば本発明の一つの実施形態としては１種類である。あるいは本発明の別の実施形態では２種類以上である。
【０１９２】
本発明の液晶組成物において、一般式（ＩＩ−２）で表される化合物の含有量は、低温での溶解性、転移温度、電気的な信頼性、複屈折率、プロセス適合性、滴下痕、焼き付き、高速応答性、誘電率異方性などの求められる性能に応じて適宜調整する必要がある。
【０１９３】
前記一般式（ＩＩ−２）で表される化合物の好ましい含有量は、例えば、本発明の液晶組成物の総質量に対して２〜４５質量％が挙げられる。これらの中でも、例えば、５〜４５質量％、８〜４５質量％、１１〜４５質量％、１４〜４５質量％、１７〜３５質量％、１７〜３１質量％、１８〜２８質量％、１８〜２７質量％、１８〜２６質量％、或いは２〜４５質量％、３〜４０質量％、４〜３５質量％、５〜３０質量％、６〜２５質量％、７〜２４質量％、８〜２３質量％、９〜２３質量％が好ましい。
【０１９４】
さらに、本発明に係る一般式（ＩＩ−２）で表される化合物は、例えば式（１１．１）から式（１１．９）で表される化合物であることが好ましい。
【０１９５】
【化６８】
2016017570.tif 000070
【０１９６】
【化６９】
2016017570.tif 000071
【０１９７】
【化７０】
2016017570.tif 000072
【０１９８】
【化７１】
2016017570.tif 000073
【０１９９】
【化７２】
2016017570.tif 000074
【０２００】
【化７３】
2016017570.tif 000075
【０２０１】
【化７４】
2016017570.tif 000076
【０２０２】
【化７５】
2016017570.tif 000077
【０２０３】
【化７６】
2016017570.tif 000078
【０２０４】
低温での溶解性、転移温度、電気的な信頼性、複屈折率などの求められる性能に応じて、式（１１．１）〜（１１．９）で表される化合物を一つ含有していても、式（１１．１）〜（１１．９）で表される化合物を二つ含有していても、式（１１．１）〜（１１．９）で表される化合物を三つ含有していてもよく、さらに、式（１１．１）で表される化合物を１種含有していても、式（１１．２）で表される化合物を１種含有していても、式（１１．１）で表される化合物と式（１１．２）で表される化合物との両方を含有していても良いし、式（１１．１）から式（１１．３）で表される化合物を全て含んでいても良い。式（１１．１）および／または式（１１．２）で表される化合物を含むことがより好ましく、それぞれの含有量の好ましい範囲は、下記に示すとおりである。
【０２０５】
本発明の液晶組成物において、式（１１．１）で表される化合物の各々の含有量は、本発明の液晶組成物の総質量に対して、１質量％以上５５質量％以下であることが好ましく、２質量％以上３０質量％以下であることが好ましく、３質量％以上２５質量％以下であることが好ましい。これらの中で、４質量％２２質量％以下、４質量％以上２０質量％以下、４質量％以上１８質量％以下、５質量％以上１６質量％以下、６質量％以上１５質量％以下、７質量％以上１５質量％以下、８質量％以上１４質量％以下が好ましい。
【０２０６】
本発明の液晶組成物において、式（１１．２）で表される化合物の含有量は、本発明の液晶組成物の総質量に対して１質量％以上３０質量％以下であることが好ましく、１質量％２５質量％以下であることが好ましく、３質量％以上２５質量％以下であることが好ましく、４質量％以上２２質量％以下であることが好ましく、５質量％以上１５質量％以下であることが好ましく、６質量％以上１４質量％以下であることが好ましく、７質量％以上１３質量％以下であることが好ましく、７質量％以上１２質量％以下であることが好ましく、７質量％以上１１質量％以下であることが好ましい。
【０２０７】
本発明に係る液晶組成物において、式（１１．１）で表される化合物と式（１１．２）で表される化合物との両方を含有する場合は相溶性の観点で好ましい。当該式（１１．１）で表される化合物と当該式（１１．２）で表される化合物との両方を含有する場合は、両方の化合物の合計含有量の好ましい範囲は、本発明の液晶組成物の総質量に対して、５質量％以上３５質量％以下であることが好ましく、６質量％以上３０質量％以下であることが好ましく、７質量％以上２８質量％以下であることが好ましい。これらの中で、８質量％２７質量％以下、９質量％以上２８質量％以下、１０質量％以上２５質量％以下が好ましい。
【０２０８】
さらに、一般式（ＩＩ）で表される化合物は、例えば一般式（ＩＩ−３）で表される化合物群から選ばれる化合物であることが好ましい。
【０２０９】
【化７７】
2016017570.tif 000079
【０２１０】
（上記一般式（ＩＩ−３）中、Ｒ２５は炭素原子数１〜５のアルキル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて、これらの化合物の中から１種〜３種類含有することが好ましい。
【０２１１】
一般式（ＩＩ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２１２】
前記一般式（ＩＩ−３）で表される化合物の好ましい含有量は、例えば、本発明の液晶組成物の総質量に対して２〜４５質量％が挙げられる。これらの中でも、例えば、５〜４５質量％、８〜４５質量％、１１〜４５質量％、１４〜４５質量％、１７〜４５質量％、２０〜４５質量％、２３〜４５質量％、２６〜４５質量％、２９〜４５質量％、或いは２〜４５質量％、２〜４０質量％、２〜３５質量％、２〜３０質量％、２〜２５質量％、２〜２０質量％、２〜１５質量％、２〜１０質量％が好ましい。
【０２１３】
さらに、一般式（ＩＩ−３）で表される化合物は、例えば式（１２．１）から式（１２．３）で表される化合物であることが好ましい。
【０２１４】
【化７８】
2016017570.tif 000080
【０２１５】
【化７９】
2016017570.tif 000081
【０２１６】
【化８０】
2016017570.tif 000082
【０２１７】
低温での溶解性、転移温度、電気的な信頼性、複屈折率などの求められる性能に応じて、式（１２．１）で表される化合物を含有していても、式（１２．２）で表される化合物を含有していても、式（１２．１）で表される化合物と式（１２．２）で表される化合物との両方を含有していても良い。式（１２．３）で表される化合物は、光学活性化合物であってもよい。
【０２１８】
さらに、本発明に係る一般式（ＩＩ−３）で表される化合物は、例えば一般式（ＩＩ−３−１）で表される化合物群から選ばれる化合物であることが好ましい。
【０２１９】
【化８１】
2016017570.tif 000083
【０２２０】
（上記一般式（ＩＩ−３−１）中、Ｒ２５は炭素原子数１〜５のアルキル基を表し、Ｒ２６は炭素原子数１〜４のアルコキシ基を表す。）
前記一般式（ＩＩ−３−１）で表される化合物の含有量は、低温での溶解性、転移温度、電気的な信頼性、複屈折率などの求められる性能に応じて調整することが好ましく、１質量％以上２４質量％以下が好ましく、４質量％以上１８質量％以下であることが好ましく、６質量％以上１４質量％以下であることが好ましい。
【０２２１】
さらに、一般式（ＩＩ−３−１）で表される化合物は、例えば式（１３．１）から式（１３．４）で表される化合物であることが好ましく、特に、式（１３．３）で表される化合物であることが好ましい。
【０２２２】
【化８２】
2016017570.tif 000084
【０２２３】
【化８３】
2016017570.tif 000085
【０２２４】
【化８４】
2016017570.tif 000086
【０２２５】
【化８５】
2016017570.tif 000087
【０２２６】
さらに、本発明に係る一般式（ＩＩ）で表される化合物は、例えば一般式（ＩＩ−４）で表される化合物群から選ばれる化合物であることが好ましい。
【０２２７】
【化８６】
2016017570.tif 000088
【０２２８】
（上記一般式（ＩＩ−４）中、Ｒ２１およびＲ２２はそれぞれ独立して炭素原子数２〜５のアルケニル基、炭素原子数１〜５のアルキル基又は炭素原子数１〜４のアルコキシ基を表す。）
これらの化合物のうち１種類だけを含有していても２種類以上含有していても良いが、求められる性能に応じて適宜組み合わせることが好ましい。組み合わせることができる化合物の種類に特に制限は無いが、低温での溶解性、転移温度、電気的な信頼性、複屈折率などの求められる性能に応じて、これらの化合物の中から１〜２種類を含有することが好ましく、１〜３種類を含有することがより好ましい。
【０２２９】
前記一般式（ＩＩ−４）で表される化合物の含有量は、本発明の液晶組成物の総質量に対して１質量％以上１５質量％以下であることが好ましく、２質量％以上１５質量％以下であることが好ましく、３質量％以上１５質量％以下であることが好ましく、４質量％以上１２質量％以下であることが好ましく、５質量％以上７質量％以下であることが好ましい。
【０２３０】
さらに、一般式（ＩＩ−４）で表される化合物は、例えば式（１４．１）から式（１４．５）で表される化合物であることが好ましく、特に、式（１４．２）または／および式（１４．５）で表される化合物であることが好ましい。
【０２３１】
【化８７】
2016017570.tif 000089
【０２３２】
【化８８】
2016017570.tif 000090
【０２３３】
【化８９】
2016017570.tif 000091
【０２３４】
【化９０】
2016017570.tif 000092
【０２３５】
【化９１】
2016017570.tif 000093
【０２３６】
さらに、本発明に係る一般式（Ｉ）で表される化合物は、一般式（ＩＩＩ）で表される化合物群から選ばれる化合物であることが好ましい。
【０２３７】
【化９２】
2016017570.tif 000094
【０２３８】
（上記一般式（ＩＩＩ）中、Ｒ３１およびＲ３２はそれぞれ独立して炭素原子数２〜５のアルケニル基をまたは炭素原子数１〜５のアルキル基または炭素原子数１〜４のアルコキシ基を表す。）
前記一般式（ＩＩＩ）で表される化合物の含有量は、求められる溶解性や複屈折率などを考慮して、本発明の液晶組成物の総質量に対して１質量％以上２５質量％以下含有することが好ましく、２質量％以上２０質量％以下含有することが好ましく、２質量％以上１５質量％以下含有することが好ましく、２質量％以上１０質量％以下含有することが好ましく、４質量％以上６質量％以下含有することが好ましい。
【０２３９】
さらに、一般式（ＩＩＩ）で表される化合物は、例えば式（１５．１）又は式（１５．２）で表される化合物であることが好ましく、特に、式（１５．１）で表される化合物であることが好ましい。
【０２４０】
【化９３】
2016017570.tif 000095
【０２４１】
【化９４】
2016017570.tif 000096
【０２４２】
さらに、前記一般式（ＩＩＩ）で表される化合物は、一般式（ＩＩＩ−１）で表される化合物群から選ばれる化合物であることが好ましい。
【０２４３】
【化９５】
2016017570.tif 000097
【０２４４】
（上記一般式（ＩＩＩ−１）中、Ｒ３３は炭素原子数２〜５のアルケニル基を表し。Ｒ３２はそれぞれ独立して炭素原子数１〜５のアルキル基または炭素原子数１〜４のアルコキシ基を表す。）
前記一般式（ＩＩＩ−１）で表される化合物は、低温での溶解性、転移温度、電気的な信頼性、複屈折率などの求められる性能に応じてその含有量を調整することが好ましい。本発明の液晶組成物の総質量に対して、４質量％以上２３質量％以下が好ましく、６質量％以上１８質量％以下であることが好ましく、１０質量％以上１３質量％以下であることが好ましい。
【０２４５】
前記一般式（ＩＩＩ−１）で表される化合物は、たとえば式（１６．１）または式（１６．２）で表される化合物であることが好ましい。
【０２４６】
【化９６】
2016017570.tif 000098
【０２４７】
【化９７】
2016017570.tif 000099
【０２４８】
さらに、一般式（ＩＩＩ）で表される化合物は、一般式（ＩＩＩ−２）で表される化合物群から選ばれる化合物であることが好ましい。
【０２４９】
【化９８】
2016017570.tif 000100
【０２５０】
（上記一般式（ＩＩＩ−２）中、Ｒ３１は一般式（ＩＩＩ）における意味と同じ意味を表す。）
前記一般式（ＩＩＩ−２）で表される化合物の含有量は、低温での溶解性、転移温度、電気的な信頼性、複屈折率などの求められる性能に応じて調整することが好ましく、本発明の液晶組成物の総質量に対して、４質量％以上２３質量％以下が好ましく、６質量％以上１８質量％以下であることが好ましく、１０質量％以上１３質量％以下であることが好ましい。
【０２５１】
さらに、当該一般式（ＩＩＩ−２）で表される化合物は、たとえば式（１７．１）から式（１７．３）で表される化合物群から選ばれる化合物であることが好ましく、特に式（１７．３）で表される化合物であることが好ましい。
【０２５２】
【化９９】
2016017570.tif 000101
【０２５３】
【化１００】
2016017570.tif 000102
【０２５４】
【化１０１】
2016017570.tif 000103
【０２５５】
本発明に係る一般式（Ｉ）で表される化合物は、一般式（ＩＶ）で表される群より選ばれることが好ましい。
【０２５６】
【化１０２】
2016017570.tif 000104
【０２５７】
（上記一般式（ＩＶ）中、Ｒ４１及びＲ４２はそれぞれ独立して炭素原子数１〜５のアルキル基または炭素原子数２〜５のアルケニル基を表し、Ｘ４１及びＸ４２はそれぞれ独立して水素原子またはフッ素原子を表す。）
当該一般式（ＩＶ）で表される化合物の組み合わせ可能な種類に特に制限は無いが、低温での溶解性、転移温度、電気的な信頼性、複屈折率などの求められる性能に応じて適宜組み合わせる。後述の式（１８．１）から式（１８．９）で表される化合物等の一般式（ＩＶ）の構造を備えた化合物を液晶組成物に添加すると、液晶組成物のΔｎや他の液晶組成物を構成する成分との溶解性が向上する。
使用する化合物の種類は、例えば本発明の一つの実施形態としては１〜６種類である。
【０２５８】
本発明の液晶組成物の総質量に対して、前記一般式（ＩＶ）で表される化合物の含有量は、例えば一つの実施形態では１〜３５質量％である。さらに、本発明の別の実施形態では前記含有量は１〜３０質量％である。さらに、本発明の別の実施形態では前記含有量は１〜２６質量％である。さらに、本発明の別の実施形態では前記含有量は１〜２２質量％である。さらに、本発明の別の実施形態では前記含有量は１〜１０質量％である。さらに、本発明の別の実施形態では前記含有量は１〜８質量％である。さらに、本発明の別の実施形態では前記含有量は１〜６質量％である。さらに、本発明の別の実施形態では前記含有量は２〜２６質量％である。さらに、本発明の別の実施形態では前記含有量は３〜２６質量％である。さらに、本発明の別の実施形態では前記含有量は１１〜２６質量％である。さらに、本発明の別の実施形態では前記含有量は２０〜２６質量％である。さらに、本発明の別の実施形態では前記含有量は２〜８質量％である。さらに、本発明の別の実施形態では前記含有量は２〜６質量％である。さらに、本発明の別の実施形態では前記含有量は１１〜２２質量％である。
【０２５９】
さらに、一般式（ＩＶ）で表される化合物は、例えば一般式（ＩＶ−１）で表される化合物群から選ばれる化合物であることが好ましい。
【０２６０】
【化１０３】
2016017570.tif 000105
【０２６１】
（上記一般式（ＩＶ）中、Ｒ４３、Ｒ４４はそれぞれ独立して炭素原子数１〜５のアルキル基を表す。）
一般式（ＩＶ−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。特に、ＦＦＳモードの液晶表示素子では、一般式（ＩＶ−１）を２種以上含む液晶組成物では、滴下痕の問題やｐ型液晶組成物の配向ムラの問題が低減できることが確認された。
【０２６２】
本発明の液晶組成物の総質量に対して、前記一般式（ＩＶ−１）で表される化合物の含有量は、例えば一つの実施形態では１〜３５質量％である。さらに、本発明の別の実施形態では前記含有量は１〜３０質量％である。さらに、本発明の別の実施形態では前記含有量は１〜２６質量％である。さらに、本発明の別の実施形態では前記含有量は１〜２２質量％である。さらに、本発明の別の実施形態では前記含有量は１〜１０質量％である。さらに、本発明の別の実施形態では前記含有量は１〜８質量％である。さらに、本発明の別の実施形態では前記含有量は１〜６質量％である。さらに、本発明の別の実施形態では前記含有量は２〜２６質量％である。さらに、本発明の別の実施形態では前記含有量は３〜２６質量％である。さらに、本発明の別の実施形態では前記含有量は１１〜２６質量％である。さらに、本発明の別の実施形態では前記含有量は２０〜２６質量％である。さらに、本発明の別の実施形態では前記含有量は２〜８質量％である。さらに、本発明の別の実施形態では前記含有量は２〜６質量％である。さらに、本発明の別の実施形態では前記含有量は１１〜２２質量％である。
【０２６３】
さらに、一般式（ＩＶ−１）で表される化合物は、例えば式（１８．１）から式（１８．９）で表される化合物であることが好ましい。
【０２６４】
【化１０４】
2016017570.tif 000106
【０２６５】
【化１０５】
2016017570.tif 000107
【０２６６】
【化１０６】
2016017570.tif 000108
【０２６７】
【化１０７】
2016017570.tif 000109
【０２６８】
【化１０８】
2016017570.tif 000110
【０２６９】
【化１０９】
2016017570.tif 000111
【０２７０】
【化１１０】
2016017570.tif 000112
【０２７１】
【化１１１】
2016017570.tif 000113
【０２７２】
【化１１２】
2016017570.tif 000114
【０２７３】
上記一般式（ＩＶ−１）で表される化合物において、組み合わせることができる化合物の種類に特に制限は無いが、これらの化合物の中から１種〜３種類含有することが好ましく、１種〜４種類含有することがさらに好ましい。また、一般式（ＩＶ−１）で表される化合物群から選択される化合物の分子量分布が広いことも溶解性に有効であるため、例えば、式（１８．１）または（１８．２）で表される化合物から１種類、式（１８．４）または（１８．５）で表される化合物から１種類、式（１８．６）または式（１８．７）で表される化合物から１種類、式（１８．８）または（１８．９）で表される化合物から１種類の化合物を選び、これらを適宜組み合わせることが好ましい。その中でも、式（１８．１）、式（１８．３）式（１８．４）、式（１８．６）および式（１８．９）で表される化合物を含むことが好ましい。
【０２７４】
さらに、一般式（ＩＶ）で表される化合物は、例えば一般式（ＩＶ−２）で表される化合物群から選ばれる化合物であることが好ましい。
【０２７５】
【化１１３】
2016017570.tif 000115
【０２７６】
（上記一般式（ＩＶ−２）中、Ｒ４５及びＲ４６はそれぞれ独立して炭素原子数１〜５のアルキル基または炭素原子数２〜５のアルケニル基を表し、前記Ｒ４５またはＲ４６の少なくとも１つは炭素原子数２〜５のアルケニル基を表し、Ｘ４１及びＸ４２はそれぞれ独立して水素原子またはフッ素原子を表す。）
特に、ＦＦＳモードの液晶表示素子では、一般式（ＩＶ−１）を２種以上含む液晶組成物では、滴下痕の問題やｐ型液晶組成物の配向ムラの問題が低減できることが確認された。
【０２７７】
組み合わせることができる化合物の種類に特に制限は無いが、低温での溶解性、転移温度、電気的な信頼性、複屈折率などの求められる性能に応じて組み合わせる。
【０２７８】
一般式（ＩＶ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。例えば、本発明の液晶組成物の総質量に対して、前記一般式（ＩＶ−２）で表される化合物の含有量は１〜２０質量％であることが好ましい。より好ましい含有量としては、例えば、１〜１１質量％、２〜１１質量％、４〜１１質量％、１〜６質量％、１〜４質量％、２〜６質量％、が挙げられる。
【０２７９】
さらに、一般式（ＩＶ−２）で表される化合物は、例えば式（１９．１）から式（１８．８）で表される化合物であることが好ましく、その中でも、式（１９．２）で表される化合物であることが好ましい。
【０２８０】
【化１１４】
2016017570.tif 000116
【０２８１】
【化１１５】
2016017570.tif 000117
【０２８２】
【化１１６】
2016017570.tif 000118
【０２８３】
【化１１７】
2016017570.tif 000119
【０２８４】
【化１１８】
2016017570.tif 000120
【０２８５】
【化１１９】
2016017570.tif 000121
【０２８６】
【化１２０】
2016017570.tif 000122
【０２８７】
【化１２１】
2016017570.tif 000123
【０２８８】
液晶組成物の成分として選ばれる化合物の分子量分布が広いことも溶解性に有効であるため、例えば、式（１９．１）または（１９．２）で表される化合物から１種類、式（１９．３）または（１９．４）で表される化合物から１種類、式（１９．５）または式（１９．６）で表される化合物から１種類、式（１９．７）または（１９．８）で表される化合物から１種類の化合物をそれぞれ選び、これらを適宜組み合わせることが好ましい。
【０２８９】
さらに、本発明に係る一般式（Ｉ）で表される化合物は、一般式（Ｖ）で表される群より選ばれる化合物であることが好ましい。
【０２９０】
【化１２２】
2016017570.tif 000124
【０２９１】
（上記一般式（Ｖ）中、Ｒ５１およびＲ５２はそれぞれ独立して、炭素原子数１〜５のアルキル基、炭素原子数２〜５のアルケニル基又は炭素原子数１〜４のアルコキシ基を表し、Ａ５１およびＡ５２はそれぞれ独立して１，４−シクロヘキシレン基または１，４−フェニレン基を表し、Ｑ５は単結合または−ＣＯＯ−を表し、Ｘ５１およびＸ５２はそれぞれ独立してフッ素原子または水素原子を表す。）
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態において１種類である。あるいは本発明の別の実施形態では２種類である。更に、本発明の別の実施形態では３種類である。更に、本発明の別の実施形態では４種類である。
【０２９２】
本発明に係る液晶組成物の総質量に対して、前記一般式（Ｖ）で表される化合物の含有量は、例えば一つの実施形態では１〜２５質量％である。さらに、本発明の別の実施形態では前記含有量は１〜２０質量％である。さらに、本発明の別の実施形態では前記含有量は１〜１９質量％である。さらに、本発明の別の実施形態では前記含有量は１〜１０質量％である。さらに、本発明の別の実施形態では前記含有量は１〜９質量％である。さらに、本発明の別の実施形態では前記含有量は１〜８質量％である。さらに、本発明の別の実施形態では前記含有量は１〜７質量％である。さらに、本発明の別の実施形態では前記含有量は１質〜５量％である。さらに、本発明の別の実施形態では前記含有量は１〜３質量％である。さらに、本発明の別の実施形態では前記含有量は１〜２質量％である。さらに、本発明の別の実施形態では前記含有量は２〜１９質量％である。さらに、本発明の別の実施形態では前記含有量は５〜１９質量％である。さらに、本発明の別の実施形態では前記含有量は９〜１９質量％である。さらに、本発明の別の実施形態では前記含有量は２〜８質量％である。さらに、本発明の別の実施形態では前記含有量は６〜８質量％である。
【０２９３】
さらに、本発明に係る一般式（Ｖ）で表される化合物は、一般式（Ｖ−１）で表される化合物であることが好ましい。
【０２９４】
【化１２３】
2016017570.tif 000125
【０２９５】
（上記一般式（Ｖ−１）中、Ｒ５１およびＲ５２、Ｘ５１およびＸ５２は一般式（Ｖ）における意味と同じ意味を表す）
さらに、前記一般式（Ｖ−１）で表される化合物は、一般式（Ｖ−１−１）で表される化合物であることが好ましい。
【０２９６】
【化１２４】
2016017570.tif 000126
【０２９７】
（上記一般式（Ｖ−１−１）中、Ｒ５１およびＲ５２は一般式（Ｖ）における意味と同じ意味を表す。）
前記一般式（Ｖ−１−１）で表される化合物を、本発明の液晶組成物の総質量に対して１質量％以上１５質量％以下含有することが好ましく、１質量％以上１０質量％以下含有することが更に好ましく、３質量％以上１０質量％以下含有することが好ましく、３質量％以上７質量％以下含有することが好ましく、３質量％以上５質量％以下含有することが好ましく、３質量％以上４質量％以下含有することが好ましい。
【０２９８】
さらに、前記一般式（Ｖ−１−１）で表される化合物は、式（２０．１）から式（２０．４）で表される化合物であることが好ましく、式（２０．２）で表される化合物であることが好ましい。
【０２９９】
【化１２５】
2016017570.tif 000127
【０３００】
【化１２６】
2016017570.tif 000128
【０３０１】
【化１２７】
2016017570.tif 000129
【０３０２】
【化１２８】
2016017570.tif 000130
【０３０３】
さらに、本発明に係る一般式（Ｖ−１）で表される化合物は、一般式（Ｖ−１−２）で表される化合物であることが好ましい。
【０３０４】
【化１２９】
2016017570.tif 000131
【０３０５】
（上記一般式（Ｖ−１−２）中、Ｒ５１およびＲ５２は一般式（Ｖ）における意味と同じ意味を表す。）
前記一般式（Ｖ−１−２）で表される化合物を、本発明の液晶組成物の総質量に対して１質量％以上１５質量％以下含有することが好ましく、１質量％以上１０質量％以下含有することが好ましく、１質量％以上７質量％以下含有することが好ましく、１質量％以上５質量％以下含有することが好ましい。
【０３０６】
さらに、前記一般式（Ｖ−１−２）で表される化合物は、式（２１．１）から式（２１．３）で表される化合物であることが好ましく、式（２１．１）で表される化合物であることが好ましい。
【０３０７】
【化１３０】
2016017570.tif 000132
【０３０８】
【化１３１】
2016017570.tif 000133
【０３０９】
【化１３２】
2016017570.tif 000134
【０３１０】
さらに、本発明に係る一般式（Ｖ−１）で表される化合物は、一般式（Ｖ−１−３）で表される化合物であることが好ましい。
【０３１１】
【化１３３】
2016017570.tif 000135
【０３１２】
（上記一般式（Ｖ−１−３）中、Ｒ５１およびＲ５２は一般式（Ｖ）における意味と同じ意味を表す。）
前記一般式（Ｖ−１−３）で表される化合物を、本発明の液晶組成物の総質量に対して１質量％以上１５質量％以下含有することが好ましく、２質量％以上１５質量％以下含有することが好ましく、３質量％以上１０質量％以下含有することが好ましく、４質量％以上８質量％以下含有することが好ましい。
【０３１３】
さらに、前記一般式（Ｖ−１−３）で表される化合物は、式（２２．１）から式（２２．３）で表される化合物である。式（２２．１）で表される化合物であることが好ましい。
【０３１４】
【化１３４】
2016017570.tif 000136
【０３１５】
【化１３５】
2016017570.tif 000137
【０３１６】
【化１３６】
2016017570.tif 000138
【０３１７】
さらに、本発明に係る一般式（Ｖ）で表される化合物は、一般式（Ｖ−２）で表される化合物であることが好ましい。
【０３１８】
【化１３７】
2016017570.tif 000139
【０３１９】
（上記一般式（Ｖ−２）中、Ｒ５１およびＲ５２、Ｘ５１およびＸ５２は一般式（Ｖ）における意味と同じ意味を表す。）
組み合わせることができる化合物の種類に特に制限は無いが、低温での溶解性、転移温度、電気的な信頼性、複屈折率などの求められる性能に応じて適宜組み合わせされる。使用する化合物の種類は、例えば本発明の一つの実施形態としては１種類である。あるいは本発明の別の実施形態では２種類以上である。
【０３２０】
本発明の液晶組成物の総質量に対して、前記一般式（Ｖ−２）で表される化合物の含有量は、例えば一つの実施形態では１〜３０質量％である。さらに、本発明の別の実施形態では前記化合物の含有量は２〜２５質量％である。さらに、本発明の別の実施形態では前記化合物の含有量は５〜１９質量％である。さらに、本発明の別の実施形態では前記化合物の含有量は６〜１０質量％である。さらに、本発明の別の実施形態では前記化合物の含有量は１０〜１９質量％である。さらに、本発明の別の実施形態では前記化合物の含有量は４〜８質量％である。
【０３２１】
本発明の液晶組成物が高いＴｎｉの実施形態が望まれる場合は式（Ｖ−２）で表される化合物の含有量を多めにすることが好ましく、低粘度の実施形態が望まれる場合は含有量を少なめにすることが好ましい。
【０３２２】
さらに、本発明に係る一般式（Ｖ−２）で表される化合物は、一般式（Ｖ−２−１）で表される化合物であることが好ましい。
【０３２３】
【化１３８】
2016017570.tif 000140
【０３２４】
（上記一般式（Ｖ−２）中、Ｒ５１およびＲ５２は一般式（Ｖ）における意味と同じ意味を表す。）
さらに、前記一般式（Ｖ−２−１）で表される化合物は、式（２３．１）から式（２３．４）で表される化合物であることが好ましく、式（２３．１）または／および式（２３．２）で表される化合物であることが好ましい。
【０３２５】
【化１３９】
2016017570.tif 000141
【０３２６】
【化１４０】
2016017570.tif 000142
【０３２７】
【化１４１】
2016017570.tif 000143
【０３２８】
【化１４２】
2016017570.tif 000144
【０３２９】
さらに、本発明に係る一般式（Ｖ−２）で表される化合物は、一般式（Ｖ−２−２）で表される化合物であることが好ましい。
【０３３０】
【化１４３】
2016017570.tif 000145
【０３３１】
（上記一般式（Ｖ−２−２）中、Ｒ５１およびＲ５２は一般式（Ｖ）における意味と同じ意味を表す。）
さらに、前記一般式（Ｖ−２−２）で表される化合物は、式（２４．１）から式（２４．４）で表される化合物であることが好ましく、式（２４．１）または／および式（２４．２）で表される化合物であることが好ましい。
【０３３２】
【化１４４】
2016017570.tif 000146
【０３３３】
【化１４５】
2016017570.tif 000147
【０３３４】
【化１４６】
2016017570.tif 000148
【０３３５】
【化１４７】
2016017570.tif 000149
【０３３６】
さらに、本発明に係る一般式（Ｖ）で表される化合物は、一般式（Ｖ−３）で表される化合物であることが好ましい。
【０３３７】
【化１４８】
2016017570.tif 000150
【０３３８】
（上記一般式（Ｖ−３）中、Ｒ５１およびＲ５２は一般式（Ｖ）における意味と同じ意味を表す。）
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態としては１種類である。あるいは本発明の別の実施形態では２種類である。更に、本発明の別の実施形態では３種類以上である。
【０３３９】
前記一般式（Ｖ−３）で表される化合物を、本発明の液晶組成物の総質量に対して１質量％以上１６質量％以下含有することが好ましく、１質量％以上１３質量％以下含有することが好ましく、１質量％以上９質量％以下含有することが好ましく、３質量％以上９質量％以下含有することが好ましい。
【０３４０】
さらに、一般式（Ｖ−３）で表される化合物は、式（２５．１）から式（２４．３）で表される化合物であることが好ましい。
【０３４１】
【化１４９】
2016017570.tif 000151
【０３４２】
【化１５０】
2016017570.tif 000152
【０３４３】
【化１５１】
2016017570.tif 000153
【０３４４】
本発明に係る一般式（Ｖ）で表される化合物は、一般式（Ｖ−４）で表される化合物であることが好ましい。
【０３４５】
【化１５２】
2016017570.tif 000154
【０３４６】
（上記一般式（Ｖ−４）中、Ｒ５１及びＲ５２は、それぞれ独立して、炭素原子数１〜５のアルキル基、炭素原子数２〜５のアルケニル基又は炭素原子数１〜４のアルコキシ基を表す。）
前記一般式（Ｖ−４）で表される化合物を、本発明の液晶組成物の総質量に対して１質量％以上１５質量％以下含有することが好ましく、２質量％以上１５質量％以下含有することが好ましく、３質量％以上１０質量％以下含有することが好ましく、４質量％以上８質量％以下含有することが好ましい。
【０３４７】
さらに、前記一般式（Ｖ−４）で表される化合物は、式（２５．１１）から式（２５．１３）で表される化合物群から選ばれる少なくとも１種の化合物であることが好ましく、式（２５．１３）で表される化合物であることがより好ましい。
【０３４８】
【化１５３】
2016017570.tif 000155
【０３４９】
本発明に係る一般式（Ｉ）で表される化合物は、一般式（Ｖ’−５）で表される化合物であることが好ましい。
【０３５０】
【化１５４】
2016017570.tif 000156
【０３５１】
（上記一般式（Ｖ’−５）中、Ｒ５１及びＲ５２は、それぞれ独立して、炭素原子数１〜５のアルキル基、炭素原子数２〜５のアルケニル基又は炭素原子数１〜４のアルコキシ基を表す。）
本発明の液晶組成物の総質量に対して前記一般式（Ｖ’−５）で表される化合物を、１質量％以上１５質量％以下含有することが好ましく、２質量％以上１５質量％以下含有することが好ましく、２質量％以上１０質量％以下含有することが好ましく、５質量％以上１０質量％以下含有することが好ましい。
【０３５２】
さらに、前記一般式（Ｖ’−５）で表される化合物は、式（２５．２１）から式（２５．２４）で表される化合物群から選ばれる少なくとも１種の化合物であることが好ましく、式（２５．２１）及び／又は式（２５．２３）で表される化合物であることがより好ましい。
【０３５３】
【化１５５】
2016017570.tif 000157
【０３５４】
本発明の液晶組成物は、更に、一般式（ＶＩ）で表される化合物および一般式（ＶＩＩ）で表される化合物からなる群から選択される少なくとも１種類以上含有することが好ましい。また、本発明に係る一般式（Ｉ）で表される化合物は、一般式（ＶＩ）で表される化合物および／または一般式（ＶＩＩ）で表される化合物であることが好ましい。
【０３５５】
【化１５６】
2016017570.tif 000158
【０３５６】
【化１５７】
2016017570.tif 000159
【０３５７】
（上記一般式（ＶＩ）および（ＶＩＩ）中、Ｒ６１Ｒ６２、Ｒ７１およびＲ７２はそれぞれ独立して炭素原子数１から１０の直鎖アルキル基、炭素原子数１から１０の直鎖アルコキシ基又は炭素原子数２から１０の直鎖アルケニル基を表す。）
前記一般式（ＶＩ）で表される化合物は、具体的には次に挙げる化合物が好適に使用できる。
【０３５８】
【化１５８】
2016017570.tif 000160
【０３５９】
【化１５９】
2016017570.tif 000161
【０３６０】
【化１６０】
2016017570.tif 000162
【０３６１】
【化１６１】
2016017570.tif 000163
【０３６２】
前記一般式（ＶＩＩ）で表される化合物は、具体的には次に挙げる化合物が好適に使用できる。
【０３６３】
【化１６２】
2016017570.tif 000164
【０３６４】
上記一般式（ＶＩ）または一般式（ＶＩＩ）で表される化合物を満たすそれぞれにおいて、それぞれの構造式を満たす化合物の組み合わせ可能な種類に特に制限は無いが、低温での溶解性、転移温度、電気的な信頼性、複屈折率などの求められる性能に応じて、それぞれの式を満たす化合物の中から１〜３種類を配合することが好ましく、１〜４種類を含有することがより好ましく、１〜５種類以上を含有することが特に好ましい。
【０３６５】
前記一般式（ＶＩ）で表される化合物の含有量は、本発明の液晶組成物の総質量に対して、０〜３５質量％であることが好ましく、０〜２５質量％であることが好ましく、０〜１５質量％であることが好ましい。
【０３６６】
前記一般式（ＶＩＩ）で表される化合物の含有量は、本発明の液晶組成物の総質量に対して、０〜３５質量％が好ましく、０〜２５質量％がより好ましく、０〜１５質量％が好ましい。
【０３６７】
本発明に係る液晶組成物は、第二成分として一般式（Ｍ）で表される化合物を少なくとも１種以上含む。当該第二成分としての一般式（Ｍ）は、以下の化学構造で表される。
【０３６８】
本発明に係る一般式（Ｍ）は、
【０３６９】
【化１６３】
2016017570.tif 000165
【０３７０】
（上記一般式（Ｍ）中、ＲＭ１は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。ただし、一般式（Ｉ）で表される化合物を除く。）である。
【０３７１】
第二成分として組み合わせることができる上記一般式（Ｍ）で表される化合物の種類に特に制限は無いが、低温での溶解性、転移温度、電気的な信頼性、誘電率、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類である。さらに、本発明の別の実施形態では７種類以上である。
【０３７２】
本発明の液晶組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３７３】
前記一般式（Ｍ）で表される化合物の含有量は、本発明の液晶組成物の総質量に対して、本発明の一つの実施形態としては１〜７０質量％である。さらに、例えば本発明の別の実施形態としては前記化合物の含有量は１〜６５質量％である。例えば、本発明のさらに別の実施形態としては前記化合物の含有量は１〜６０質量％である。例えば本発明のさらに別の実施形態としては前記化合物の含有量は１〜５５質量％である。例えば本発明のさらに別の実施形態としては前記化合物の含有量は１〜５４質量％である。例えば本発明のさらに別の実施形態としては前記化合物の含有量は１〜５１質量％である。例えば本発明のさらに別の実施形態としては前記化合物の含有量は１〜４７質量％である。例えば本発明のさらに別の実施形態としては前記化合物の含有量は１〜４２質量％である。例えば本発明のさらに別の実施形態としては前記化合物の含有量は１〜４０質量％である。例えば本発明のさらに別の実施形態としては前記化合物の含有量は１〜３９質量％である。例えば本発明のさらに別の実施形態としては前記化合物の含有量は１〜３７質量％である。例えば本発明のさらに別の実施形態としては前記化合物の含有量は１〜３５質量％である。例えば本発明のさらに別の実施形態としては前記化合物の含有量は１〜３３質量％である。例えば本発明のさらに別の実施形態としては前記化合物の含有量は１〜３２質量％である。例えば本発明のさらに別の実施形態としては前記化合物の含有量は１〜３１質量％である。例えば本発明のさらに別の実施形態としては前記化合物の含有量は１〜３０質量％である。例えば本発明のさらに別の実施形態としては前記化合物の含有量は１〜２９質量％である。例えば本発明のさらに別の実施形態としては前記化合物の含有量は１〜２５質量％である。例えば本発明のさらに別の実施形態としては前記化合物の含有量は１〜２４質量％である。例えば本発明のさらに別の実施形態としては前記化合物の含有量は１〜２０質量％である。例えば本発明のさらに別の実施形態としては前記化合物の含有量は１〜１９質量％である。例えば本発明のさらに別の実施形態としては前記化合物の含有量は１〜１０質量％である。例えば本発明のさらに別の実施形態としては前記化合物の含有量は１〜９質量％である。例えば本発明のさらに別の実施形態としては前記化合物の含有量は１〜８質量％である。例えば本発明のさらに別の実施形態としては前記化合物の含有量は３〜５４質量％である。例えば本発明のさらに別の実施形態としては前記化合物の含有量は９〜５４質量％である。例えば本発明のさらに別の実施形態としては前記化合物の含有量は１９〜５４質量％である。例えば本発明のさらに別の実施形態としては前記化合物の含有量は２０〜５４質量％である。例えば本発明のさらに別の実施形態としては前記化合物の含有量は２２〜５４質量％である。例えば本発明のさらに別の実施形態としては前記化合物の含有量は２６〜５４質量％である。例えば本発明のさらに別の実施形態としては前記化合物の含有量は２８〜５４質量％である。例えば本発明のさらに別の実施形態としては前記化合物の含有量は２９〜５４質量％である。例えば本発明のさらに別の実施形態としては前記化合物の含有量は３０〜５４質量％である。例えば本発明のさらに別の実施形態としては前記化合物の含有量は３１〜５４質量％である。例えば本発明のさらに別の実施形態としては前記化合物の含有量は３２〜５４質量％である。例えば本発明のさらに別の実施形態としては前記化合物の含有量は３３〜５４質量％である。例えば本発明のさらに別の実施形態としては前記化合物の含有量は３９〜５４質量％である。例えば本発明のさらに別の実施形態としては前記化合物の含有量は４２〜５４質量％である。例えば本発明のさらに別の実施形態としては前記化合物の含有量は４６〜５４質量％である。例えば本発明のさらに別の実施形態としては前記化合物の含有量は４８〜５４質量％である。例えば本発明のさらに別の実施形態としては前記化合物の含有量は５２〜５４質量％である。例えば本発明のさらに別の実施形態としては前記化合物の含有量は３〜８質量％である。例えば本発明のさらに別の実施形態としては前記化合物の含有量は９〜１０質量％である。例えば本発明のさらに別の実施形態としては前記化合物の含有量は１９〜２５質量％である。例えば本発明のさらに別の実施形態としては前記化合物の含有量は２２〜２４質量％である。例えば本発明のさらに別の実施形態としては前記化合物の含有量は２６〜２９質量％である。例えば本発明のさらに別の実施形態としては前記化合物の含有量は２８〜３５質量％である。例えば本発明のさらに別の実施形態としては前記化合物の含有量は２８〜３３質量％である。例えば本発明のさらに別の実施形態としては前記化合物の含有量は３１〜３２質量％である。例えば本発明のさらに別の実施形態としては前記化合物の含有量は３２〜３３質量％である。例えば本発明のさらに別の実施形態としては前記化合物の含有量は３３〜４２質量％である。例えば本発明のさらに別の実施形態としては前記化合物の含有量は３９〜４２質量％である。例えば本発明のさらに別の実施形態としては前記化合物の含有量は４２〜４７質量％である。例えば本発明のさらに別の実施形態としては前記化合物の含有量は４８〜５１質量％である。
【０３７４】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３７５】
ＲＭ１は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。
【０３７６】
本発明に係る一般式（Ｍ）で表される化合物は、液晶組成物の化学的な安定性が求められる場合には塩素原子をその分子内に有さないことが好ましい。更に液晶組成物内に塩素原子を有する化合物が５％以下であることが好ましく、３％以下であることが好ましく、１％以下であることが好ましく、０．５％以下であることが好ましく、実質的に含有しないことが好ましい。実質的に含有しないとは、化合物製造時の不純物として生成した化合物等の意図せず塩素原子を含む化合物のみが液晶組成物に混入することを意味する。
【０３７７】
本発明に係る一般式（Ｍ）で表される化合物は、一般式（Ｂ）：
【０３７８】
【化１６４】
2016017570.tif 000166
【０３７９】
（上記一般式（Ｂ）中、Ｒ３は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２はそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ１が１，４−フェニレン基を表す場合、該１，４−フェニレン基中の１つ以上の水素原子はフッ素原子に置換されていてもよく、
Ｚ２はそれぞれ独立して単結合、−ＯＣＨ２−、−ＯＣＦ２−、−ＣＨ２Ｏ−又は−ＣＦ２Ｏ−を表し、
Ｙ１及びＹ２はそれぞれ独立して、フッ素原子又は水素原子を表し、Ｘ１はフッ素原子、−ＣＮ基又は−ＯＣＦ３基を表し、
ｍ１は、１、２、３又は４を表す。）
で表される化合物であることが好ましい。また、本発明に係る一般式（Ｂ）で表される化合物において、ｍ１が２または３であることが好ましい。ｍ１が２であるとより低い駆動電圧という特性がある。また、ｍ１が３であるとより高い転移温度という特性がある。
【０３８０】
本発明に係る一般式（Ｍ）で表される化合物は、一般式（Ｘ）で表される化合物であることが好ましい。
【０３８１】
【化１６５】
2016017570.tif 000167
【０３８２】
（上記一般式（Ｘ）中、Ｘ１０１からＸ１０４はそれぞれ独立してフッ素原子または水素原子を表し、Ｙ１０はフッ素原子、塩素原子、−ＯＣＦ３を表し、Ｑ１０は単結合または−ＣＦ２Ｏ−を表し、Ｒ１０は炭素原子数１〜５のアルキル基、炭素原子数２〜５のアルケニル基または炭素原子数１〜４のアルコキシ基を表し、Ａ１０１およびＡ１０２はそれぞれ独立して、１，４−シクロヘキシレン基、１，４−フェニレン基または
【０３８３】
【化１６６】
2016017570.tif 000168
【０３８４】
【化１６７】
2016017570.tif 000169
【０３８５】
【化１６８】
2016017570.tif 000170
【０３８６】
を表すが、１，４−フェニレン基上の水素原子はフッ素原子によって置換されていてもよい。）
前記一般式（Ｘ）で表される化合物において組み合わせることのできる化合物は特に制限されないが、低温での溶解性、転移温度、電気的な信頼性、複屈折率などを考慮して適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【０３８７】
前記一般式（Ｘ）で表される化合物の含有量は、低温での溶解性、転移温度、電気的な信頼性、複屈折率などの特性を考慮して実施形態ごとに適宜調整される。たとえば、前記一般式（Ｘ）で表される化合物の含有量は、本発明の液晶組成物の総質量に対して、本発明の一つの実施形態では１〜３５質量％、別の実施形態では１〜３０質量％、さらに別の実施形態では１〜２５質量％、またさらに別の実施形態では１〜２４質量％、またさらに別の実施形態では１〜２０質量％、またさらに別の実施形態では１〜１９質量％、またさらに別の実施形態では１〜１６質量％、またさらに別の実施形態では１〜１２質量％、またさらに別の実施形態では１〜１１質量％、またさらに別の実施形態では１〜１０質量％、またさらに別の実施形態では含有量は１〜９質量％、またさらに別の実施形態では含有量は１〜８質量％、またさらに別の実施形態では含有量は１〜７質量％、またさらに別の実施形態では含有量は１〜３質量％、またさらに別の実施形態では含有量は３〜２４質量％、またさらに別の実施形態では含有量は５〜２４質量％、またさらに別の実施形態では含有量は６〜２４質量％、またさらに別の実施形態では含有量は８〜２４質量％、またさらに別の実施形態では含有量は１１〜２４質量％、またさらに別の実施形態では含有量は１３〜２４質量％、またさらに別の実施形態では含有量は１５〜２４質量％、またさらに別の実施形態では含有量は１７〜２４質量％、またさらに別の実施形態では含有量は３〜７質量％、またさらに別の実施形態では含有量は５〜１０質量％、またさらに別の実施形態では含有量は６〜９質量％、またさらに別の実施形態では含有量は６〜８質量％、またさらに別の実施形態では含有量は８〜１１質量％、またさらに別の実施形態では含有量は１１〜１９質量％、またさらに別の実施形態では含有量は１１〜１２質量％、またさらに別の実施形態では含有量は１３〜１６質量％、またさらに別の実施形態では含有量は１５〜１９質量％、またさらに別の実施形態では含有量は１７〜２０質量％である。
【０３８８】
本発明の液晶組成物の粘度を低く保ち、応答速度が速い液晶組成物が必要な場合は上記の下限値を低めに、上限値を低めにすることが好ましい。さらに、焼き付きの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３８９】
本発明に係る一般式（Ｍ）で表される化合物は、一般式（Ｘ−１）で表される化合物であることが好ましい。
【０３９０】
【化１６９】
2016017570.tif 000171
【０３９１】
（上記一般式（Ｘ−１）中、Ｘ１０１からＸ１０３およびＲ１０は一般式（Ｘ）における意味と同じ意味を表す。）
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【０３９２】
前記一般式（Ｘ−１）で表される化合物の含有量は、低温での溶解性、転移温度、電気的な信頼性、複屈折率などの特性を考慮して適宜調整される。
【０３９３】
たとえば、前記一般式（Ｘ−１）で表される化合物の含有量は、本発明の液晶組成物の総質量に対して、本発明の一つの実施形態では１〜２０質量％、別の実施形態では１〜１５質量％、さらに別の実施形態では１〜１０質量％、またさらに別の実施形態では１〜９質量％、またさらに別の実施形態では１〜８質量％、またさらに別の実施形態では１〜７質量％、またさらに別の実施形態では１〜６質量％、またさらに別の実施形態では１〜３質量％、またさらに別の実施形態では３〜９質量％、またさらに別の実施形態では４〜９質量％、またさらに別の実施形態では５〜９質量％、またさらに別の実施形態では６〜９質量％、またさらに別の実施形態では８〜９質量％、またさらに別の実施形態では３〜７質量％、またさらに別の実施形態では５〜７質量％、またさらに別の実施形態では６〜７質量％である。
【０３９４】
さらに、本発明に係る一般式（Ｘ−１）で表される化合物は、一般式（Ｘ−１−１）で表される化合物であることが好ましい。
【０３９５】
【化１７０】
2016017570.tif 000172
【０３９６】
（上記一般式（Ｘ−１−１）中、Ｒ１０は一般式（Ｘ）における意味と同じ意味を表す。）
前記一般式（Ｘ−１−１）で表される化合物の含有量は、低温での溶解性、転移温度、電気的な信頼性、複屈折率などの特性を考慮して適宜調整される。
【０３９７】
前記一般式（Ｘ−１−１）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、またさらに別の実施形態では３〜１０質量％、またさらに別の実施形態では５〜１０質量％である。
【０３９８】
さらに、本発明の液晶組成物に使用される一般式（Ｘ−１−１）で表される化合物は、具体的には式（３６．１）から式（３６．４）で表される化合物であることが好ましく、中でも式（３６．１）および／または式（３６．２）で表される化合物を含有することが好ましい。
【０３９９】
【化１７１】
2016017570.tif 000173
【０４００】
【化１７２】
2016017570.tif 000174
【０４０１】
【化１７３】
2016017570.tif 000175
【０４０２】
【化１７４】
2016017570.tif 000176
【０４０３】
さらに、本発明の液晶組成物に使用される一般式（Ｘ−１）で表される化合物は、一般式（Ｘ−１−２）で表される化合物であることが好ましい。
【０４０４】
【化１７５】
2016017570.tif 000177
【０４０５】
（上記一般式（Ｘ−１−２）中、Ｒ１０は炭素原子数１〜５のアルキル基、炭素原子数２〜５のアルケニル基または炭素原子数１〜４のアルコキシ基を表す。）
前記一般式（Ｘ−１−２）で表される化合物の含有量は、本発明の液晶組成物の総量に対して１質量％以上であることが好ましく、２質量％以上がより好ましく、６質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０４０６】
さらに、前記一般式（Ｘ−１−２）で表される化合物は、具体的には式（３７．１）から式（３７．４）で表される化合物であることが好ましく、中でも式（３７．２）で表される化合物を含有することが好ましい。
【０４０７】
【化１７６】
2016017570.tif 000178
【０４０８】
【化１７７】
2016017570.tif 000179
【０４０９】
【化１７８】
2016017570.tif 000180
【０４１０】
【化１７９】
2016017570.tif 000181
【０４１１】
さらに、本発明に係る一般式（Ｘ−１）で表される化合物は、一般式（Ｘ−１−３）で表される化合物であることが好ましい。
【０４１２】
【化１８０】
2016017570.tif 000182
【０４１３】
（上記一般式（Ｘ−１−３）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０４１４】
前記一般式（Ｘ−１−３）で表される化合物の含有量は、本発明の液晶組成物の総量に対して１質量％以上であることが好ましく、２質量％以上がより好ましく、６質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０４１５】
さらに、本発明の液晶組成物に使用される一般式（Ｘ−１−３）で表される化合物は、具体的には式（３８．１）から式（３８．４）で表される化合物であることが好ましく、中でも式（３８．２）で表される化合物を含有することが好ましい。
【０４１６】
【化１８１】
2016017570.tif 000183
【０４１７】
【化１８２】
2016017570.tif 000184
【０４１８】
【化１８３】
2016017570.tif 000185
【０４１９】
【化１８４】
2016017570.tif 000186
【０４２０】
本発明の液晶組成物に係る一般式（Ｘ）で表される化合物は、一般式（Ｘ−２）で表される化合物であることが好ましい。
【０４２１】
【化１８５】
2016017570.tif 000187
【０４２２】
（上記一般式（Ｘ−２）中、Ｘ１０２からＸ１０３はそれぞれ独立してフッ素原子または水素原子を表し、Ｙ１０はフッ素原子、塩素原子、−ＯＣＦ３を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０４２３】
さらに、本発明に係る一般式（Ｘ−２）で表される化合物は、一般式（Ｘ−２−１）で表される化合物であることが好ましい。
【０４２４】
【化１８６】
2016017570.tif 000188
【０４２５】
（上記一般式（Ｘ−２−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４２６】
前記一般式（Ｘ−２−１）で表される化合物の含有量は、本発明の液晶組成物の総量に対して３質量％以上であることが好ましく、６質量％以上がより好ましく、９質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０４２７】
さらに、本発明の液晶組成物に使用される一般式（Ｘ−２−１）で表される化合物は、具体的には式（３９．１）から式（３９．４）で表される化合物であることが好ましく、中でも式（３９．２）で表される化合物を含有することが好ましい。
【０４２８】
【化１８７】
2016017570.tif 000189
【０４２９】
【化１８８】
2016017570.tif 000190
【０４３０】
【化１８９】
2016017570.tif 000191
【０４３１】
【化１９０】
2016017570.tif 000192
【０４３２】
さらに、本発明に係る一般式（Ｘ−２）で表される化合物は、一般式（Ｘ−２−２）で表される化合物であることが好ましい。
【０４３３】
【化１９１】
2016017570.tif 000193
【０４３４】
（上記一般式（Ｘ−２−２）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。一般式（Ｘ−２−２）で表される化合物の含有量は、本発明の液晶組成物の総量に対して３質量％以上であることが好ましく、６質量％以上がより好ましく、９質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０４３５】
さらに、本発明の液晶組成物に使用される一般式（Ｘ−２−２）で表される化合物は、具体的には式（４０．１）から式（４０．４）で表される化合物であることが好ましく、中でも式（４０．２）で表される化合物を含有することが好ましい。
【０４３６】
【化１９２】
2016017570.tif 000194
【０４３７】
【化１９３】
2016017570.tif 000195
【０４３８】
【化１９４】
2016017570.tif 000196
【０４３９】
【化１９５】
2016017570.tif 000197
【０４４０】
本発明に係る一般式（Ｍ）で表される化合物は、一般式（ＩＩｂ）で表される化合物であることが好ましい。
【０４４１】
【化１９６】
2016017570.tif 000198
【０４４２】
（上記一般式（ＩＩｂ）中、Ｒ３ｂは、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２ｂはそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ２ｂが１，４−フェニレン基を表す場合、該１，４−フェニレン基中の１つ以上の水素原子はフッ素原子に置換されていてもよく、
Ｚ２ｂはそれぞれ独立して単結合、−ＯＣＨ２−、−ＯＣＦ２−、−ＣＨ２Ｏ−、又は−ＣＦ２Ｏ−を表し、
ｍ２ｂは、１、２、３又は４を表し、Ｙ３ｂはそれぞれ独立してフッ素原子又は水素原子を表し、Ｘ１ｂはフッ素原子、−ＣＮ基又は−ＯＣＦ３基を表す。）で表される化合物群の中から少なくとも１種類の化合物が選択されることが好ましく、前記ｍ２ｂは２、３がより好ましい。
【０４４３】
前記一般式（ＩＩｂ）で表される化合物の含有量は、低温での溶解性、転移温度、電気的な信頼性、複屈折率などの特性を考慮して実施形態ごとに上限値と下限値がある。当該化合物の含有量の下限値は、たとえば、本発明の一つの実施形態では本発明の液晶組成物の総量に対して０．０１％、別の実施形態では０．０５％、さらに別の実施形態では０．１％、またさらに別の実施形態では０．２％、またさらに別の実施形態では０．３％、またさらに別の実施形態では０．４％、またさらに別の実施形態では０．５％である。また、前記一般式（ＩＩｂ）で表される化合物の含有量の上限値は、例えば、本発明の一つの実施形態では１０％、別の実施形態では８％、更に別の実施形態では２％、また更に別の実施形態では１％、また更に別の実施形態では０．８％、また更に別の実施形態では０．７％である。
【０４４４】
上記一般式（ＩＩａ）で表される化合物を液晶組成物に含むと、Δεなどの誘電性を確保できるだけでなく、一般式（Ｉ）との相溶性も損なわれない。
【０４４５】
本発明に係る一般式（Ｘ）で表される化合物は、一般式（Ｘ−３）で表される化合物であることが好ましい。
【０４４６】
【化１９７】
2016017570.tif 000199
【０４４７】
（上記一般式（Ｘ−３）中、Ｘ１０２からＸ１０３はそれぞれ独立してフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。前記一般式（Ｘ−３）で表される化合物を液晶組成物に含むと、Δεなどの誘電性を確保できるだけでなく、一般式（Ｉ）などの第一成分との相溶性も損なわれない。
【０４４８】
一般式（Ｘ−３）で表される化合物の含有量は、本発明の液晶組成物の総量に対して０．１質量％以上であることが好ましく、０．２質量％以上がより好ましく、０．３質量％以上がさらに好ましい。また、低温での溶解性、転移温度、電気的な信頼性などを考慮して、最大比率を８質量％以下にとどめることが好ましく、５質量％以下がさらに好ましく、２質量％以下がより好ましく、１質量％以下が特に好ましい。
【０４４９】
さらに、本発明の液晶組成物に使用される一般式（Ｘ−３）で表される化合物は、一般式（Ｘ−３−１）で表される化合物であることが好ましい。
【０４５０】
【化１９８】
2016017570.tif 000200
【０４５１】
（上記一般式（Ｘ−３−１）中、Ｒ１０は炭素原子数１〜５のアルキル基、炭素原子数２〜５のアルケニル基または炭素原子数１〜４のアルコキシ基を表す。）
一般式（Ｘ−３−１）を満たす化合物において、組み合わせることのできる化合物に特に制限は無いが、低温での溶解性、転移温度、電気的な信頼性、複屈折率などを考慮して１種から２種類以上組み合わせることが好ましい。
【０４５２】
一般式（Ｘ−３−１）で表される化合物の含有量は、本発明の液晶組成物の総量に対して０．０５質量％以上であることが好ましく、０．２質量％以上がより好ましく、０．３質量％以上がさらに好ましい。また、低温での溶解性、転移温度、電気的な信頼性などを考慮して、最大比率を５質量％以下にとどめることが好ましく、３質量％以下がさらに好ましく、２質量％以下がより好ましく、１質量％以下が特に好ましい。
【０４５３】
さらに、本発明の液晶組成物に使用される一般式（Ｘ−３−１）で表される化合物は、具体的には式（４１．１）から式（４１．４）で表される化合物であることが好ましく、中でも式（４１．２）で表される化合物を含有することが好ましい。前記式（４１．１）から式（４１．４）で表される化合物を液晶組成物に含むと、Δεなどの誘電性を確保できるだけでなく、ノンポーラの第一成分との相溶性も損なわれない。
【０４５４】
【化１９９】
2016017570.tif 000201
【０４５５】
【化２００】
2016017570.tif 000202
【０４５６】
【化２０１】
2016017570.tif 000203
【０４５７】
【化２０２】
2016017570.tif 000204
【０４５８】
更に、一般式（Ｘ）で表される化合物は、一般式（Ｘ−４）で表される化合物であることが好ましい。
【０４５９】
【化２０３】
2016017570.tif 000205
【０４６０】
（上記一般式（Ｘ−４）中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４６１】
さらに、本発明に係る一般式（Ｘ−４）で表される化合物は、一般式（Ｘ−４−１）で表される化合物であることが好ましい。
【０４６２】
【化２０４】
2016017570.tif 000206
【０４６３】
（上記一般式（Ｘ−４−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４６４】
前記一般式（Ｘ−４−１）で表される化合物の含有量は、本発明の液晶組成物の総量に対して２質量％以上であることが好ましく、５質量％以上がより好ましく、１０質量％以上がさらに好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０４６５】
さらに、本発明の液晶組成物に使用される一般式（Ｘ−４−１）で表される化合物は、具体的には式（４２．１）から式（４２．４）で表される化合物であることが好ましく、中でも式（４２．３）で表される化合物を含有することが好ましい。
【０４６６】
【化２０５】
2016017570.tif 000207
【０４６７】
【化２０６】
2016017570.tif 000208
【０４６８】
【化２０７】
2016017570.tif 000209
【０４６９】
【化２０８】
2016017570.tif 000210
【０４７０】
更に、本発明に係る一般式（Ｘ）で表される化合物は、一般式（Ｘ−５）で表される化合物であることが好ましい。
【０４７１】
【化２０９】
2016017570.tif 000211
【０４７２】
（上記一般式（Ｘ−５）中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４７３】
さらに、本発明の液晶組成物に使用される一般式（Ｘ−５）で表される化合物は、一般式（Ｘ−５−１）で表される化合物であることが好ましい。
【０４７４】
【化２１０】
2016017570.tif 000212
【０４７５】
（上記一般式（Ｘ−５−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４７６】
さらに、本発明の液晶組成物に使用される一般式（Ｘ−５−１）で表される化合物は、具体的には式（４３．１）から式（４３．４）で表される化合物であることが好ましく、中でも式（４３．２）で表される化合物を含有することが好ましい。
【０４７７】
【化２１１】
2016017570.tif 000213
【０４７８】
【化２１２】
2016017570.tif 000214
【０４７９】
【化２１３】
2016017570.tif 000215
【０４８０】
【化２１４】
2016017570.tif 000216
【０４８１】
本発明の液晶組成物に使用される一般式（Ｍ）で表される化合物は、一般式（ＩＩａ）で表される化合物であることが好ましい。
【０４８２】
【化２１５】
2016017570.tif 000217
【０４８３】
（上記一般式（ＩＩａ）中、Ｒ３ａは、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２ａはそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ２ａが１，４−フェニレン基を表す場合、該１，４−フェニレン基中の１つ以上の水素原子はフッ素原子に置換されていてもよく、
Ｚ２ａはそれぞれ独立して単結合、−ＯＣＨ２−、−ＯＣＦ２−、−ＣＨ２Ｏ−、又は−ＣＦ２Ｏ−を表し、
ｍ２ａは、１、２、３又は４を表し、Ｙ３ａはそれぞれ独立してフッ素原子又は水素原子を表し、Ｘ１ａはフッ素原子、−ＣＮ基又は−ＯＣＦ３基を表す。）で表される化合物群の中から少なくとも１種類の化合物が選択されることが好ましく、前記一般式（ＩＩａ）で表される化合物から少なくとも２種類の化合物が選択されることがより好ましい。また、前記一般式（ＩＩａ）において、ｍ２ａが２、３又は４であることがより好ましく、ｍ２ａが２又は３であることがさらに好ましく、ｍ２ａが３であることが特に好ましい。
【０４８４】
化学骨格の共通性または化学骨格の特徴性を備えた化合物同士の組み合わせにより、顕著に相溶性が向上することが確認された。
【０４８５】
前記一般式（ＩＩａ）で表される化合物の含有量は、低温での溶解性、転移温度、電気的な信頼性、複屈折率などの特性を考慮して実施形態ごとに上限値と下限値がある。当該化合物の含有量の下限値は、たとえば、本発明の一つの実施形態では本発明の液晶組成物の総量に対して２％、別の実施形態では３％、さらに別の実施形態では４％、またさらに別の実施形態では５％、またさらに別の実施形態では６％、またさらに別の実施形態では７％、またさらに別の実施形態では８％である。またその他の実施形態では９％である。その他別の実施形態では１１％、さらに別の実施形態では１５％、またさらに別の実施形態では１８％である。また、前記一般式（ＩＩａ）で表される化合物の含有量の上限値は、例えば、本発明の一つの実施形態では３０％、別の実施形態では２０％、更に別の実施形態では１３％、また更に別の実施形態では１０％、また更に別の実施形態では７％、また更に別の実施形態では３％である。
【０４８６】
本発明の液晶組成物に使用される一般式（Ｘ）で表される化合物は、一般式（Ｘ−６）で表される化合物であることが好ましい。
【０４８７】
【化２１６】
2016017570.tif 000218
【０４８８】
（上記一般式（Ｘ−６）式中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０４８９】
本発明に係る液晶組成物において、一般式（Ｘ−６）で表される化合物が存在すると、高い転移点、大きなΔε誘電率、また、４環の化合物では低い粘性を示すことが確認された。また、一般式（Ｉ−１）、一般式（ＩＩ−２）および一般式（ＩＶ）に対して特異的に良好な相溶性を示すことが確認された。
【０４９０】
一般式（Ｘ−６）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では本発明の液晶組成物の総量に対して４％、別の実施形態では５％、さらに別の実施形態では６％、またさらに別の実施形態では８％、またさらに別の実施形態では９％、またさらに別の実施形態では１１％、またさらに別の実施形態では１４％である。またさらに別の実施形態では１８％である。
【０４９１】
また、含有量の上限値は、例えば、本発明の一つの実施形態では３０％、別の実施形態では２０％、更に別の実施形態では１３％、また更に別の実施形態では１０％、また更に別の実施形態では７％、また更に別の実施形態では３％である。
【０４９２】
さらに、本発明の液晶組成物に使用される一般式（Ｘ−６）で表される化合物は、具体的には式（４４．１）から式（４４．４）で表される化合物であることが好ましく、中でも式（４４．１）および／または式（４４．２）で表される化合物を含有することが好ましい。
【０４９３】
【化２１７】
2016017570.tif 000219
【０４９４】
【化２１８】
2016017570.tif 000220
【０４９５】
【化２１９】
2016017570.tif 000221
【０４９６】
【化２２０】
2016017570.tif 000222
【０４９７】
さらに、一般式（Ｘ）で表される化合物は、一般式（ＸＩ）で表される群より選ばれる化合物であることが好ましい。
【０４９８】
【化２２１】
2016017570.tif 000223
【０４９９】
（上記一般式（ＸＩ）中、Ｘ１１１からＸ１１７はそれぞれ独立してフッ素原子または水素原子を表し、Ｘ１１１からＸ１１７の少なくとも一つはフッ素原子を表し、Ｒ１１は炭素原子数１〜５のアルキル基、炭素原子数２〜５のアルケニル基または炭素原子数１〜４のアルコキシ基を表し、Ｙ１１はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましい。
【０５００】
一般式（ＸＩ）で表される化合物が液晶組成物に存在すると、高い転移点、大きなΔε誘電率、高いΔｎ、また４環の化合物では低い粘性を示すことが確認された。これにより、本発明に係る液晶組成物において、一般式（Ｍ）として一般式（ＸＩ）を含むことが特に好ましい
前記一般式（ＸＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１０％、またさらに別の実施形態では１２％である。またさらに別の実施形態では１３％である。またさらに別の実施形態では１５％である。またさらに別の実施形態では１８％である。
【０５０１】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０５０２】
本発明の液晶組成物が、セルギャップの小さい液晶表示素子用に用いられる場合は、一般式（ＸＩ）で表される化合物の含有量を多めにすることが適している。駆動電圧の小さい液晶表示素子用に用いられる場合は、一般式（ＸＩ）で表される化合物の含有量を多めにすることが適している。また、低温の環境で用いられる液晶表示素子用に用いられる場合は一般式（ＸＩ）で表される化合物の含有量を少なめにすることが適している。応答速度の速い液晶表示素子に用いられる液晶組成物である場合は、一般式（ＸＩ）で表される化合物の含有量を少なめにすることが適している。
【０５０３】
なお、本明細書におけるセルギャップは対向する配向層間の平均距離を言い、換言すると液晶組成物が充填された液晶層の平均厚みをいう（例えば、当該厚みは１０点平均などで算出する。）。
【０５０４】
さらに、本発明の液晶組成物に使用される一般式（ＸＩ）で表される化合物は、一般式（ＸＩ−１）で表される化合物であることが好ましい。
【０５０５】
【化２２２】
2016017570.tif 000224
【０５０６】
（上記一般式（ＸＩ−１）中、Ｒ１１は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【０５０７】
また、前記一般式（ＸＩ−１）で表される化合物は、左から２番目のベンゼン環のフッ素が相溶性に特に貢献しているとも考えられており、高い転移点、大きなΔε誘電率、高いΔｎ、また４環の化合物では低い粘性を示すことが確認された。
【０５０８】
一般式（ＸＩ−１）で表される化合物の含有量は、本発明の液晶組成物の総量に対して１質量％以上であることが好ましく、３質量％以上がより好ましく、４質量％以上がさらに好ましく、６質量％以上がさらに好ましく、９質量％以上が特に好ましい。また、低温での溶解性、転移温度、電気的な信頼性などを考慮して、最大比率を２０質量％以下にとどめることが好ましく、１５質量％以下がさらに好ましく、１２質量％以下がより好ましく、８質量％以下が特に好ましい。
【０５０９】
さらに、本発明の液晶組成物に使用される一般式（ＸＩ−１）で表される化合物は、具体的には式（４５．１）から式（４５．４）で表される化合物であることが好ましく、中でも式（４５．２）から式（４５．４）で表される化合物を含有することが好ましく、式（４５．２）で表される化合物を含有することがより好ましい。
【０５１０】
【化２２３】
2016017570.tif 000225
【０５１１】
【化２２４】
2016017570.tif 000226
【０５１２】
【化２２５】
2016017570.tif 000227
【０５１３】
【化２２６】
2016017570.tif 000228
【０５１４】
さらに、一般式（Ｘ）で表される化合物は、一般式（ＸＩＩ）で表される群より選ばれる化合物であることが好ましい。
【０５１５】
【化２２７】
2016017570.tif 000229
【０５１６】
（上記一般式（ＸＩＩ）中、Ｘ１２１からＸ１２６はそれぞれ独立して、フッ素原子または水素原子を表し、Ｒ１２は炭素原子数１〜５のアルキル基、炭素原子数２〜５のアルケニル基または炭素原子数１〜４のアルコキシ基を表し、Ｙ１２はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましく、１種から４種類以上組み合わせることがより好ましい。
【０５１７】
さらに、本発明の液晶組成物に使用される一般式（ＸＩＩ）で表される化合物は、一般式（ＸＩＩ−１）で表される化合物であることが好ましい。
【０５１８】
【化２２８】
2016017570.tif 000230
【０５１９】
（上記一般式（ＸＩＩ−１）中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５２０】
一般式（ＸＩＩ−１）で表される化合物の含有量は、本発明の液晶組成物の総量に対して１質量％以上であることが好ましく、２質量％以上がより好ましく、３質量％以上がさらに好ましく、４質量％以上が特に好ましい。また、低温での溶解性、転移温度、電気的な信頼性などを考慮して、最大比率を１５質量％以下にとどめることが好ましく、１０質量％以下がさらに好ましく、８質量％以下がより好ましく、６質量％以下が特に好ましい。
【０５２１】
さらに、本発明の液晶組成物に使用される一般式（ＸＩＩ−１）で表される化合物は、具体的には式（４６．１）から式（４６．４）で表される化合物であることが好ましく、中でも式（４６．２）から式（４６．４）で表される化合物を含有することが好ましい。
【０５２２】
【化２２９】
2016017570.tif 000231
【０５２３】
【化２３０】
2016017570.tif 000232
【０５２４】
【化２３１】
2016017570.tif 000233
【０５２５】
【化２３２】
2016017570.tif 000234
【０５２６】
さらに、一般式（ＸＩＩ）で表される化合物は、一般式（ＸＩＩ−２）で表される化合物であることが好ましい。
【０５２７】
【化２３３】
2016017570.tif 000235
【０５２８】
（上記一般式（ＸＩＩ−２）中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５２９】
一般式（ＸＩＩ−２）で表される化合物の含有量は、本発明の液晶組成物の総量に対して１質量％以上であることが好ましく、３質量％以上がより好ましく、４質量％以上がさらに好ましく、６質量％以上がさらに好ましく、９質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０５３０】
さらに、本発明の液晶組成物に使用される一般式（ＸＩＩ−２）で表される化合物は、具体的には式（４７．１）から式（４７．４）で表される化合物であることが好ましく、中でも式（４７．２）から式（４７．４）で表される化合物を含有することが好ましい。
【０５３１】
【化２３４】
2016017570.tif 000236
【０５３２】
【化２３５】
2016017570.tif 000237
【０５３３】
【化２３６】
2016017570.tif 000238
【０５３４】
【化２３７】
2016017570.tif 000239
【０５３５】
本発明に係る一般式（Ｍ）で表される化合物は、例えば一般式（ＶＩＩＩ）で表される化合物群から選ばれる化合物であることが好ましい。
【０５３６】
【化２３８】
2016017570.tif 000240
【０５３７】
（上記一般式（ＶＩＩＩ）中、Ｒ８は炭素原子数１〜５のアルキル基、炭素原子数２〜５のアルケニル基または炭素原子数１〜４のアルコキシ基を表し、Ｘ８１からＸ８５はそれぞれ独立して水素原子またはフッ素原子を表し、Ｙ８はフッ素原子または−ＯＣＦ３を表す。）
組み合わせることができる化合物の種類に特に制限は無いが、低温での溶解性、転移温度、電気的な信頼性、複屈折率などの所望の性能に応じて適宜組み合わせて使用される。使用される化合物の種類は、例えば本発明の一つの実施形態としては１種類である。あるいは本発明の別の実施形態では２種類である。更に、本発明の別の実施形態では３種類以上である。前記一般式（ＶＩＩＩ）で表される化合物が液晶組成物中に存在すると、高いΔｎを示し、また他の４環化合物との比率調整によって転移点をコントロールしやすいという作用・効果を奏する。
【０５３８】
本発明の液晶組成物において、前記一般式（ＶＩＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５３９】
本発明の液晶組成物の総質量に対して、前記一般式（ＶＩＩＩ）で表される化合物の含有量は、例えば本発明の一つの実施形態としては１〜２５質量％である。さらに、例えば本発明の別の実施形態としては前記化合物の含有量は１〜２０質量％である。例えば、本発明のさらに別の実施形態としては前記化合物の含有量は１〜１５質量％である。例えば本発明のさらに別の実施形態としては前記化合物の含有量は１〜１０質量％である。例えば本発明のさらに別の実施形態としては前記化合物の含有量は１〜７質量％である。例えば本発明のさらに別の実施形態としては前記化合物の含有量は１〜６質量％である。例えば本発明のさらに別の実施形態としては前記化合物の含有量は１〜５質量％である。例えば、本発明のさらに別の実施形態としては前記化合物の含有量は１〜４質量％である。例えば本発明のさらに別の実施形態としては前記化合物の含有量は３〜７質量％である。例えば本発明のさらに別の実施形態としては前記化合物の含有量は３〜６質量％である。例えば本発明のさらに別の実施形態としては前記化合物の含有量は４〜７質量％である。
【０５４０】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０５４１】
さらに、本発明に係る一般式（ＶＩＩＩ）で表される化合物は、一般式（ＶＩＩＩ−１）で表される化合物であることが好ましい。
【０５４２】
【化２３９】
2016017570.tif 000241
【０５４３】
（上記一般式（ＶＩＩＩ−１）中、Ｒ８は一般式（ＶＩＩＩ）における意味と同じ意味を表す。）
さらに、一般式（ＶＩＩＩ−１）で表される化合物は、具体的には式（２６．１）から式（２６．４）で表される化合物であることが好ましく、式（２６．１）または式（２６．２）で表される化合物が好ましく、式（２６．２）で表される化合物がさらに好ましい。
【０５４４】
【化２４０】
2016017570.tif 000242
【０５４５】
【化２４１】
2016017570.tif 000243
【０５４６】
【化２４２】
2016017570.tif 000244
【０５４７】
【化２４３】
2016017570.tif 000245
【０５４８】
前記式（２６．１）で表される化合物の含有量は、低温での溶解性、転移温度、電気的な信頼性、複屈折率などを考慮して、本発明の液晶組成物の総質量に対して、１質量％以上２０質量％以下であることが好ましく、１質量％以上１５質量％以下がより好ましく、１質量％以上１０質量％以下がより更に好ましく、１質量％以上７質量％以下が好ましい。これらの中で、例えば、１質量％以上６質量％以下、１質量％以上５質量％以下、３質量％以上７質量％以下、３質量％以上６質量％以下、４質量％以上７質量％以下、が好ましい。
【０５４９】
さらに、本発明に係る一般式（ＶＩＩＩ）で表される化合物は、一般式（ＶＩＩＩ−２）で表される化合物であることが好ましい。
【０５５０】
【化２４４】
2016017570.tif 000246
【０５５１】
（上記一般式（ＶＩＩＩ−２）中、Ｒ８は一般式（ＶＩＩＩ）における意味と同じ意味を表す。）
一般式（ＶＩＩＩ−２）として組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。あるいは、本発明の更に別の実施形態では３種類以上である。
【０５５２】
前記一般式（ＶＩＩＩ−２）表される化合物の含有量は、低温での溶解性、転移温度、電気的な信頼性、複屈折率などを考慮して、本発明の液晶組成物の総質量に対して、２．５質量％以上２５質量％以下であることが好ましく、８質量％以上２５質量％以下であることが好ましく、１０質量％２０質量％以下であることが好ましく、１２質量％以上１５質量％以下であることが好ましい。
【０５５３】
さらに、前記一般式（ＶＩＩＩ−２）で表される化合物は、式（２７．１）から式（２７．４）で表される化合物であることが好ましく、式（２７．２）で表される化合物であることが好ましい。
【０５５４】
【化２４５】
2016017570.tif 000247
【０５５５】
【化２４６】
2016017570.tif 000248
【０５５６】
【化２４７】
2016017570.tif 000249
【０５５７】
【化２４８】
2016017570.tif 000250
【０５５８】
さらに、本発明に係る一般式（Ｍ）で表される化合物は、例えば一般式（ＩＸ）で表される化合物群から選ばれる化合物であることが好ましい。
【０５５９】
【化２４９】
2016017570.tif 000251
【０５６０】
（上記一般式（ＩＸ）中、Ｒ９は炭素原子数１〜５のアルキル基、炭素原子数２〜５のアルケニル基または炭素原子数１〜４のアルコキシ基を表し、Ｘ９１及びＸ９２はそれぞれ独立して水素原子またはフッ素原子を表し、Ｙ９はフッ素原子、塩素原子または−ＯＣＦ３を表し、Ｕ９は単結合、−ＣＯＯ−または−ＣＦ２Ｏ−を表す。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類以上である。
【０５６１】
前記一般式（ＶＩＩＩ−３）表される化合物の含有量は、低温での溶解性、転移温度、電気的な信頼性、複屈折率などを考慮して、本発明の液晶組成物の総質量に対して、０．５質量％以上１５質量％以下であることが好ましく、０．５質量％以上１０質量％以下であることが好ましく、０．５質量％５質量％以下であることが好ましく、１質量％以上５質量％以下であることが好ましい。
【０５６２】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０５６３】
さらに、本発明に係る一般式（ＩＸ）で表される化合物は、一般式（ＩＸ−１）で表される化合物であることが好ましい。
【０５６４】
【化２５０】
2016017570.tif 000252
【０５６５】
（上記一般式（ＩＸ−１）式中、Ｒ９およびＸ９２は一般式（ＩＸ）における意味と同じ意味を表す。）
さらに、本発明に係る一般式（ＩＸ−１）で表される化合物は、一般式（ＩＸ−１−１）で表される化合物であることが好ましい。
【０５６６】
【化２５１】
2016017570.tif 000253
【０５６７】
（上記一般式（ＩＸ−１−１）中、Ｒ９は一般式（ＩＸ）における意味と同じ意味を表す。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類以上である。
【０５６８】
前記一般式（ＩＸ−１−１）表される化合物の含有量は、低温での溶解性、転移温度、電気的な信頼性、複屈折率などを考慮して実施形態に応じて適宜調整される。
【０５６９】
本発明の液晶組成物の総質量に対して、前記一般式（ＩＸ−１−１）で表される化合物の含有量は、例えば本発明の一つの実施形態としては１〜３０質量％である。さらに、例えば本発明の別の実施形態としては前記化合物の含有量は２〜２５質量％である。例えば、本発明のさらに別の実施形態としては前記化合物の含有量は３〜２０質量％である。例えば、本発明のさらに別の実施形態としては前記化合物の含有量は９〜１５質量％である。例えば、本発明のさらに別の実施形態としては前記化合物の含有量は１２〜２０質量％である。
【０５７０】
さらに、一般式（ＩＸ−１−１）で表される化合物は、式（２８．１）から式（２８．５）で表される化合物であることが好ましく、式（２８．３）または／および式（２８．５）で表される化合物であることが好ましい。
【０５７１】
【化２５２】
2016017570.tif 000254
【０５７２】
【化２５３】
2016017570.tif 000255
【０５７３】
【化２５４】
2016017570.tif 000256
【０５７４】
【化２５５】
2016017570.tif 000257
【０５７５】
【化２５６】
2016017570.tif 000258
【０５７６】
さらに、本発明に係る一般式（ＩＸ−１）で表される化合物は、一般式（ＩＸ−１−２）で表される化合物であることが好ましい。
【０５７７】
【化２５７】
2016017570.tif 000259
【０５７８】
（上記（ＩＸ−１−２）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１種から３種類を組み合わせることが好ましく、１種から４種類を組み合わせることがより好ましい。
【０５７９】
前記一般式（ＩＸ−１−２）で表される化合物の含有量は、低温での溶解性、転移温度、電気的な信頼性などを考慮して、本発明の液晶組成物の総質量に対して、１質量％以上３０質量％以下であることが好ましく、５質量％以上２５質量％以下が好ましく、８質量％以上２０質量％以下が好ましい。
【０５８０】
さらに、一般式（ＩＸ−１−２）で表される化合物は、式（２９．１）から式（２９．４）で表される化合物であることが好ましく、式（２９．２）または／および式（２９．４）で表される化合物であることが好ましい。
【０５８１】
【化２５８】
2016017570.tif 000260
【０５８２】
【化２５９】
2016017570.tif 000261
【０５８３】
【化２６０】
2016017570.tif 000262
【０５８４】
【化２６１】
2016017570.tif 000263
【０５８５】
さらに、一般式（ＩＸ）で表される化合物は、一般式（ＩＸ−２）で表される化合物であることが好ましい。
【０５８６】
【化２６２】
2016017570.tif 000264
【０５８７】
（上記一般式（ＩＸ−２）中、Ｒ９、Ｘ９１およびＸ９２は一般式（ＩＸ）における意味と同じ意味を表す。）
さらに、本発明に係る一般式（ＩＸ−２）で表される化合物は、一般式（ＩＸ−２−１）で表される化合物であることが好ましい。
【０５８８】
【化２６３】
2016017570.tif 000265
【０５８９】
（上記一般式（ＩＸ−２−１）中、Ｒ９は一般式（ＩＸ）における意味と同じ意味を表す。）
例えば、本発明の一つの実施形態では、本発明の液晶組成物の総質量に対して、前記一般式（ＩＸ−２−１）で表される化合物の含有量は、１〜２５質量％である。別の実施形態では前記化合物の含有量は１〜２０質量％である。更に別の実施形態では前記化合物の含有量は１〜１５質量％である。また更に別の実施形態では前記化合物の含有量は１〜１０質量％である。また更に別の実施形態では前記化合物の含有量は１〜５質量％である。また更に別の実施形態では前記化合物の含有量は１〜４質量％である。
【０５９０】
さらに、前記一般式（ＩＸ−２−１）で表される化合物は、式（３０．１）から式（３０．４）で表される化合物であることが好ましく、式（３０．１）から式（３０．２）で表される化合物であることが好ましい。
【０５９１】
【化２６４】
2016017570.tif 000266
【０５９２】
【化２６５】
2016017570.tif 000267
【０５９３】
【化２６６】
2016017570.tif 000268
【０５９４】
【化２６７】
2016017570.tif 000269
【０５９５】
さらに、本発明に係る一般式（ＩＸ−２）で表される化合物は、一般式（ＩＸ−２−２）で表される化合物であることが好ましい。
【０５９６】
【化２６８】
2016017570.tif 000270
【０５９７】
（上記一般式（ＩＸ−２−２）中、Ｒ９は一般式（ＩＸ）における意味と同じ意味を表す。）
前記一般式（ＩＸ−２−２）で表される化合物の含有量は、低温での溶解性、転移温度、電気的な信頼性、複屈折率などの特性を考慮して実施形態ごとに適宜調整される。
【０５９８】
本発明の液晶組成物の総質量に対しする前記一般式（ＩＸ−２−２）で表される化合物の含有量は、本発明の一つの実施形態では１〜３０質量％、別の実施形態では１〜２５質量％、さらに別の実施形態では１〜２０質量％、さらに別の実施形態では１〜１７質量％、さらに別の実施形態では１〜１６質量％、さらに別の実施形態では１〜１２質量％、またさらに別の実施形態では１〜１１質量％、またさらに別の実施形態では１〜１０質量％、またさらに別の実施形態では１〜９質量％、またさらに別の実施形態では２〜１７質量％、またさらに別の実施形態では６〜１７質量％、またさらに別の実施形態では８〜１７質量％、またさらに別の実施形態では９〜１７質量％、またさらに別の実施形態では１４〜１７質量％、またさらに別の実施形態では１４〜１６質量％、またさらに別の実施形態では２〜９質量％、またさらに別の実施形態では６〜１０質量％、またさらに別の実施形態では８〜１１質量％、またさらに別の実施形態では９〜１２質量％、である。
【０５９９】
さらに、前記一般式（ＩＸ−２−２）で表される化合物は、式（３１．１）から式（３１．４）で表される化合物であることが好ましく、式（３１．１）から式（３１．４）で表される化合物であることが好ましい。
【０６００】
【化２６９】
2016017570.tif 000271
【０６０１】
【化２７０】
2016017570.tif 000272
【０６０２】
【化２７１】
2016017570.tif 000273
【０６０３】
【化２７２】
2016017570.tif 000274
【０６０４】
さらに、一般式（ＩＸ−２）で表される化合物は、一般式（ＩＸ−２−３）で表される化合物であることが好ましい。
【０６０５】
【化２７３】
2016017570.tif 000275
【０６０６】
（上記一般式（ＩＸ−２−３）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１〜２種類を組み合わせることが好ましい。
【０６０７】
前記一般式（ＩＸ−２−３）で表される化合物の含有量は、低温での溶解性、転移温度、電気的な信頼性などを考慮して、本発明の液晶組成物の総質量に対して、１質量％以上３０質量％以下であることが好ましく、３質量％以上２０質量％以下がより好ましく、６質量％以上１５質量％以下がさらに好ましく、８質量％以上１０質量％以下がさらに好ましい。
【０６０８】
さらに、前記一般式（ＩＸ−２−３）で表される化合物は、式（３２．１）から式（３２．４）で表される化合物であることが好ましく、式（３２．２）および／または式（３２．４）で表される化合物であることが好ましい。
【０６０９】
【化２７４】
2016017570.tif 000276
【０６１０】
【化２７５】
2016017570.tif 000277
【０６１１】
【化２７６】
2016017570.tif 000278
【０６１２】
【化２７７】
2016017570.tif 000279
【０６１３】
さらに、本発明に係る一般式（ＩＸ−２）で表される化合物は、一般式（ＩＸ−２−４）で表される化合物であることが好ましい。
【０６１４】
【化２７８】
2016017570.tif 000280
【０６１５】
（上記一般式（ＩＸ−２−４）中、Ｒ９は一般式（ＩＸ）における意味と同じ意味を表す。）
前記一般式（ＩＸ−２−４）で表される化合物の含有量は、低温での溶解性、転移温度、電気的な信頼性などを考慮して、本発明の液晶組成物の総質量に対して、１質量％以上２５質量％以下であることが好ましく、１質量％以上２０質量％以下が好ましく、１質量％以上１５質量％以下が好ましく、１質量％以上１２質量％以下が好ましく、５質量％以上１２質量％以下が好ましく、７質量％以上１２質量％以下が好ましい。
【０６１６】
さらに、一般式（ＩＸ−２−４）で表される化合物は、式（３３．１）から式（３３．５）で表される化合物であることが好ましく、式（３３．１）および／または式（３３．３）で表される化合物であることが好ましい。
【０６１７】
【化２７９】
2016017570.tif 000281
【０６１８】
【化２８０】
2016017570.tif 000282
【０６１９】
【化２８１】
2016017570.tif 000283
【０６２０】
【化２８２】
2016017570.tif 000284
【０６２１】
【化２８３】
2016017570.tif 000285
【０６２２】
【化２８４】
2016017570.tif 000286
【０６２３】
さらに、本発明に係る一般式（ＩＸ−２）で表される化合物は、一般式（ＩＸ−２−５）で表される化合物であることが好ましい。
【０６２４】
【化２８５】
2016017570.tif 000287
【０６２５】
（上記一般式（ＩＸ−２−５）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、更に別の実施形態では３種類、また更に別の実施形態では４種類以上である。
【０６２６】
前記一般式（ＩＸ−２−５）で表される化合物の含有量は、低温での溶解性、転移温度、電気的な信頼性、複屈折率などの特性を考慮して実施形態ごとに適宜調整される。
【０６２７】
たとえば、前記一般式（ＩＸ−２−５）で表される化合物の含有量は、本発明の液晶組成物の総質量に対して、本発明の一つの実施形態では１〜４０質量％、別の実施形態では１〜３５質量％、さらに別の実施形態では５〜３５質量％、またさらに別の実施形態では８〜３５質量％、またさらに別の実施形態では１２〜３５質量％、またさらに別の実施形態では３０〜３５質量％、またさらに別の実施形態では８〜１２質量％、である。
【０６２８】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０６２９】
さらに、一般式（ＩＸ−２−５）で表される化合物は、式（３４．１）から式（３４．５）で表される化合物であることが好ましく、式（３４．１）、式（３４．２）、式（３４．３）および／または式（３４．５）で表される化合物であることが好ましい。
【０６３０】
【化２８６】
2016017570.tif 000288
【０６３１】
【化２８７】
2016017570.tif 000289
【０６３２】
【化２８８】
2016017570.tif 000290
【０６３３】
【化２８９】
2016017570.tif 000291
【０６３４】
【化２９０】
2016017570.tif 000292
【０６３５】
【化２９１】
2016017570.tif 000293
【０６３６】
【化２９２】
2016017570.tif 000294
【０６３７】
さらに、本発明に係る一般式（ＩＸ）で表される化合物は、一般式（ＩＸ−３）で表される化合物であることが好ましい。
【０６３８】
【化２９３】
2016017570.tif 000295
【０６３９】
（上記一般式（ＩＸ−３）中、Ｒ９、Ｘ９１およびＸ９２は一般式（ＩＸ）における意味と同じ意味を表す。）
さらに、一前記般式（ＩＸ−３）で表される化合物は、一般式（ＩＸ−３−１）で表される化合物であることが好ましい。
【０６４０】
【化２９４】
2016017570.tif 000296
【０６４１】
（上記一般式（ＩＸ−３−１）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１〜２種類を組み合わせることが好ましい。
【０６４２】
前記一般式（ＩＸ−３−１）で表される化合物の含有量は、低温での溶解性、転移温度、電気的な信頼性などを考慮して、本発明の液晶組成物の総質量に対して、３質量％以上３０質量％以下であることが好ましく、７質量％以上３０質量％以下が好ましく、１３質量％以上２０質量％以下が好ましく、１５質量％以上１８質量％以下が好ましい。
【０６４３】
さらに、一般式（ＩＸ−３−１）で表される化合物は、式（３５．１）から式（３５．４）で表される化合物であることが好ましく、式（３５．１）および／または式（３５．２）で表される化合物であることが好ましい。
【０６４４】
【化２９５】
2016017570.tif 000297
【０６４５】
【化２９６】
2016017570.tif 000298
【０６４６】
【化２９７】
2016017570.tif 000299
【０６４７】
【化２９８】
2016017570.tif 000300
【０６４８】
更に、本発明に係る一般式（Ｍ）で表される化合物は、一般式（ＸＩＩＩ）で表される化合物群から選ばれる化合物であることが好ましい。
【０６４９】
【化２９９】
2016017570.tif 000301
【０６５０】
（上記一般式（ＸＩＩＩ）中、Ｘ１３１からＸ１３５はそれぞれ独立してフッ素原子または水素原子を表し、Ｒ１３は炭素原子数１〜５のアルキル基、炭素原子数２〜５のアルケニル基または炭素原子数１〜４のアルコキシ基を表し、Ｙ１３はフッ素原子または−ＯＣＦ３を表す。）
組み合わせることができる化合物の種類に特に制限は無いが、これらの化合物の中から１種〜２種類含有することが好ましく、１種〜３種類含有することがより好ましく、１種〜４種類含有することが更に好ましい。
【０６５１】
一般式（ＸＩＩＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１１％、またさらに別の実施形態では１３％である。またさらに別の実施形態では１４％である。またさらに別の実施形態では１６％である。またさらに別の実施形態では２０％である。
【０６５２】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０６５３】
本発明の液晶組成物が、セルギャップの小さい液晶表示素子用に用いられる場合は、一般式（ＸＩＩＩ）で表される化合物の含有量を多めにすることが適している。駆動電圧の小さい液晶表示素子用に用いられる場合は、一般式（ＸＩＩＩ）で表される化合物の含有量を多めにすることが適している。また、低温の環境で用いられる液晶表示素子用に用いられる場合は一般式（ＸＩＩＩ）で表される化合物の含有量を少なめにすることが適している。応答速度の速い液晶表示素子に用いられる液晶組成物である場合は、一般式（ＸＩＩＩ）で表される化合物の含有量を少なめにすることが適している。
【０６５４】
さらに、本発明に係る一般式（ＸＩＩＩ）で表される化合物は、一般式（ＸＩＩＩ−１）で表される化合物であることが好ましい。
【０６５５】
【化３００】
2016017570.tif 000302
【０６５６】
（上記一般式（ＸＩＩＩ−１）中、Ｒ１３は炭素原子数１〜５のアルキル基、炭素原子数２〜５のアルケニル基または炭素原子数１〜４のアルコキシ基を表す。）
一般式（ＸＩＩＩ−１）で表される化合物を本発明の液晶組成物の総量に対して１質量％以上含有することが好ましく、３質量％以上含有することがさらに好ましく、５質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０６５７】
さらに、一般式（ＸＩＩＩ−１）で表される化合物は、式（４８．１）から式（４８．４）で表される化合物であることが好ましく、式（４８．２）で表される化合物であることが好ましい。
【０６５８】
【化３０１】
2016017570.tif 000303
【０６５９】
【化３０２】
2016017570.tif 000304
【０６６０】
【化３０３】
2016017570.tif 000305
【０６６１】
【化３０４】
2016017570.tif 000306
【０６６２】
さらに、本発明に係る一般式（ＸＩＩＩ）で表される化合物は、一般式（ＸＩＩＩ−２）で表される化合物であることが好ましい。
【０６６３】
【化３０５】
2016017570.tif 000307
【０６６４】
（上記一般式（ＸＩＩＩ−２）中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類以上含有することが好ましい。
【０６６５】
一般式（ＸＩＩＩ−２）で表される化合物を本発明の液晶組成物の総量に対して５質量％以上含有することが好ましく、６質量％以上含有することがさらに好ましく、８質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０６６６】
さらに、一般式（ＸＩＩＩ−２）で表される化合物は、式（４９．１）から式（４９．４）で表される化合物であることが好ましく、式（４９．１）または／および式（４９．２）で表される化合物であることが好ましい。
【０６６７】
【化３０６】
2016017570.tif 000308
【０６６８】
【化３０７】
2016017570.tif 000309
【０６６９】
【化３０８】
2016017570.tif 000310
【０６７０】
【化３０９】
2016017570.tif 000311
【０６７１】
さらに、本発明に係る一般式（ＸＩＩＩ）で表される化合物は、一般式（ＸＩＩＩ−３）で表される化合物であることが好ましい。
【０６７２】
【化３１０】
2016017570.tif 000312
【０６７３】
（上記一般式（ＸＩＩＩ−３）中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類含有することが好ましい。
【０６７４】
一般式（ＸＩＩＩ−３）で表される化合物を、本発明の液晶組成物の総量に対して２質量％以上含有することが好ましく、４質量％以上含有することが更に好ましく、９質量％以上含有することが更に好ましく、１１質量％以上含有することが特に好ましい。また、最大に含有できる比率としては、２０質量％以下が好ましく、１７質量％以下がより好ましく、１４質量％以下がさらに好ましい。
【０６７５】
さらに、一般式（ＸＩＩＩ−３）で表される化合物は、式（５０．１）から式（５０．４）で表される化合物であることが好ましく、式（５０．１）または／および式（５０．２）で表される化合物であることが好ましい。
【０６７６】
【化３１１】
2016017570.tif 000313
【０６７７】
【化３１２】
2016017570.tif 000314
【０６７８】
【化３１３】
2016017570.tif 000315
【０６７９】
【化３１４】
2016017570.tif 000316
【０６８０】
さらに、本発明に係る一般式（Ｍ）で表される化合物は、一般式（ＸＩＶ）で表される化合物群から選ばれる化合物であることが好ましい。
【０６８１】
【化３１５】
2016017570.tif 000317
【０６８２】
（上記一般式（ＸＩＶ）中、Ｒ１４は炭素原子数１〜７のアルキル基、炭素原子数２〜７のアルケニル基または炭素原子数１〜７のアルコキシ基を表し、し、Ｘ１４１からＸ１４４はそれぞれ独立してフッ素原子または水素原子を表し、Ｙ１４はフッ素原子、塩素原子または−ＯＣＦ３を表し、Ｑ１４は単結合、−ＣＯＯ−または−ＣＦ２Ｏ−を表し、ｍ１４は０または１である。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類である。あるいは、本発明のさらに別の実施形態では６種類以上である。
【０６８３】
一般式（ＸＩＶ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して３％、別の実施形態では７％、さらに別の実施形態では８％、またさらに別の実施形態では１１％、またさらに別の実施形態では１２％、またさらに別の実施形態では１６％、またさらに別の実施形態では１８％である。またさらに別の実施形態では１９％である。またさらに別の実施形態では２２％である。またさらに別の実施形態では２５％である。
【０６８４】
また、含有量の上限値は、例えば、本発明の一つの実施形態では４０％、別の実施形態では３５％、更に別の実施形態では３０％、また更に別の実施形態では２５％、また更に別の実施形態では２０％、また更に別の実施形態では１５％である。
【０６８５】
本発明の液晶組成物が、駆動電圧の小さい液晶表示素子用に用いられる場合は、一般式（ＸＩＶ）で表される化合物の含有量を多めにすることが適している。また応答速度の速い液晶表示素子に用いられる液晶組成物である場合は、一般式（ＸＩＶ）で表される化合物の含有量を少なめにすることが適している。
【０６８６】
さらに、本発明に係る一般式（ＸＩＶ）で表される化合物は、一般式（ＸＩＶ−１）で表される化合物であることが好ましい。
【０６８７】
【化３１６】
2016017570.tif 000318
【０６８８】
（上記一般式（ＸＩＶ−１）中、Ｒ１４は炭素原子数１〜７のアルキル基、炭素原子数２〜７のアルケニル基または炭素原子数１〜７のアルコキシ基を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して１種から３種類組み合わせることが好ましい。
【０６８９】
さらに、一般式（ＸＩＶ−１）で表される化合物は、一般式（ＸＩＶ−１−１）で表される化合物であることが好ましい。
【０６９０】
【化３１７】
2016017570.tif 000319
【０６９１】
（上記一般式（ＸＩＶ−１）中、Ｒ１４は炭素原子数１〜７のアルキル基、炭素原子数２〜７のアルケニル基または炭素原子数１〜７のアルコキシ基を表す。）
前記一般式（ＸＩＶ−１）で表される化合物の含有量は、本発明の液晶組成物の総量に対して２質量％以上であることが好ましく、４質量％以上がより好ましく、７質量％以上がさらに好ましく、１０質量％以上がさらに好ましく、１８質量％以上が特に好ましい。また、低温での溶解性、転移温度、電気的な信頼性などを考慮して、最大比率を３０質量％以下にとどめることが好ましく、２７質量％以下がさらに好ましく、２４質量％以下がより好ましく、２１質量％未満が特に好ましい。
【０６９２】
さらに、一般式（ＸＩＶ−１−１）で表される化合物は具体的には式（５１．１）から式（５１．４）で表される化合物であることが好ましく、式（５１．１）で表される化合物を含有することがより好ましい。
【０６９３】
【化３１８】
2016017570.tif 000320
【０６９４】
【化３１９】
2016017570.tif 000321
【０６９５】
【化３２０】
2016017570.tif 000322
【０６９６】
【化３２１】
2016017570.tif 000323
【０６９７】
さらに、一般式（ＸＩＶ−１）で表される化合物は、一般式（ＸＩＶ−１−２）で表される化合物であることが好ましい。
【０６９８】
【化３２２】
2016017570.tif 000324
【０６９９】
（上記一般式（ＸＩＶ−１−２）中、Ｒ１４は炭素原子数１〜７のアルキル基、炭素原子数２〜７のアルケニル基または炭素原子数１〜７のアルコキシ基を表す。）
一般式（ＸＩＶ−１−２）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０７００】
さらに、前記一般式（ＸＩＶ−１−２）で表される化合物は、具体的には式（５２．１）から式（５２．４）で表される化合物であることが好ましく、中でも式（５２．４）で表される化合物を含有することが好ましい。
【０７０１】
【化３２３】
2016017570.tif 000325
【０７０２】
【化３２４】
2016017570.tif 000326
【０７０３】
【化３２５】
2016017570.tif 000327
【０７０４】
【化３２６】
2016017570.tif 000328
【０７０５】
さらに、本発明に係る一般式（ＸＩＶ）で表される化合物は、一般式（ＸＩＶ−２）で表される化合物であることが好ましい。
【０７０６】
【化３２７】
2016017570.tif 000329
【０７０７】
（上記一般式（ＸＩＶ−２）中、Ｒ１４は炭素原子数１〜５のアルキル基、炭素原子数２〜５のアルケニル基または炭素原子数１〜４のアルコキシ基を表し、Ｘ１４１からＸ１４４はそれぞれ独立してフッ素原子または水素原子を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類以上である。
【０７０８】
一般式（ＸＩＶ−２）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して３％、別の実施形態では７％、さらに別の実施形態では８％、またさらに別の実施形態では１０％、またさらに別の実施形態では１１％、またさらに別の実施形態では１２％、またさらに別の実施形態では１８％である。またさらに別の実施形態では１９％である。またさらに別の実施形態では２１％である。またさらに別の実施形態では２２％である。
【０７０９】
また、含有量の上限値は、例えば、本発明の一つの実施形態では４０％、別の実施形態では３５％、更に別の実施形態では２５％、また更に別の実施形態では２０％、また更に別の実施形態では１５％、また更に別の実施形態では１０％である。
【０７１０】
本発明の液晶組成物が、駆動電圧の小さい液晶表示素子用に用いられる場合は、一般式（ＸＩＶ−２）で表される化合物の含有量を多めにすることが適している。また応答速度の速い液晶表示素子に用いられる液晶組成物である場合は、一般式（ＸＩＶ−２）で表される化合物の含有量を少なめにすることが適している。
【０７１１】
さらに、本発明に係る一般式（ＸＩＶ−２）で表される化合物は、一般式（ＸＩＶ−２−１）で表される化合物であることが好ましい。
【０７１２】
【化３２８】
2016017570.tif 000330
【０７１３】
（上記一般式（ＸＩＶ−２−１）中、Ｒ１４は炭素原子数１〜５のアルキル基、炭素原子数２〜５のアルケニル基または炭素原子数１〜４のアルコキシ基を表す。）
一般式（ＸＩＶ−２−１）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０７１４】
さらに、一般式（ＸＩＶ−２−１）で表される化合物は具体的には式（５３．１）から式（５３．４）で表される化合物であることが好ましく、中でも式（５３．４）で表される化合物を含有することが好ましい。
【０７１５】
【化３２９】
2016017570.tif 000331
【０７１６】
【化３３０】
2016017570.tif 000332
【０７１７】
【化３３１】
2016017570.tif 000333
【０７１８】
【化３３２】
2016017570.tif 000334
【０７１９】
さらに、一般式（ＸＩＶ−２）で表される化合物は、一般式（ＸＩＶ−２−２）で表される化合物であることが好ましい。
【０７２０】
【化３３３】
2016017570.tif 000335
【０７２１】
（上記一般式（ＸＩＶ−２−２）中、Ｒ１４は炭素原子数１〜５のアルキル基、炭素原子数２〜５のアルケニル基または炭素原子数１〜４のアルコキシ基を表す。）
一般式（ＸＩＶ−２−２）で表される化合物の含有量は、本発明の液晶組成物の総量に対して３質量％以上であることが好ましく、６質量％以上がより好ましく、９質量％以上がさらに好ましく、１２質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１４質量％以下が特に好ましい。
【０７２２】
さらに、一般式（ＸＩＶ−２−２）で表される化合物は具体的には式（５４．１）から式（５４．４）で表される化合物であることが好ましく、中でも式（５４．２）および／または式（５４．４）で表される化合物を含有することが好ましい。
【０７２３】
【化３３４】
2016017570.tif 000336
【０７２４】
【化３３５】
2016017570.tif 000337
【０７２５】
【化３３６】
2016017570.tif 000338
【０７２６】
【化３３７】
2016017570.tif 000339
【０７２７】
さらに、一般式（ＸＩＶ−２）で表される化合物は、一般式（ＸＩＶ−２−３）で表される化合物であることが好ましい。
【０７２８】
【化３３８】
2016017570.tif 000340
【０７２９】
（上記一般式（ＸＩＶ−２−３）中、Ｒ１４は炭素原子数１〜５のアルキル基、炭素原子数２〜５のアルケニル基または炭素原子数１〜４のアルコキシ基を表す。）
一般式（ＸＩＶ−２−３）で表される化合物の含有量は、本発明の液晶組成物の総量に対して５質量％以上であることが好ましく、９質量％以上がより好ましく、１２質量％以上が特に好ましい。また、低温での溶解性、転移温度、電気的な信頼性などを考慮して、最大比率を３０質量％以下にとどめることが好ましく、２７質量％未満がさらに好ましく、２４質量％以下がより好ましく、２０質量％未満が特に好ましい。
【０７３０】
さらに、一般式（ＸＩＶ−２−３）で表される化合物は具体的には式（５５．１）から式（５５．４）で表される化合物であることが好ましく、中でも式（５５．２）および／または式（５５．４）で表される化合物を含有することが好ましい。
【０７３１】
【化３３９】
2016017570.tif 000341
【０７３２】
【化３４０】
2016017570.tif 000342
【０７３３】
【化３４１】
2016017570.tif 000343
【０７３４】
【化３４２】
2016017570.tif 000344
【０７３５】
さらに、一般式（ＸＩＶ−２）で表される化合物は、一般式（ＸＩＶ−２−４）で表される化合物であることが好ましい。
【０７３６】
【化３４３】
2016017570.tif 000345
【０７３７】
（上記一般式（ＸＩＶ−２−４）中、Ｒ１４は炭素原子数１〜５のアルキル基、炭素原子数２〜５のアルケニル基または炭素原子数１〜４のアルコキシ基を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類以上である。
【０７３８】
一般式（ＸＩＶ−２−４）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では５％、さらに別の実施形態では８％、またさらに別の実施形態では９％、またさらに別の実施形態では１０％、またさらに別の実施形態では１８％、またさらに別の実施形態では２１％である。またさらに別の実施形態では２２％である。またさらに別の実施形態では２４％である。
【０７３９】
また、含有量の上限値は、例えば、本発明の一つの実施形態では３５％、別の実施形態では３０％、更に別の実施形態では２５％、また更に別の実施形態では２０％、また更に別の実施形態では１５％、また更に別の実施形態では１０％である。
【０７４０】
本発明の液晶組成物が、駆動電圧の小さい液晶表示素子用に用いられる場合は、一般式（ＸＩＶ−２−４）で表される化合物の含有量を多めにすることが適している。また応答速度の速い液晶表示素子に用いられる液晶組成物である場合は、一般式（ＸＩＶ−２−４）で表される化合物の含有量を少なめにすることが適している。
【０７４１】
さらに、一般式（ＸＩＶ−２−４）で表される化合物は具体的には式（５６．１）から式（５６．４）で表される化合物であることが好ましく、中でも式（５６．１）、式（５６．２）および式（５６．４）で表される化合物を含有することが好ましい。
【０７４２】
【化３４４】
2016017570.tif 000346
【０７４３】
【化３４５】
2016017570.tif 000347
【０７４４】
【化３４６】
2016017570.tif 000348
【０７４５】
【化３４７】
2016017570.tif 000349
【０７４６】
さらに、一般式（ＸＩＶ−２）で表される化合物は、一般式（ＸＩＶ−２−５）で表される化合物であることが好ましい。
【０７４７】
【化３４８】
2016017570.tif 000350
【０７４８】
（上記一般式（ＸＩＶ−２−５）中、Ｒ１４は炭素原子数１〜５のアルキル基、炭素原子数２〜５のアルケニル基または炭素原子数１〜４のアルコキシ基を表す。）
一般式（ＸＩＶ−２−５）で表される化合物の含有量は、本発明の液晶組成物の総量に対して５質量％以上であることが好ましく、１０質量％以上がより好ましく、１３質量％以上が特に好ましい。また、低温での溶解性、転移温度、電気的な信頼性などを考慮して、最大比率を２５質量％以下にとどめることが好ましく、２２質量％未満がさらに好ましく、１８質量％以下がより好ましく、１５質量％未満が特に好ましい。
【０７４９】
さらに、一般式（ＸＩＶ−２−５）で表される化合物は具体的には式（５７．１）から式（５７．４）で表される化合物である。中でも式（５７．１）で表される化合物を含有することが好ましい。
【０７５０】
【化３４９】
2016017570.tif 000351
【０７５１】
【化３５０】
2016017570.tif 000352
【０７５２】
【化３５１】
2016017570.tif 000353
【０７５３】
【化３５２】
2016017570.tif 000354
【０７５４】
さらに、一般式（ＸＩＶ−２）で表される化合物は、一般式（ＸＩＶ−２−６）で表される化合物であることが好ましい。
【０７５５】
【化３５３】
2016017570.tif 000355
【０７５６】
（式中、Ｒ１４は炭素原子数１〜５のアルキル基、炭素原子数２〜５のアルケニル基または炭素原子数１〜４のアルコキシ基を表す。）
一般式（ＸＩＶ−２−６）で表される化合物の含有量は、本発明の液晶組成物の総量に対して５質量％以上であることが好ましく、１０質量％以上がより好ましく、１５質量％以上が特に好ましい。また、低温での溶解性、転移温度、電気的な信頼性などを考慮して、最大比率を２５質量％以下にとどめることが好ましく、２２質量％以下がさらに好ましく、２０質量％以下がより好ましく、１７質量％未満が特に好ましい。
【０７５７】
さらに、一般式（ＸＩＶ−２−６）で表される化合物は具体的には式（５８．１）から式（５８．４）で表される化合物であることが好ましく、中でも式（５８．２）で表される化合物を含有することが好ましい。
【０７５８】
【化３５４】
2016017570.tif 000356
【０７５９】
【化３５５】
2016017570.tif 000357
【０７６０】
【化３５６】
2016017570.tif 000358
【０７６１】
【化３５７】
2016017570.tif 000359
【０７６２】
本願発明に使用する化合物は、分子内に過酸（−ＣＯ−ＯＯ−）構造を持たない。また、液晶組成物の信頼性及び長期安定性を重視する場合にはカルボニル基を有する化合物を使用しないことが好ましい。また、ＵＶ照射による安定性を重視する場合、塩素原子が置換している化合物を使用しないことが望ましい。分子内の環構造がすべて６員環である化合物のみであることも好ましい。
【０７６３】
本発明に係る液晶組成物の好ましい実施形態は、第一成分としては、下記の一般式（Ｉ−１）及び一般式（Ｉ−０）：
【０７６４】
【化３５８】
2016017570.tif 000360
【０７６５】
（上記一般式（Ｉａ）および（Ｉｂ）中、Ｒ１ａ及びＲ２ａはそれぞれ一般式（Ｉ）におけるＲ１及びＲ２と同じ意味を表し、Ｒ１ｂ及びＲ２ｂはそれぞれ一般式（Ｉ）におけるＲ１及びＲ２と同じ意味を表し、ｎ１ｂは１又は２を表し、Ａ１ｂは一般式（Ｉ）におけるＡ１と同じ意味を表し、Ｚ１ｂは一般式（Ｉ）におけるＺ１と同じ意味を表す。）で表される化合物群の中から少なくとも２種類が選択されることが好ましく、より好ましくは３種類選択されることが好ましい。
【０７６６】
また、一般式（Ｉ−１）及び一般式（Ｉ−０）で表される化合物群の中から少なくとも２種類が選択される化合物は、液晶組成物全体のうち３０〜９９質量％含有していることが好ましく、３５〜９８質量％含有していることがより好ましく、４０〜９７質量％含有していることがさらに好ましく、〜９６質量％含有していることがよりさらに好ましく、８９〜９５質量％含有していることが特に好ましい。
【０７６７】
当該一般式（Ｉ−１）及び一般式（Ｉ−０）との組み合わせが液晶組成物全体の８５〜９９％占めていると高速応答性の効果を奏し、さらに後述の第二成分の組み合わせと併用すると化学構造上または特異性の観点で相溶性が向上し、保存安定性が向上するため液晶化合物の析出の問題を抑制・防止することができる。
【０７６８】
本発明に係る第二成分としては、上記一般式（Ｘ）で示される４環の化合物から構成されることが好ましく、上記一般式（ＶＩＩＩ）、一般式（ＩＸ）、一般式（ＸＩＩＩ）および一般式（ＸＩＶ）で示すような３環の化合物が組成物に含まれる場合に比べて格段に低温安定性などが向上する。
【０７６９】
本発明に係る液晶組成物のより好ましい実施形態は、第二成分としての一般式（ＩＩａ）及び一般式（ＩＩｂ）
【０７７０】
【化３５９】
2016017570.tif 000361
【０７７１】
で表される化合物群の中から少なくとも２種類の化合物が選択されることが好ましい。
【０７７２】
また、一般式（ＩＩａ）及び一般式（ＩＩｂ）で表される化合物群の中から少なくとも２種類が選択される化合物の合計量は、液晶組成物全体のうち２〜６０質量％含有していることが好ましく、４〜５０質量％含有していることがより好ましく、５〜３５質量％含有していることがさらに好ましく、６〜３０質量％含有していることがよりさらに好ましく、７〜２８質量％含有していることが特に好ましい。
【０７７３】
当該一般式（ＩＩａ）及び一般式（ＩＩｂ）との組み合わせが液晶組成物全体の２〜６０％占めていると、Δｎの向上と駆動可能なΔεとを確保する効果を奏し、さらに第一成分の好適な組み合わせと併用すると、当該第一成分の総量が４０質量％以上含まれることから高速応答性を維持できる。さらに一般式（ＩＩａ）または一般式（ＩＩｂ）と、一般式（Ｉ−１）または一般式（Ｉ−０）との組み合わせが特異的に液晶組成物の成分の化合物同士の相溶性を向上させるため、液晶組成物の保存安定性が向上することにより液晶化合物の析出の問題を抑制・防止することができる。
【０７７４】
すなわち、本発明に係る液晶組成物において、第一成分として一般式（Ｉ−１）及び一般式（Ｉ−０）で表される化合物群の中から少なくとも２種類の化合物を選択し、かつ第二成分として、一般式（ＩＩａ）及び一般式（ＩＩｂ）で表される化合物群の中から少なくとも２種類選択すると、液晶化合物が析出するという低温安定性に関する問題だけでなく、滴下痕の問題点、高速応答性を維持するという効果を全て達成することができる。
【０７７５】
本発明に係る液晶組成物には、ＰＳＡモード又は横電界型ＰＳＡモードなどの液晶表示素子を作製するために、重合性化合物を含有してもよい。使用できる重合性化合物として、光などのエネルギー線により重合が進行する光重合性モノマーなどが挙げられ、構造として、例えば、ビフェニル誘導体、ターフェニル誘導体などの六員環が複数連結した液晶骨格を有する重合性化合物などが挙げられる。更に具体的には、一般式（ＸＸ）で表される二官能モノマーが好ましい。
【０７７６】
【化３６０】
2016017570.tif 000362
【０７７７】
前記一般式（ＸＸ）中、Ｘ２０１及びＸ２０２は、それぞれ独立して、水素原子又は炭素原子数１〜３個のアルキル基（メチル基、エチル基、プロピル基）を表し、
Ｓｐ２０１及びＳｐ２０２は、それぞれ独立して、単結合、炭素原子数１〜８のアルキレン基又は−Ｏ−（ＣＨ２）Ｓ−（式中、ｓは２〜７の整数を表し、酸素原子は芳香環に結合するものとする。）を表し、
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立して、フッ素原子又は水素原子を表す。）、−Ｃ≡Ｃ−、又は、単結合を表し、
Ｍ２０１は、トランス−１，４−シクロヘキシレン基、単結合または任意の水素原子がフッ素原子により置換されていても良い１，４−フェニレン基を表し、
上記一般式（ＸＸ）中の全ての１，４−フェニレン基は、任意の水素原子がフッ素原子により置換されていても良い。
【０７７８】
本発明に係る重合性化合物の好ましい形態は、Ｘ２０１及びＸ２０２が何れも水素原子を表すジアクリレート誘導体、Ｘ２０１及びＸ２０２が何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジアクリレート誘導体が遅く、非対称化合物がその中間であり、その用途により好ましい態様を用いることができる。ＰＳＡ表示素子においては、ジメタクリレート誘導体が特に好ましい。
【０７７９】
Ｓｐ２０１及びＳｐ２０２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合炭素原子数１〜４のアルキレン基がより好ましく、ｓは１〜４が好ましい。
【０７８０】
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、又は、単結合が好ましく、−ＣＯＯ−、−ＯＣＯ−、又は、単結合がより好ましく、単結合が特に好ましい。
【０７８１】
Ｍ２０１は、任意の水素原子がフッ素原子により置換されていても良い１，４−フェニレン基、トランス−１，４−シクロヘキシレン基、又は、単結合を表すが、任意の水素原子がフッ素原子により置換されていても良い１，４−フェニレン基又は単結合が好ましい。Ｍ２０１が単結合以外の環構造を表す場合、Ｚ２０１は単結合以外の連結基が好ましく、Ｍ２０１が単結合の場合、Ｚ２０１は単結合が好ましい。
【０７８２】
これらの点から、一般式（ＸＸ）において、Ｓｐ２０１及びＳｐ２０２の間の環構造は、具体的には次に記載する式（ＸＸａ−１）〜式（ＸＸａ−５）の構造が好ましい。
【０７８３】
前記一般式（ＸＸ）において、Ｍ２０１が単結合を表し、環構造が二つの環で形成される場合において、次の式（ＸＸａ−１）〜式（ＸＸａ−５）を表すことが好ましく、式（ＸＸａ−１）〜式（ＸＸａ−３）を表すことがより好ましく、式（ＸＸａ−１）を表すことが特に好ましい。
【０７８４】
【化３６１】
2016017570.tif 000363
【０７８５】
上記式（ＸＸａ−１）〜式（ＸＸａ−５）において、結合手の両端は、Ｓｐ２０１又はＳｐ２０２に結合するものとする。
【０７８６】
これらの骨格を含む重合性化合物は重合後の配向規制力がＰＳＡ型液晶表示素子に最適であり、良好な配向状態が得られることから、表示ムラが抑制されるか、又は、全く発生しない。
【０７８７】
以上のことから、前記重合性化合物としては、一般式（ＸＸ−１）〜一般式（ＸＸ−４）で表される化合物群から選択される少なくとも１種の化合物が好ましく、中でも一般式（ＸＸ−２）で表される化合物がより好ましい。
【０７８８】
【化３６２】
2016017570.tif 000364
【０７８９】
前記一般式（ＸＸ−３）及び一般式（ＸＸ−４）中、Ｓｐ２０は炭素原子数２〜５のアルキレン基を表す。
【０７９０】
本発明に係る液晶組成物に重合性化合物を添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０７９１】
本発明に係る液晶組成物は、更に、一般式（Ｑ）で表される化合物を酸化防止剤として含有することができる。
【０７９２】
【化３６３】
2016017570.tif 000365
【０７９３】
前記一般式（Ｑ）中、ＲＱは炭素原子数１〜２２のアルキル基又はアルコキシ基を表し、該アルキル基中の１つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基、又は、単結合を表す。
【０７９４】
前記一般式（Ｑ）中において、ＲＱは炭素原子数１〜２２のアルキル基又はアルコキシ基であることが好ましく、当該アルキル基（前記アルコキシ基におけるアルキル基を含む）は、直鎖状または分岐鎖状であってもよい。また、前記ＲＱは炭素原子数１〜２２の直鎖もしくは分岐鎖アルキル基又は直鎖もしくは分岐鎖アルコキシ基を表し、該アルキル基（前記アルコキシ基におけるアルキル基を含む）中の１つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてもよい。前記一般式（Ｑ）中においてＲＱは、炭素原子数１〜２０個であって、直鎖アルキル基、直鎖アルコキシ基、１つのＣＨ２基が−ＯＣＯ−又は−ＣＯＯ−に置換された直鎖アルキル基、分岐鎖アルキル基、分岐アルコキシ基および１つのＣＨ２基が−ＯＣＯ−又は−ＣＯＯ−に置換された分岐鎖アルキル基からなる群から選択される少なくとも１つであることが好ましく、炭素原子数１〜１０の直鎖アルキル基、１つのＣＨ２基が−ＯＣＯ−又は−ＣＯＯ−に置換された直鎖アルキル基、分岐鎖アルキル基、分岐アルコキシ基および１つのＣＨ２基が−ＯＣＯ−又は−ＣＯＯ−に置換された分岐鎖アルキル基からなる群から選択される少なくとも１つが更に好ましい。
【０７９５】
ＭＱはトランス−１，４−シクロへキシレン基、１，４−フェニレン基又は単結合を表すが、トランス−１，４−シクロへキシレン基又は１，４−フェニレン基が好ましい。
【０７９６】
前記一般式（Ｑ）で表される化合物は、下記の一般式（Ｑ−ａ）〜一般式（Ｑ−ｄ）で表される化合物群から選択される少なくとも１種の化合物であることが好ましく、一般式（Ｑ−ａ）及び／又は（Ｑ−ｃ）で表される化合物であることがより好ましい
【０７９７】
【化３６４】
2016017570.tif 000366
【０７９８】
前記一般式（Ｑ−ａ）〜式（Ｑ−ｄ）中、ＲＱ１は炭素原子数１〜１０の直鎖アルキル基又は分岐鎖アルキル基が好ましく、ＲＱ２は炭素原子数１〜２０の直鎖アルキル基又は分岐鎖アルキル基が好ましく、ＲＱ３は炭素原子数１〜８の直鎖アルキル基、分岐鎖アルキル基、直鎖アルコキシ基又は分岐鎖アルコキシ基が好ましく、ＬＱは炭素原子数１〜８の直鎖アルキレン基又は分岐鎖アルキレン基が好ましい。これらの中でも、一般式（Ｑ）で表される化合物は、下記式（Ｑ−ａ−１）及び／又は（Ｑ−ｃ−１）で表される化合物であることがさらに好ましい。
【０７９９】
【化３６５】
2016017570.tif 000367
【０８００】
【化３６６】
2016017570.tif 000368
【０８０１】
本願発明の液晶組成物において、前記一般式（Ｑ）で表される化合物を１種又は２種を含有することが好ましく、１種〜５種を含有することが更に好ましく、その含有量は、本発明の液晶組成物の総質量に対して、０．００１〜１質量％であることが好ましく、０．００１〜０．１質量％であることが好ましく、０．００１〜０．０５質量％であることが好ましい。
【０８０２】
（液晶表示素子）
上記のような本発明の液晶組成物は、ＦＦＳモードの液晶表示素子に適用される。以下、図１〜８を参照にして、本発明に係るＦＦＳモードの液晶表示素子の例を説明する。
【０８０３】
図１は、液晶表示素子の構成を模式的に示す図である。図１では、説明のために便宜上各構成要素を離間して記載している。本発明に係る液晶表示素子１０の構成は、図１に記載するように、対向に配置された第１の透明絶縁基板２と、第２の透明絶縁基板７との間に挟持された液晶組成物（または液晶層５）を有するＦＦＳモードの液晶表示素子であって、該液晶組成物として前記本発明のｐ型液晶組成物を用いたことに特徴を有するものである。第１の透明絶縁基板２は、液晶層５側の面に電極層３が形成されている。また、液晶層５と、第１の透明絶縁基板２及び第２の透明絶縁基板７のそれぞれの間に、液晶層５を構成する液晶組成物と直接当接してホモジニアス配向を誘起する一対の配向膜４を有し、該液晶組成物中の液晶分子は、電圧無印加時に前記基板２，７に対して略平行になるように配向されている。図１および図３に示すように、前記第２の基板２および前記第１の基板７は、一対の偏光板１，８により挟持されてもよい。さらに、図１では、前記第２の基板７と配向膜４との間にカラーフィルタ６が設けられている。
【０８０４】
すなわち、本発明に係る液晶表示素子１０は、第１の偏光板１と、第１の基板２と、薄膜トランジスタを含む電極層３と、配向膜４と、液晶組成物を含む液晶層５と、配向膜４と、カラーフィルタ６と、第２の基板７と、第２の偏光板８と、が順次積層された構成である。第１の基板２と第２の基板７はガラス又はプラスチックの如き柔軟性をもつ透明な材料を用いることができ、一方はシリコン等の不透明な材料でも良い。２枚の基板２、７は、周辺領域に配置されたエポキシ系熱硬化性組成物等のシール材及び封止材によって貼り合わされていて、その間には基板間距離を保持するために、例えば、ガラス粒子、プラスチック粒子、アルミナ粒子等の粒状スペーサーまたはフォトリソグラフィー法により形成された樹脂からなるスペーサー柱が配置されていてもよい。
【０８０５】
図２は、図１における基板２上に形成された電極層３のＩＩ線で囲まれた領域を拡大した平面図である。図３は、図２におけるＩＩＩ−ＩＩＩ線方向に図１に示す液晶表示素子を切断した断面図である。図２に示すように、第１の基板２の表面に形成されている薄膜トランジスタを含む電極層３は、走査信号を供給するための複数のゲートバスライン２６と表示信号を供給するための複数のデータバスライン２５とが、互いに交差してマトリクス状に配置されている。なお、図２には、一対のゲートバスライン２６及び一対のデータバスライン２５のみが示されている。
【０８０６】
複数のゲートバスライン２６と複数のデータバスライン２５とにより囲まれた領域により、液晶表示装置の単位画素が形成され、該単位画素内には、画素電極２１及び共通電極２２が形成されている。ゲートバスライン２６とデータバスライン２５が互いに交差している交差部近傍には、ソース電極２７、ドレイン電極２４およびゲート電極２８を含む薄膜トランジスタが設けられている。この薄膜トランジスタは、画素電極２１に表示信号を供給するスイッチ素子として、画素電極２１と連結している。また、ゲートバスライン２６と並行して、共通ライン２９が設けられる。この共通ライン２９は、共通電極２２に共通信号を供給するために、共通電極２２と連結している。
【０８０７】
薄膜トランジスタの構造の好適な一態様は、例えば、図３で示すように、基板２表面に形成されたゲート電極１１と、当該ゲート電極１１を覆い、且つ前記基板２の略全面を覆うように設けられたゲート絶縁層１２と、前記ゲート電極１１と対向するよう前記ゲート絶縁層１２の表面に形成された半導体層１３と、前記半導体層１７の表面の一部を覆うように設けられた保護膜１４と、前記保護層１４および前記半導体層１３の一方の側端部を覆い、かつ前記基板２表面に形成された前記ゲート絶縁層１２と接触するように設けられたドレイン電極１６と、前記保護膜１４および前記半導体層１３の他方の側端部を覆い、かつ前記基板２表面に形成された前記ゲート絶縁層１２と接触するように設けられたソース電極１７と、前記ドレイン電極１６および前記ソース電極１７を覆うように設けられた絶縁保護層１８と、を有している。ゲート電極１１の表面にゲート電極との段差を無くす等の理由により陽極酸化被膜（図示せず）を形成してもよい。
【０８０８】
前記半導体層１３には、アモルファスシリコン、多結晶ポリシリコンなどを用いることができるが、ＺｎＯ、ＩＧＺＯ（Ｉｎ−Ｇａ−Ｚｎ−Ｏ）、ＩＴＯ等の透明半導体膜を用いると、光吸収に起因する光キャリアの弊害を抑制でき、素子の開口率を増大する観点からも好ましい。
【０８０９】
さらに、ショットキー障壁の幅や高さを低減する目的で半導体層１３とドレイン電極１６またはソース電極１７との間にオーミック接触層１５を設けても良い。オーミック接触層には、ｎ型アモルファスシリコンやｎ型多結晶ポリシリコン等のリン等の不純物を高濃度に添加した材料を用いることができる。
【０８１０】
ゲートバスライン２６やデータバスライン２５、共通ライン２９は金属膜であることが好ましく、Ａｌ、Ｃｕ、Ａｕ、Ａｇ、Ｃｒ、Ｔａ、Ｔｉ、Ｍｏ、Ｗ、Ｎｉ又はその合金がより好ましく、Ａｌ又はその合金の配線を用いる場合が特に好ましい。また、絶縁保護層１８は、絶縁機能を有する層であり、窒化ケイ素、二酸化ケイ素、ケイ素酸窒化膜等で形成される。
【０８１１】
図２及び図３に示す実施の形態では、共通電極２２はゲート絶縁層１２上のほぼ全面に形成された平板状の電極であり、一方、画素電極２１は共通電極２２を覆う絶縁保護層１８上に形成された櫛形の電極である。すなわち、共通電極２２は画素電極２１よりも第１の基板２に近い位置に配置され、これらの電極は絶縁保護層１８を介して互いに重なりあって配置される。画素電極２１と共通電極２２は、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＺＴＯ（Ｉｎｄｉｕｍ  Ｚｉｎｃ  Ｔｉｎ  Ｏｘｉｄｅ）等の透明導電性材料により形成される。画素電極２１と共通電極２２が透明導電性材料により形成されるため、単位画素面積で開口される面積が大きくなり、開口率及び透過率が増加する。
【０８１２】
画素電極２１と共通電極２２とは、これらの電極間にフリンジ電界を形成するために、画素電極２１と共通電極２２との間の電極間距離：Ｒが、第１の基板２と第２の基板７との距離：Ｇより小さくなるように形成されている。ここで、電極間距離：Ｒは各電極間の基板に水平方向の距離を表す。図３には、平板状の共通電極２２と櫛形の画素電極２１とが重なり合っているため、電極間距離：Ｒ＝０となる例が示されており、電極間距離：Ｒが第１の基板２と第２の基板７との距離（すなわち、セルギャップ）：Ｇよりも小さくなるため、フリンジの電界Ｅが形成される。したがって、ＦＦＳ型の液晶表示素子は、画素電極２１の櫛形を形成するラインに対して垂直な方向に形成される水平方向の電界と、放物線状の電界を利用することができる。画素電極２１の櫛状部分の電極幅：ｌ、及び、画素電極２１の櫛状部分の間隙の幅：ｍは、発生する電界により液晶層５内の液晶分子が全て駆動され得る程度の幅に形成することが好ましい。
【０８１３】
カラーフィルタ６は、光の漏れを防止する観点で、薄膜トランジスタおよびストレイジキャパシタ２３に対応する部分にブラックマトリックス（図示せず）を形成することが好ましい。
【０８１４】
電極層３、及び、カラーフィルタ６上には、液晶層５を構成する液晶組成物と直接当接してホモジニアス配向を誘起する一対の配向膜４が設けられている。配向膜４は、例えば、ラビング処理されたポリイミド膜であり、各配向膜の配向方向は平行である。
【０８１５】
また、偏光板１及び偏光板８は、各偏光板の偏光軸を調整して視野角やコントラストが良好になるように調整することができ、それらの透過軸がノーマリブラックモードで作動するように、互いに直行する透過軸を有することが好ましい。特に、偏光板１及び偏光板８のうちいずれかは、液晶分子３０の配向方向と平行な透過軸を有するように配置することが好ましい。また、コントラストが最大になるように液晶の屈折率異方性Δｎとセル厚ｄとの積を調整することが好ましい。更に、視野角を広げるための位相差フィルムも使用することもできる。
【０８１６】
上記のような構成のＦＦＳ型の液晶表示装置１０は、薄膜ＴＦＴを介して画素電極２１に画像信号（電圧）を供給することで、画素電極２１と共通電極２２との間にフリンジ電界を生じさせ、この電界によって液晶を駆動する。すなわち、電圧を印加しない状態では、液晶分子３０は、その長軸方向が、配向膜４の配向方向と平行になるように配置している。電圧を印加すると、画素電極２１と共通電極２２との間に放物線形の電界の等電位線が画素電極２１と共通電極２２の上部にまで形成され、液晶層５内の液晶分子３０は、形成された電界に沿って液晶層５内に配向する。本発明では、正の誘電率異方性を有する液晶分子３０を用いるため、液晶分子３０の長軸方向が、発生した電界方向に沿って配向する。画素電極２１の近くに位置する液晶分子３０はフリンジ電界の影響を受けやすいものの、正の誘電率異方性を有する液晶分子３０は分極方向が分子の長軸にあることから、その長軸方向が配向膜４の配向方向に対して直行する方向に回転し、液晶層５内の液晶分子３０の長軸方向は、配向膜４に対して平行方向を維持できる。
【０８１７】
したがって、ＦＦＳ型の液晶表示素子は、画素電極２１の櫛形を形成するラインに対して垂直な方向に形成される水平方向の電界と、放物線状の電界を利用することができる。共通電極と画素電極との隣接する最短離間距離が、配向層４同士（基板間距離）の最短離間距離より短いと、共通電極と画素電極との間にフリンジ電界が形成され、液晶分子の水平方向および垂直方向の配向を効率的に利用することができる。
【０８１８】
本発明の好ましい形態のようなＦＦＳ方式の液晶表示素子の場合、長軸方向が、配向層の配向方向と平行になるように配置している液晶分子に電圧を印加すると、画素電極と共通電極との間に放物線形の電界の等電位線が画素電極と共通電極の上部にまで形成され、液晶層内の液晶分子の長軸が形成された電界に沿って配列する。特に、本発明に係る液晶組成物は正の誘電率異方性を有する液晶分子を用いるため、液晶分子の長軸方向が、発生した電界方向に沿って配列する。
【０８１９】
図１〜図８を用いて説明したＦＦＳ型の液晶表示素子は一例であって、本発明の技術的思想から逸脱しない限りにおいて、他の様々な形態で実施することが可能である。例えば、図４は、図１における基板２上に形成された電極層３のＩＩ線で囲まれた領域を拡大した平面図の他の例である。図４に示すように、画素電極２１がスリットを有する構成としてもよい。また、スリットのパターンを、ゲートバスライン２６又はデータバスライン２５に対して傾斜角を持つようにして形成してもよい。
【０８２０】
また、図５は、図２におけるＩＩＩ−ＩＩＩ線方向に図１に示す液晶表示素子を切断した断面図の他の例である。図５に示す例では、櫛形あるいはスリットを有する共通電極２２を用いており、画素電極２１と共通電極２２との電極間距離はＲ＝αとなる。さらに、図３では共通電極２２がゲート絶縁膜１２上に形成されている例が示されていたが、図６に示されるように、共通電極２２を第１の基板２上に形成して、ゲート絶縁膜１２を介して画素電極２１を設けるようにしてもよい。画素電極２１の電極幅：ｌ、共通電極２２の電極幅：ｎ、及び、電極間距離：Ｒは、発生する電界により液晶層５内の液晶分子が全て駆動され得る程度の幅に適宜調整することが好ましい。
【０８２１】
図６は、図２におけるＩＩＩ−ＩＩＩ線方向に図１に示す液晶表示素子を切断した断面図の他の例である。図７は、図５の構成と比較して第２の基板７側に突起１２４と第３の電極１２３とが設けられている点が相違する。当該突起１２４はスペーサーであってもよく有機材料または無機材料で構成されている。また、図６では、当該突起１２４は第２の基板７側に設けているが、第１の基板２上に第２の基板７方向に向かって設けてもよい。また、突起１２４の先端は液晶層５中に存在しているが、当該突起１２４の先端が配向膜４や絶縁膜１８に当接してもよい。また、ここでは第３の電極１２３は共通電極であることが好ましい。また、図６では、ブラックマトリックスの位置に併せて突起１２４をＴＦＴ上に形成しているが、ＴＦＴの真上に突起１２４を形成しなくてもよい。
【０８２２】
この図６に示すように、第２の基板側に第３の電極１２３として共通電極を設けることで、厚み方向の電気力線を形成し、液晶層５における厚み方向の配向ムラを低減できると考えられる。
【０８２３】
図６に示す例では、櫛形あるいはスリットを有する共通電極２２を用いており、画素電極２１と共通電極２２との電極間距離はＲ＝αとなる。さらに、図３では共通電極２２がゲート絶縁膜１２上に形成されている例が示されていたが、図５に示されるように、共通電極２２を第１の基板２上に形成して、ゲート絶縁膜１２を介して画素電極２１を設けるようにしてもよい。画素電極２１の電極幅：ｌ、共通電極２２の電極幅：ｎ、及び、電極間距離：Ｒは、発生する電界により液晶層５内の液晶分子が全て駆動され得る程度の幅に適宜調整することが好ましい。
【０８２４】
図７は、図２におけるＩＩＩ−ＩＩＩ線方向に図１に示す液晶表示素子を切断した断面図の他の例である。図７は、図３の構成と比較して第２の基板７側に第３の電極１２３とが設けられている点が相違する。当該第３の電極１２３は、図２の櫛形または図４の切欠き部を備える構造である。また、ここでは第３の電極１２３は共通電極であることが好ましい。第２の基板側に第３の電極１２３として共通電極を設けることで、厚み方向の電気力線Ｅ’を形成し、液晶層５における厚み方向の配向ムラを低減できると考えられる。
【０８２５】
図８は、図２におけるＩＩＩ−ＩＩＩ線方向に図１に示す液晶表示素子を切断した断面図の他の例である。図８は、図３の構成と比較して第１の基板２と対向する基板側に第１の基板と同様のＴＦＴを備えた電極基板を貼りあわせた構造であり、カラーフィルタを含む保護層１２６と保護層１９の点が異なる。換言すると、図３の構成である、偏光層１と、第１基板２と、電極層３と、保護層１９と、配向膜４とを順次積層させた一対の積層体を、ＴＦＴが重なるように貼りあわせた構成であって、かつ片側の保護層１９をカラーフィルタを含む樹脂にした構造が図８である。
【０８２６】
この構成では、電極が４つ存在する。すなわち、共通電極２２が上下存在し、画素電極２１が上下存在する。片側にのみ電極を構成させた素子に比較して、液晶層の液晶を効率的に利用することができる。
【０８２７】
本発明に係るＦＦＳモードの液晶表示素子は、特定の液晶組成物を用いているため、高速応答と表示不良の抑制を両立させることができる。
【０８２８】
また、ＦＦＳモードの液晶表示素子は、第１の基板２と第２の基板７との間に液晶層５を注入する際、例えば、真空注入法又は滴下注入（ＯＤＦ：Ｏｎｅ  Ｄｒｏｐ  Ｆｉｌｌ）法等の方法が行われるが、本願発明においては、ＯＤＦ法において、液晶組成物を基板に滴下した際の滴下痕の発生を抑えることができる。なお、滴下痕とは、黒表示した場合に液晶組成物を滴下した痕が白く浮かび上がる現象と定義する。
【０８２９】
滴下痕の発生は、注入される液晶材料に大きな影響を受けるものであるが、さらに、表示素子の構成によってもその影響は避けられない。ＦＦＳモードの液晶表示素子においては、表示素子中に形成される薄膜トランジスター、及び、櫛形やスリットを有する画素電極２１等は、薄い配向膜４、あるいは薄い配向膜４と薄い絶縁保護層１８等しか液晶組成物を隔てる部材が無いことから、イオン性物質を遮断しきれない可能性が高く、電極を構成する金属材料と液晶組成物の相互作用による滴下痕の発生を避けることができなかったが、ＦＦＳ型の液晶表示素子において本願発明の液晶組成物を組み合わせて用いることにより、効果的に滴下痕の発生が抑えられる。
【０８３０】
また、ＯＤＦ法による液晶表示素子の製造工程においては、液晶表示素子のサイズに応じて最適な液晶注入量を滴下する必要があるが、本願発明の液晶組成物は、例えば、液晶滴下時に生じる滴下装置内の急激な圧力変化や衝撃に対する影響が少なく、長時間にわたって安定的に液晶を滴下し続けることが可能であるため、液晶表示素子の歩留まりを高く保持することもできる。特に、最近流行しているスマートフォンに多用される小型液晶表示素子は、最適な液晶注入量が少ないために最適値からのずれを一定範囲内に制御すること自体が難しいが、本願発明の液晶組成物を用いることにより、小型液晶表示素子においても安定した液晶材料の吐出量を実現できる。
【実施例】
【０８３１】
以下に実施例を挙げて本発明を更に詳述するが、本発明はこれらの実施例に限定されるものではない。また、以下の実施例及び比較例の組成物における「％」は「質量％」を意味する。【０８３２】
実施例中、測定した特性は以下の通りである。【０８３３】
Ｔｎｉ  ：ネマチック相−等方性液体相転移温度（℃）
Δｎ  ：２９５Ｋにおける屈折率異方性（別名：複屈折率）
Δε  ：２９５Ｋおける誘電率異方性
η    ：２９５Ｋにおける粘度（ｍＰａ・ｓ）
γ１  ：２９５Ｋにおける回転粘性（ｍＰａ・ｓ）
ＶＨＲ：周波数６０Ｈｚ，印加電圧５Ｖの条件下で３１３Ｋにおける電圧保持率（％）
焼き付き：
液晶表示素子の焼き付き評価は、表示エリア内に所定の固定パターンを１４４０時間表示させた後に、全画面均一な表示を行ったときの固定パターンの残像のレベルを目視にて以下の４段階評価で行った。【０８３４】
◎残像無し
○残像ごく僅かに有るも許容できるレベル
△残像有り許容できないレベル
×残像有りかなり劣悪
揮発性／製造装置汚染性  ：
液晶材料の揮発性評価は、真空攪拌脱泡ミキサーの運転状態をストロボスコープで照らしながら観察し、液晶材料の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、発泡が始まるまでの時間によって、以下の４段階評価で行った。【０８３５】
◎発泡まで３分以上。揮発による装置汚染の可能性が低い。【０８３６】
○発泡まで１分以上かつ３分未満。揮発による軽微な装置汚染の懸念あり。【０８３７】
△発泡まで３０秒以上かつ１分未満。揮発による装置汚染が起きる。【０８３８】
×発泡まで３０秒以内。揮発による重大な装置汚染の懸念がある。【０８３９】
プロセス適合性  ：
プロセス適合性は、ＯＤＦプロセスにおいて、定積計量ポンプを用いて１回に４０ｐＬずつ液晶を滴下することを１０００００回行い、次の「０〜２００回、２０１〜４００回、４０１〜６００回、・・・・９９８０１〜１０００００回」の各２００回ずつ滴下された液晶量の変化を以下の４段階で評価した。【０８４０】
◎変化が極めて小さい（安定的に液晶表示素子を製造できる）
○変化が僅かに有るも許容できるレベル
△変化が有り許容できないレベル（斑発生により歩留まりが悪化）
×変化が有りかなり劣悪（液晶漏れや真空気泡が発生）
低温での溶解性：
低温での溶解性評価は、液晶組成物を調製後、１ｍＬのサンプル瓶に液晶組成物を０．５ｇ秤量し、これに温度制御式試験槽の中で、次を１サイクル「−２０℃（１時間保持）→昇温（０．２℃／毎分）→０℃（１時間保持）→昇温（０．２℃／毎分）→２０℃（１時間保持）→降温（−０．２℃／毎分）→０℃（１時間保持）→降温（−０．２℃／毎分）→−２０℃」として温度変化を与え続け、目視にて液晶組成物からの析出物の発生を観察し、以下の４段階評価を行った。【０８４１】
◎６００時間以上析出物が観察されなかった。【０８４２】
○３００時間以上析出物が観察されなかった。【０８４３】
△１５０時間以内に析出物が観察された。【０８４４】
×７５時間以内に析出物が観察された。
（配向ムラ）
偏光顕微鏡で観察する以外の方法として、電気光学特性測定における透過率コントラスト比が向上しているか否かで配向ムラを測定することができる。【０８４５】
実施例において化合物の記載について以下の略号を用いる。
（側鎖）
−ｎ        −ＣｎＨ２ｎ＋１  炭素原子数ｎの直鎖状アルキル基
−Ｏｎ      −ＯＣｎＨ２ｎ＋１  炭素原子数ｎの直鎖状アルコキシ基
−Ｖ        −ＣＨ＝ＣＨ２  ビニル基
−Ｖｎ      −ＣＨ＝Ｃ−ＣｎＨ２ｎ＋１  炭素原子数（ｎ＋１）の１−アルケン
（連結基）
−ＣＦ２Ｏ−        −ＣＦ２−Ｏ−
−ＯＣＦ２−        −Ｏ−ＣＦ２−
−１Ｏ−          −ＣＨ２−Ｏ−
−Ｏ１−          −Ｏ−ＣＨ２−
−ＣＯＯ−        −ＣＯＯ−
（環構造）【０８４６】
【化３６７】
2016017570.tif 000369
【０８４７】
（例１〜５）  次に示す組成を有する液晶組成物（液晶組成物１）を調製し、その物性値を測定した。この結果を次の表に示す。【０８４８】
例１〜５の液晶組成物を用いて、ＴＶ用として一般的であるセル厚３．０μｍで、第一の基板及び第二の基板に電極層を有するＦＦＳモードの液晶表示素子を作製した（図３の構造）。液晶組成物の注入は、滴下法にて行い、当該液晶セルを駆動させながら偏光顕微鏡で観察した結果、配向ムラが従来の液晶セルと比較して低減していることが確認された。【０８４９】
【表１】
2016017570.tif 000370
【０８５０】
【表２】
2016017570.tif 000371
【符号の説明】
【０８５１】
１，８  偏光板
２  第１の基板
３  第２の電極層
４  配向膜
５  液晶層
６  カラーフィルタ
７  第２の基板（電極を表面に形成されている場合も含む）
１０  液晶表示素子
１１  ゲート電極
１２  ゲート絶縁膜
１３  半導体層
１４  絶縁層
１５  オーミック接触層
１６  ドレイン電極
１７  ソース電極
１８  絶縁保護層
１９  （絶縁）保護膜
２１  第１の電極の一例として画素電極
２２  第２の電極の一例として共通電極
２３  ストレイジキャパシタ
２５  データバスライン
２７  ソースバスライン
２９  共通ライン
１２３          第３の電極
１２４          突起部
１２６  カラーフィルタを含む樹脂層
【図１】
2016017570.tif 000374
【図２】
2016017570.tif 000375
【図３】
2016017570.tif 000376
【図４】
2016017570.tif 000377
【図５】
2016017570.tif 000378
【図６】
2016017570.tif 000379
【図７】
2016017570.tif 000380
【図８】
2016017570.tif 000381
【国際調査報告】
2016017570.tif 000382
2016017570.tif 000383
2016017570.tif 000384
2016017570.tif 000385
2016017570.tif 000386